УСТРОЙСТВА И СПОСОБЫ ПОЛУЧЕНИЯ СЛОЕВ С ОПТИЧЕСКИМ ЭФФЕКТОМ, СОДЕРЖАЩИХ ОРИЕНТИРОВАННЫЕ НЕСФЕРИЧЕСКИЕ МАГНИТНЫЕ ИЛИ НАМАГНИЧИВАЕМЫЕ ЧАСТИЦЫ ПИГМЕНТА
DEVICES AND METHODS FOR PRODUCING LAYERS WITH OPTICAL EFFECT, CONTAINING ORIENTED NON-SPHERICAL MAGNETIC OR MAGNETISABLE PARTICLES OF PIGMENT

ОБЛАСТЬ ТЕХНИКИ, К КОТОРОЙ ОТНОСИТСЯ ИЗОБРЕТЕНИЕ
[001] Настоящее изобретение относится к области защиты ценных документов и ценных коммерческих товаров от подделки и незаконного воспроизведения. В частности, настоящее изобретение относится к слоям с оптическим эффектом (СОЭ), демонстрирующим зависящий от угла обзора оптический эффект, магнитным сборкам и способам получения указанного СОЭ, а также к применениям указанных слоев с оптическим эффектом в качестве средств против подделки на документах.
ПРЕДПОСЫЛКИ СОЗДАНИЯ ИЗОБРЕТЕНИЯ
[002] В данной области техники известно использование красок, композиций для покрытия, покрытий или слоев, содержащих магнитные или намагничиваемые частицы пигмента, в частности несферические магнитные или намагничиваемые частицы оптически изменяющегося пигмента, для изготовления защитных элементов и защищаемых документов.
[003] Защитные признаки, например для защищаемых документов, могут быть разбиты на «скрытые» и «видимые» защитные признаки. Защита, обеспечиваемая скрытыми защитными признаками, основывается на концепции, что такие признаки являются скрытыми, как правило, требующими специального оборудования и знаний для их выявления, в то время как «видимые» защитные признаки могут быть легко выявлены с помощью невооруженных органов чувств человека, например, такие признаки могут быть видимыми и/или обнаруживаемыми посредством тактильных ощущений и при этом все равно являются сложными в изготовлении и/или копировании. Однако, эффективность видимых защитных признаков зависит в большей степени от распознавания их как защитного признака, так как пользователи только тогда будут действительно выполнять проверку защиты, основанную на таком защитном признаке, если они будут знать об их существовании и характере.
[004] Покрытия или слои, содержащие ориентированные магнитные или намагничиваемые частицы пигмента, раскрыты, например, в документах US 2570856, US 3676273, US 3791864, US 5630877 и US 5364689. Магнитные или намагничиваемые частицы пигмента в покрытиях позволяют создавать магнитоиндуцированные изображения, узоры и/или рисунки посредством приложения соответствующего магнитного поля, обеспечивающего локальную ориентацию магнитных или намагничиваемых частиц пигмента в неотвержденном покрытии с последующим отверждением последнего. Результатом этого являются конкретные оптические эффекты, т.е. зафиксированные магнитоиндуцированные изображения, узоры или рисунки, которые обладают высокой защищенностью от подделки. Защитные элементы, основанные на ориентированных магнитных или намагничиваемых частицах пигмента, могут быть изготовлены только при наличии доступа как к магнитным или намагничиваемым частицам пигмента, или соответствующим чернилам, или композиции, содержащей указанные частицы, так и к конкретной технологии, применяемой для нанесения указанных чернил или композиции и для ориентирования указанных частиц пигмента в нанесенных чернилах или композиции.
[005] Например, в документе US 7047883 раскрыты устройство и способ получения слоев с оптическим эффектом (СОЭ), полученных путем ориентирования магнитных или намагничиваемых чешуек оптически изменяющегося пигмента в композиции для покрытия; раскрытое устройство состоит из специальных приспособлений на основе постоянных магнитов, размещенных под подложкой, несущей указанную композицию для покрытия. Согласно документу US 7047883, первая часть магнитных или намагничиваемых чешуек оптически изменяющегося пигмента в СОЭ ориентирована таким образом, чтобы отражать свет в первом направлении, а вторая часть, расположенная рядом с первой частью, выровнена таким образом, чтобы отражать свет во втором направлении, создавая визуальный флип-флоп эффект при наклоне СОЭ.
[006] В документе WO 2006/069218 A2 раскрыта подложка, содержащая СОЭ, содержащий магнитные или намагничиваемые чешуйки оптически изменяющегося пигмента, ориентированные таким образом, что полоса проявляется как перемещающаяся при наклоне указанного СОЭ («перекатывающаяся полоса»). Согласно документу WO 2006/069218 A2, специальные приспособления на основе постоянных магнитов под подложкой, несущей магнитные или намагничиваемые чешуйки оптически изменяющегося пигмента, служат для ориентирования указанных чешуек таким образом, чтобы имитировать изогнутую поверхность.
[007] Документ US 7955695 относится к СОЭ, в котором так называемые решетчатые магнитные или намагничиваемые частицы пигмента ориентированы главным образом вертикально относительно поверхности подложки, так чтобы создавать визуальные эффекты, имитирующие крыло бабочки, с насыщенными интерференционными цветами. И в этом случае специальные приспособления на основе постоянных магнитов под подложкой, несущей композицию для покрытия, служат для ориентирования частиц пигмента.
[008] В документе EP 1819525 B1 раскрыт защитный элемент, имеющий СОЭ, который становится прозрачным под определенными углами обзора, тем самым обеспечивая возможность визуального считывания лежащей ниже информации, при этом оставаясь непрозрачным под другими углами обзора. Для получения этого эффекта, известного как «эффект зубчиковых искажений», специальные приспособления на основе постоянных магнитов под подложкой ориентируют магнитные или намагничиваемые чешуйки оптически изменяющегося пигмента под заданным углом относительно поверхности подложки.
[009] Эффекты движущегося кольца разработаны как эффективные защитные элементы. Эффекты движущегося кольца состоят из оптически иллюзорных изображений объектов, таких как раструбы, конусы, шары, круги, эллипсы и полусферы, которые кажутся движущимися в любом направлении x-y, в зависимости от угла наклона указанного слоя с оптическим эффектом. Способы получения эффектов движущегося кольца раскрыты, например, в документах EP 1710756 A1, US 8343615, EP 2306222 A1, EP 2325677 A2 и US 2013/084411.
[0010] В документе WO 2011/092502 A2 раскрыто устройство получения изображений с движущимся кольцом, отображающих кольцо, которое кажется движущимся при изменении угла обзора. Раскрытые изображения с движущимся кольцом могут быть получены или созданы с использованием устройства, обеспечивающего возможность ориентирования магнитных или намагничиваемых частиц с помощью магнитного поля, создаваемого комбинацией мягкого намагничиваемого листа и сферического магнита, магнитная ось которого перпендикулярна плоскости слоя покрытия, и расположенного под указанным мягким намагничиваемым листом.
[0011] Изображения с движущимся кольцом из предшествующего уровня техники обычно получают путем выравнивания магнитных или намагничиваемых частиц в соответствии с магнитным полем только одного вращающегося или статического магнита. Поскольку линии поля только одного магнита обычно изгибаются относительно слабо, т.е. имеют малую кривизну, изменение ориентации магнитных или намагничиваемых частиц по поверхности СОЭ также является относительно слабым. Кроме того, интенсивность магнитного поля быстро уменьшается с увеличением расстояния от магнита при использовании только одного магнита. Это затрудняет получение высокодинамичного и четко определенного признака путем ориентирования магнитных или намагничиваемых частиц и может приводить к визуальным эффектам, которые демонстрируют размытые края кольца.
[0012] В документе WO 2014/108404 A2 раскрыты слои с оптическим эффектом (СОЭ), содержащие множество магнитно-ориентированных несферических магнитных или намагничиваемых частиц, которые диспергированы в покрытии. Конкретный рисунок магнитного ориентирования раскрытых СОЭ обеспечивает зрителю оптический эффект или впечатление петлеобразного тела, которое перемещается при наклоне СОЭ. Кроме того, в документе WO 2014/108404 A2 раскрыты СОЭ, дополнительно демонстрирующие оптический эффект или впечатление выступа в петлеобразном теле, вызванные зоной отражения в центральной области, окруженной петлеобразным телом. Раскрытый выступ обеспечивает впечатление трехмерного объекта, такого как полусфера, присутствующего в центральной области, окруженной петлеобразным телом.
[0013] В документе WO 2014/108303 A1 раскрыты слои с оптическим эффектом (СОЭ), содержащие множество магнитно-ориентированных несферических магнитных или намагничиваемых частиц, которые диспергированы в покрытии. Конкретный рисунок магнитного ориентирования раскрытых СОЭ обеспечивает зрителю оптический эффект или впечатление множества вложенных петлеобразных тел, окружающих одну общую центральную область, при этом указанные тела демонстрируют видимое движение, зависящее от угла обзора. Более того, в документе WO 2014/108303 A1 раскрыты СОЭ, дополнительно содержащие выступ, который окружен наиболее близким петлеобразным телом и частично заполняет центральную область, определенную им. Раскрытый выступ обеспечивает иллюзию трехмерного объекта, такого как полусфера, присутствующего в центральной области.
[0014] Существует необходимость в защитных признаках, отображающих привлекающий внимание динамический петлеобразный эффект на подложке хорошего качества, которые можно легко проверить независимо от ориентации защищаемого документа, но трудно воспроизвести при массовом производстве при помощи оборудования, доступного для фальсификатора, и которые могут быть предусмотрены в большом количестве разнообразных форм и видов.
КРАТКОЕ ОПИСАНИЕ ИЗОБРЕТЕНИЯ
[0015] Соответственно, целью настоящего изобретения является устранение рассмотренных выше недостатков предшествующего уровня техники.
[0016] В первом аспекте в настоящем изобретении предусмотрены способ получения слоя с оптическим эффектом (СОЭ) на подложке и слои с оптическим эффектом (СОЭ), полученные таким способом, при этом указанный способ включает этапы:
i) нанесения на поверхность подложки отверждаемой под воздействием излучения композиции для покрытия, содержащей несферические магнитные или намагничиваемые частицы пигмента, при этом указанная отверждаемая под воздействием излучения композиция для покрытия находится в первом состоянии,
ii) подвергания отверждаемой под воздействием излучения композиции для покрытия воздействию магнитного поля устройства, содержащего:
магнитную сборку (x30), содержащую несущую матрицу (x34) и:
a1) петлеобразное устройство (x31), генерирующее магнитное поле, представляющее собой либо один петлеобразный дипольный магнит, имеющий магнитную ось, по существу перпендикулярную поверхности подложки, либо комбинацию двух или более дипольных магнитов, расположенных в петлеобразной компоновке, при этом каждый из двух или более дипольных магнитов имеет магнитную ось, по существу перпендикулярную поверхности подложки, и имеет одинаковое направление магнитного поля, и
a2) один дипольный магнит (x32), имеющий магнитную ось, по существу перпендикулярную поверхности подложки, или два или более дипольных магнитов (x32), имеющих магнитную ось, по существу перпендикулярную поверхности подложки, и имеющих одинаковое направление магнитного поля, и/или один или более полюсных наконечников (x33),
b) устройство (x40), генерирующее магнитное поле, представляющее собой либо один стержневой дипольный магнит, имеющий магнитную ось, по существу параллельную поверхности подложки, либо комбинацию двух или более стержневых дипольных магнитов (x41), при этом каждый из двух или более стержневых дипольных магнитов (x41) имеет магнитную ось, по существу параллельную поверхности подложки, и имеет одинаковое направление магнитного поля,
для обеспечения ориентирования по меньшей мере части несферических магнитных или намагничиваемых частиц пигмента, и
iii) по меньшей мере частичного отверждения отверждаемой под воздействием излучения композиции для покрытия с этапа ii) во второе состояние с фиксацией несферических магнитных или намагничиваемых частиц пигмента в принятых ими положениях и ориентациях,
при этом слой с оптическим эффектом обеспечивает оптическое впечатление одного или более петлеобразных тел, имеющих размер, варьирующийся при наклоне слоя с оптическим эффектом.
[0017] В дополнительном аспекте в настоящем изобретении предусмотрен слой с оптическим эффектом (СОЭ), полученный при помощи способа, указанного выше.
[0018] В дополнительном аспекте применение слоя с оптическим эффектом (СОЭ) предусмотрено для защиты защищаемого документа от подделки или фальсификации или для декоративного применения.
[0019] В дополнительном аспекте в настоящем изобретении предусмотрен защищаемый документ или декоративный элемент или объект, содержащий один или более слоев с оптическим эффектом, таких как описанные в данном документе.
[0020] В дополнительном аспекте в настоящем изобретении предусмотрено устройство для получения слоя с оптическим эффектом (СОЭ), описанного в данном документе, на подложке, такой как описанная в данном документе, при этом указанный СОЭ обеспечивает оптическое впечатление одного или более петлеобразных тел, имеющих размер, варьирующийся при наклоне слоя с оптическим эффектом, и содержащих ориентированные несферические магнитные или намагничиваемые частицы пигмента в отвержденной отверждаемой под воздействием излучения композиции для покрытия, при этом устройство содержит магнитную сборку (x30), описанную в данном документе, и устройство (x40), генерирующее магнитное поле, описанное в данном документе.
[0021] Магнитная сборка (x30) и устройство (x40), генерирующее магнитное поле, могут быть расположены поверх друг друга.
[0022] Магнитное поле, создаваемое магнитной сборкой (x30), и магнитное поле, создаваемое устройством (x40), генерирующим магнитное поле, могут взаимодействовать таким образом, что полученное в результате магнитное поле устройства способно ориентировать несферические магнитные или намагничиваемые частицы пигмента в еще не отвержденной отверждаемой под воздействием излучения композиции для покрытия на подложке, которые расположены в магнитном поле устройства, для получения оптического впечатления одного или более петлеобразных тел, имеющих размер, варьирующийся при наклоне слоя с оптическим эффектом.
[0023] Оптическое впечатление может быть таким, что при наклоне подложки в одном направлении от перпендикулярного угла обзора, происходит увеличение одного или более петлеобразных тел, и при наклоне подложки от перпендикулярного угла обзора в направлении, противоположном первому направлению, происходит стягивание одного или более петлеобразных тел.
[0024] Один дипольный магнит (x32) или два или более дипольных магнитов (x32) могут быть расположены в петле, определяемой одним петлеобразным дипольным магнитом (x32), или в петле, определяемой двумя или более дипольными магнитами (x31), расположенными в петлеобразной компоновке.
[0025] Несущая матрица (x34) может удерживать один дипольный магнит (x32) или два или более дипольных магнитов (x32) в петле, определяемой одним петлеобразным дипольным магнитом (x32) на расстоянии от него, или в петле, определяемой двумя или более дипольными магнитами (x31) на расстоянии от них в петлеобразной компоновке.
[0026] Один петлеобразный дипольный магнит (x31) или два или более дипольных магнитов (x31), расположенных в петлеобразной компоновке, и один дипольный магнит (x32) или два или более дипольных магнитов (x32) предпочтительно расположены в несущей матрице (x34), например, в углублениях или полостях, предусмотренных в ней.
[0027] Один или более полюсных наконечников (x33), в частности один или более петлеобразных полюсных наконечников, могут также быть расположены в несущей матрице (x34).
[0028] Несущая матрица (x34) может удерживать один и более полюсных наконечников, в частности один или более петлеобразных полюсных наконечников, на расстоянии от одного петлеобразного дипольного магнита (x31) или двух или более дипольных магнитов (x31), расположенных в петлеобразной компоновке, и на расстоянии от одного дипольного магнита (x32) или двух или более дипольных магнитов (x32).
[0029] Каждый из одного или более полюсных наконечников (x33) может быть петлеобразным и расположенный в петле, определяемой одним петлеобразным дипольным магнитом (x31), или в петле, определяемой двумя или более дипольными магнитами (x31), расположенными в петлеобразной компоновке.
[0030] Один дипольный магнит (x32) или два или более дипольных магнитов (x32) и необязательные один или более полюсных наконечников (x33), в частности один или более петлеобразных полюсных наконечников, могут быть расположены в одной плоскости с одним петлеобразным дипольным магнитом (x31) или двумя или более дипольными магнитами (x31), расположенными в петлеобразной компоновке.
[0031] В дополнительном аспекте в настоящем изобретении предусмотрено применение устройства, описанного в данном документе, для получения слоя с оптическим эффектом (СОЭ), описанного в данном документе, на подложке, такой как описанная в данном документе.
[0032] В дополнительном аспекте в настоящем изобретении предусмотрено печатающее устройство, содержащее вращающийся магнитный цилиндр, содержащий по меньшей мере одно из устройств, описанных в данном документе, или планшетный печатающий блок, содержащий по меньшей мере одно из устройств, описанных в данном документе.
[0033] В дополнительном аспекте в настоящем изобретении предусмотрено применение печатающего устройства, описанного в данном документе, для получения слоя с оптическим эффектом (СОЭ), описанного в данном документе, на подложке, такой как описанная в данном документе.
КРАТКОЕ ОПИСАНИЕ ГРАФИЧЕСКИХ МАТЕРИАЛОВ
На фиг. 1A схематически проиллюстрировано устройство, содержащее a) магнитную сборку (130), при этом указанная магнитная сборка содержит несущую матрицу (134), петлеобразное устройство (131), генерирующее магнитное поле, в частности дипольный магнит в форме кольца, и дипольный магнит (132); и b) устройство (140), генерирующее магнитное поле. Указанное устройство является подходящим для получения слоя (110) с оптическим эффектом на подложке (120).
На фиг. 1B1 схематически проиллюстрирован вид сверху магнитной сборки (130) согласно фиг. 1A.
На фиг. 1B2 схематически проиллюстрировано поперечное сечение несущей матрицы (134) согласно фиг. 1A.
На фиг. 1C показаны изображения СОЭ, полученного путем использования устройства, проиллюстрированного на фиг. 1A-B, при рассмотрении под разными углами обзора.
На фиг. 2A схематически проиллюстрировано устройство, содержащее a) магнитную сборку (230), при этом указанная магнитная сборка содержит несущую матрицу (234), петлеобразное устройство (231), генерирующее магнитное поле, в частности дипольный магнит в форме кольца, и дипольный магнит (232); и b) устройство (240), генерирующее магнитное поле. Указанное устройство является подходящим для получения слоя (210) с оптическим эффектом на подложке (220).
На фиг. 2B1  схематически проиллюстрирован вид сверху магнитной сборки (230) согласно фиг. 2A.
На фиг. 2B2 схематически проиллюстрировано поперечное сечение несущей матрицы (234) согласно фиг. 2A.
На фиг. 2C показаны изображения СОЭ, полученного путем использования устройства, проиллюстрированного на фиг. 2A-B, при рассмотрении под разными углами обзора.
На фиг. 3A схематически проиллюстрировано устройство, содержащее a) магнитную сборку (330), при этом указанная магнитная сборка содержит несущую матрицу (334), петлеобразное устройство (331), генерирующее магнитное поле, в частности дипольный магнит в форме кольца, и дипольный магнит (332); и b) устройство (240), генерирующее магнитное поле. Указанное устройство является подходящим для получения слоя (310) с оптическим эффектом на подложке (320).
На фиг. 3B1  схематически проиллюстрирован вид снизу магнитной сборки (330) согласно фиг. 3A.
На фиг. 3B2 схематически проиллюстрировано поперечное сечение несущей матрицы (334) согласно фиг. 3A.
На фиг. 3C показаны изображения СОЭ, полученного путем использования устройства, проиллюстрированного на фиг. 3A-B, при рассмотрении под разными углами обзора.
На фиг. 4A схематически проиллюстрировано устройство, содержащее a) магнитную сборку (430), при этом указанная магнитная сборка содержит несущую матрицу (434), петлеобразное устройство (431), генерирующее магнитное поле, в частности дипольный магнит в форме кольца, и пять дипольных магнитов (432); и b) устройство (440), генерирующее магнитное поле. Указанное устройство является подходящим для получения слоя (410) с оптическим эффектом на подложке (420).
На фиг. 4B1  схематически проиллюстрирован вид сверху магнитной сборки (430) согласно фиг. 4A.
На фиг. 4B2  схематически проиллюстрировано поперечное сечение несущей матрицы (434) согласно фиг. 4A.
На фиг. 4C показаны изображения СОЭ, полученного путем использования устройства, проиллюстрированного на фиг. 4A-B, при рассмотрении под разными углами обзора.
На фиг. 5A схематически проиллюстрировано устройство, содержащее a) магнитную сборку (530), при этом указанная магнитная сборка содержит несущую матрицу (534), петлеобразное устройство (531), генерирующее магнитное поле, в частности дипольный магнит в форме кольца, и пять дипольных магнитов (532); и b) устройство (540), генерирующее магнитное поле, содержащее семь дипольных магнитов (541) и шесть разделителей (542). Указанное устройство является подходящим для получения слоя (510) с оптическим эффектом на подложке (520).
На фиг. 5B1 схематически проиллюстрирован вид сверху магнитной сборки (530) согласно фиг. 5A.
На фиг. 5B2  схематически проиллюстрировано поперечное сечение несущей матрицы (534) согласно фиг. 5A.
На фиг. 5C показаны изображения СОЭ, полученного путем использования устройства, проиллюстрированного на фиг. 5A-B, при рассмотрении под разными углами обзора.
На фиг. 6A схематически проиллюстрировано устройство, содержащее a) магнитную сборку (630), при этом указанная магнитная сборка содержит несущую матрицу (634), петлеобразное устройство (631), генерирующее магнитное поле, в частности дипольный магнит в форме кольца, и петлеобразный полюсный наконечник (633), в частности полюсный наконечник в форме кольца; и b) устройство (640), генерирующее магнитное поле, содержащее семь дипольных магнитов (641) и шесть разделителей (642). Указанное устройство является подходящим для получения слоя (610) с оптическим эффектом на подложке (620).
На фиг. 6B1  схематически проиллюстрирован вид снизу магнитной сборки (630) согласно фиг. 6A.
На фиг. 6B2 схематически проиллюстрировано поперечное сечение несущей матрицы (634) согласно фиг. 6A.
На фиг. 6C показаны изображения СОЭ, полученного путем использования устройства, проиллюстрированного на фиг. 6A-B, при рассмотрении под разными углами обзора.
На фиг. 7A схематически проиллюстрировано устройство, содержащее a) магнитную сборку (730), при этом указанная магнитная сборка содержит несущую матрицу (734), петлеобразное устройство (731), генерирующее магнитное поле, в частности дипольный магнит в форме кольца, петлеобразный полюсный наконечник (733), в частности полюсный наконечник в форме кольца, и дипольный магнит (732); и b) устройство (740), генерирующее магнитное поле. Указанное устройство является подходящим для получения слоя (710) с оптическим эффектом на подложке (720).
На фиг. 7B1 схематически проиллюстрирован вид снизу магнитной сборки (730) согласно фиг. 7A.
На фиг. 7B2 схематически проиллюстрировано поперечное сечение несущей матрицы (734) согласно фиг. 7A.
На фиг. 7C показаны изображения СОЭ, полученного путем использования устройства, проиллюстрированного на фиг. 7A-B, при рассмотрении под разными углами обзора.
На фиг. 8A схематически проиллюстрировано устройство, содержащее a) магнитную сборку (830), при этом указанная магнитная сборка содержит несущую матрицу (834), петлеобразное устройство (831), генерирующее магнитное поле, в частности дипольный магнит в форме кольца, петлеобразный полюсный наконечник (833), в частности полюсный наконечник в форме кольца, и дипольный магнит (832); и b) устройство (840), генерирующее магнитное поле, содержащее семь дипольных магнитов (841) и шесть разделителей (842). Указанное устройство является подходящим для получения слоя (810) с оптическим эффектом на подложке (820).
На фиг. 8B1  схематически проиллюстрирован вид снизу магнитной сборки (830) согласно фиг. 8A.
На фиг. 8B2 схематически проиллюстрировано поперечное сечение несущей матрицы (834) согласно фиг. 8A.
На фиг. 8C показаны изображения СОЭ, полученного путем использования устройства, проиллюстрированного на фиг. 8A-B, при рассмотрении под разными углами обзора.
На фиг. 9A схематически проиллюстрировано устройство, содержащее a) магнитную сборку (930), при этом указанная магнитная сборка содержит несущую матрицу (934), петлеобразное устройство (931), генерирующее магнитное поле, в частности дипольный магнит в форме кольца, петлеобразный полюсный наконечник (933), в частности полюсный наконечник в форме кольца, и дипольный магнит (932); и b) устройство (940), генерирующее магнитное поле. Указанное устройство является подходящим для получения слоя (910) с оптическим эффектом на подложке (920).
На фиг. 9B1 схематически проиллюстрирован вид снизу магнитной сборки (930) согласно фиг. 9A.
На фиг. 9B2 схематически проиллюстрировано поперечное сечение несущей матрицы (934) согласно фиг. 9A.
На фиг. 9C показаны изображения СОЭ, полученного путем использования устройства, проиллюстрированного на фиг. 9A-B, при рассмотрении под разными углами обзора.
На фиг. 10A схематически проиллюстрировано устройство, содержащее a) магнитную сборку (1030), при этом указанная магнитная сборка содержит несущую матрицу (1034), петлеобразное устройство (1031), генерирующее магнитное поле, в частности дипольный магнит в форме кольца, петлеобразный полюсный наконечник (1033), в частности полюсный наконечник в форме кольца, и дипольный магнит (1032); и b) устройство (1040), генерирующее магнитное поле, содержащее семь дипольных магнитов (1041) и шесть разделителей (1042). Указанное устройство является подходящим для получения слоя (1010) с оптическим эффектом на подложке (1020).
На фиг. 10B1 схематически проиллюстрирован вид снизу магнитной сборки (1030) согласно фиг. 10A.
На фиг. 10B2 схематически проиллюстрировано поперечное сечение несущей матрицы (1034) согласно фиг. 10A.
На фиг. 10C показаны изображения СОЭ, полученного путем использования устройства, проиллюстрированного на фиг. 10A-B, при рассмотрении под разными углами обзора.
На фиг. 11A схематически проиллюстрировано устройство, содержащее a) магнитную сборку (1130), при этом указанная магнитная сборка содержит несущую матрицу (1134), петлеобразное устройство (1131), генерирующее магнитное поле, в частности дипольный магнит в форме кольца, петлеобразный полюсный наконечник (1133), в частности полюсный наконечник в форме кольца, и дипольный магнит (1132); и b) устройство (1140), генерирующее магнитное поле, содержащее семь дипольных магнитов (1141) и шесть разделителей (1142). Указанное устройство является подходящим для получения слоя (1110) с оптическим эффектом на подложке (1120).
На фиг. 11B1 схематически проиллюстрирован вид снизу магнитной сборки (1130) согласно фиг. 11A.
На фиг. 11B2 схематически проиллюстрировано поперечное сечение несущей матрицы (1134) согласно фиг. 11A.
На фиг. 11C показаны изображения СОЭ, полученного путем использования устройства, проиллюстрированного на фиг. 11A-B, при рассмотрении под разными углами обзора.
На фиг. 12A схематически проиллюстрировано устройство, содержащее a) магнитную сборку (1230), при этом указанная магнитная сборка содержит несущую матрицу (1234), петлеобразное устройство (1231), генерирующее магнитное поле, в частности дипольный магнит в форме кольца, петлеобразный полюсный наконечник (1233), в частности полюсный наконечник в форме кольца, и дипольный магнит (1232); и b) устройство (1240), генерирующее магнитное поле, содержащее семь дипольных магнитов (1241) и шесть разделителей (1242). Указанное устройство является подходящим для получения слоя (1210) с оптическим эффектом на подложке (1220).
На фиг. 12B1 схематически проиллюстрирован вид сверху магнитной сборки (1230) согласно фиг. 12A.
На фиг. 12B2 схематически проиллюстрировано поперечное сечение несущей матрицы (1234) согласно фиг. 12A.
На фиг. 12C показаны изображения СОЭ, полученного путем использования устройства, проиллюстрированного на фиг. 12A-B, при рассмотрении под разными углами обзора.
ПОДРОБНОЕ ОПИСАНИЕ
Определения
[0034] Следующие определения должны использоваться для трактовки значения терминов, рассмотренных в описании и изложенных в формуле изобретения.
[0035] В контексте настоящего документа форма единственного числа объекта указывает на один объект или более и необязательно ограничивает объект единственным числом.
[0036] В контексте настоящего документа термин «приблизительно» означает, что указанное количество или величина может иметь конкретное определенное значение или некоторое иное значение, соседнее с ним. В целом, термин «приблизительно», обозначающий определенное значение, предназначен для обозначения диапазона в пределах ± 5% значения. В качестве одного примера, фраза «приблизительно 100» означает диапазон 100 ± 5, т.е. диапазон от 95 до 105. В целом, при использовании термина «приблизительно» можно ожидать, что подобные результаты или эффекты согласно настоящему изобретению могут быть получены в диапазоне ± 5% указанного значения.
[0037] Термин «по существу параллельный» относится к отклонению не более чем на 10° от параллельного выравнивания, и термин «по существу перпендикулярный» относится к отклонению не более чем на 10° от перпендикулярного выравнивания.
[0038] В контексте настоящего документа термин «и/или» означает, что могут присутствовать либо все, либо только один из элементов указанной группы. Например, «A и/или B» будет означать «только A или только B, или как A, так и B». В случае «только A» этот термин охватывает также возможность отсутствия B, т.е. «только A, но не B».
[0039] Термин «содержащий» в контексте настоящего документа является неисключительным и допускающим изменения. Таким образом, например, увлажняющий раствор, содержащий соединение А, может помимо А содержать другие соединения. Вместе с тем термин «содержащий» охватывает, как и его конкретный вариант осуществления, также более ограничительные значения «состоящий по существу из» и «состоящий из», так что, например, «увлажняющий раствор, содержащий A, B и необязательно C» также может (в основном) состоять из A и B или (в основном) состоять из A, B и C.
[0040] Термин «композиция для покрытия» относится к любой композиции, которая способна образовать слой с оптическим эффектом (СОЭ) согласно настоящему изобретению на твердой подложке и которая может применяться предпочтительно, но не исключительно, способом печати. Композиция для покрытия содержит по меньшей мере множество несферических магнитных или намагничиваемых частиц пигмента и связующее.
[0041] Термин «слой с оптическим эффектом (СОЭ)» в контексте настоящего документа означает слой, который содержит по меньшей мере множество магнитно-ориентированных несферических магнитных или намагничиваемых частиц и связующее, при этом ориентация несферических магнитных или намагничиваемых частиц фиксируется или обездвиживается (фиксирована/обездвижена) в связующем.
[0042] Термин «магнитная ось» означает теоретическую линию, соединяющую соответствующие северный и южный полюса магнита и проходящую через указанные полюса. Данный термин не включает никакого конкретного направления магнитного поля.
[0043] Термин «направление магнитного поля» означает направление вектора магнитного поля вдоль магнитного поля, проходящего от северного полюса на наружной стороне магнита к южному полюсу (см. Handbook of Physics, Springer 2002, стр. 463-464).
[0044] Термин «отверждение» используется для обозначения процесса, в котором происходит увеличение вязкости композиции для покрытия при реакции на воздействие для придания материалу состояния, т.е. отвержденного или твердого состояния, когда несферические магнитные или намагничиваемые частицы пигмента фиксируются/обездвиживаются в своих текущих положениях и ориентациях и не могут больше перемещаться или вращаться.
[0045] Когда настоящее описание касается «предпочтительных» вариантов осуществления/признаков, комбинации этих «предпочтительных» вариантов осуществления/признаков также следует рассматривать как раскрытые до тех пор, пока данная комбинация «предпочтительных» вариантов осуществления/признаков имеет значение с технической точки зрения.
[0046] В контексте настоящего документа термин «по меньшей мере» означает один или более одного, например, один, или два, или три.
[0047] Термин «защищаемый документ» относится к документу, который обычно защищен от подделки или фальсификации по меньшей мере одним защитным признаком. Примеры защищаемых документов включают без ограничения ценные документы и ценные коммерческие товары.
[0048] Термин «защитный признак» используется для обозначения изображения, рисунка или графического элемента, который может использоваться в целях аутентификации.
[0049] Термин «петлеобразное тело» означает, что несферические магнитные или намагничиваемые частицы предусмотрены таким образом, что СОЭ предоставляет зрителю визуальное впечатление закрытого тела, воссоединенного с самим собой, с образованием закрытого петлеобразного тела, окружающего одну центральную область. «Петлеобразное тело» может иметь круглую, овальную, эллипсоидную, квадратную, треугольную, прямоугольную или любую многоугольную форму. Примеры петлеобразных форм включают кольцо или круг, прямоугольник или квадрат (с или без закругленных углов), треугольник (с или без закругленных углов), (правильный или неправильный) пятиугольник (с или без закругленных углов), (правильный или неправильный) шестиугольник (с или без закругленных углов), (правильный или неправильный) семиугольник (с или без закругленных углов), (правильный или неправильный) восьмиугольник (с или без закругленных углов), любую многоугольную форму (с или без закругленных углов) и т. д. В настоящем изобретении оптическое впечатление одного или более петлеобразных тел образовано ориентацией несферических магнитных или намагничиваемых частиц.
[0050] В настоящем изобретении предусмотрены способы получения слоя с оптическим эффектом (СОЭ) на подложке и слои с оптическим эффектом (СОЭ), полученные этими способами, при этом указанные способы включают этап i) нанесения на поверхность подложки отверждаемой под воздействием излучения композиции для покрытия, содержащей несферические магнитные или намагничиваемые частицы пигмента, описанные в данном документе, при этом указанная отверждаемая под воздействием излучения композиция для покрытия находится в первом состоянии.
[0051] Этап нанесения i), описанный в данном документе, предпочтительно осуществляют способом печати, предпочтительно выбранным из группы, состоящей из трафаретной печати, ротационной глубокой печати, флексографической печати, струйной печати и глубокой печати (также упоминаемой в данной области техники как печать с помощью медных пластин и печать тиснением гравированным стальным штампом), более предпочтительно выбранным из группы, состоящей из трафаретной печати, ротационной глубокой печати и флексографической печати.
[0052] Затем, частично одновременно или одновременно с нанесением отверждаемой под воздействием излучения композиции для покрытия, описанной в данном документе, на поверхность подложки, описанной в данном документе (этап i)), по меньшей мере часть несферических магнитных или намагничиваемых частиц пигмента ориентируют (этап ii)) путем подвергания отверждаемой под воздействием излучения композиции для покрытия воздействию магнитного поля устройства, описанного в данном документе, с выравниванием по меньшей мере части несферических магнитных или намагничиваемых частиц пигмента вдоль линий магнитного поля, генерируемых устройством.
[0053] Затем или частично одновременно с этапами ориентирования/выравнивания по меньшей мере части несферических магнитных или намагничиваемых частиц пигмента путем приложения магнитного поля, описанного в данном документе, ориентация несферических магнитных или намагничиваемых частиц пигмента фиксируется или обездвиживается. Таким образом, следует отметить, что отверждаемая под воздействием излучения композиция для покрытия должна иметь первое состояние, т.е. жидкое или пастообразное состояние, в котором отверждаемая под воздействием излучения композиция для покрытия является влажной или достаточно мягкой, чтобы несферические магнитные или намагничиваемые частицы пигмента, диспергированные в отверждаемой под воздействием излучения композиции для покрытия, могли свободно перемещаться, вращаться и/или ориентироваться под воздействием магнитного поля, и второе отвержденное (например, твердое) состояние, в котором несферические магнитные или намагничиваемые частицы пигмента фиксируются или обездвиживаются в своих соответствующих положениях и ориентациях.
[0054] Соответственно, способы получения слоя с оптическим эффектом (СОЭ) на подложке, описанной в данном документе, включают этап iii) по меньшей мере частичного отверждения отверждаемой под воздействием излучения композиции для покрытия с этапа ii) во второе состояние с фиксацией несферических магнитных или намагничиваемых частиц пигмента в принятых ими положениях и ориентациях. Этап iii) по меньшей мере частичного отверждения отверждаемой под воздействием излучения композиции для покрытия можно осуществлять после или частично одновременно с этапом ориентирования/выравнивания по меньшей мере части несферических магнитных или намагничиваемых частиц пигмента путем приложения магнитного поля, описанного в данном документе (этап ii)). Предпочтительно, этап iii) по меньшей мере частичного отверждения отверждаемой под воздействием излучения композиции для покрытия осуществляют частично одновременно с этапом ориентирования/выравнивания по меньшей мере части несферических магнитных или намагничиваемых частиц пигмента путем приложения магнитного поля, описанного в данном документе (этап ii)). Под «частично одновременно» следует понимать, что оба этапа частично выполняют одновременно, т.е. времена выполнения каждого из этапов частично перекрываются. В описанном в данном документе контексте, когда отверждение выполняют частично одновременно с этапом ii) ориентирования, следует понимать, что отверждение вступает в силу после ориентирования, так что частицы пигмента ориентируют перед окончательным или частичным отверждением СОЭ.
[0055] Полученные таким образом слои с оптическим эффектом (СОЭ) обеспечивают зрителю оптическое впечатление одного или более петлеобразных тел, имеющих размер, варьирующийся при наклоне подложки, содержащей слой с оптическим эффектом, т.е. полученный таким образом СОЭ обеспечивает зрителю оптическое впечатление петлеобразного тела, имеющего размер, варьирующийся при наклоне подложки, содержащей слой с оптическим эффектом, или обеспечивает зрителю оптическое впечатление множества вложенных петлеобразных тел, имеющих размер, варьирующийся при наклоне подложки, содержащей слой с оптическим эффектом. Оптическое впечатление может быть таким, что при наклоне подложки в одном направлении от перпендикулярного угла обзора, происходит увеличение петлеобразного тела, и при наклоне подложки от перпендикулярного угла обзора в направлении, противоположном первому направлению, происходит стягивание петлеобразного тела.
[0056] Первое и второе состояния отверждаемой под воздействием излучения композиции для покрытия получают путем использования конкретного типа отверждаемой под воздействием излучения композиции для покрытия. Например, компоненты отверждаемой под воздействием излучения композиции для покрытия, отличные от несферических магнитных или намагничиваемых частиц пигмента, могут принимать форму чернил или отверждаемой под воздействием излучения композиции для покрытия, таких, например, которые применяются в целях защиты, например для печати банкнот. Вышеуказанные первое и второе состояния получают за счет применения материала, который демонстрирует увеличение вязкости при реакции на воздействие электромагнитным излучением. То есть, когда жидкий связующий материал отверждают или он переходит в твердое состояние, указанный связующий материал переходит во второе состояние, в котором несферические магнитные или намагничиваемые частицы пигмента являются зафиксированными в своих текущих положениях и ориентациях и не могут больше перемещаться или вращаться внутри связующего материала.
[0057] Как известно специалистам в данной области техники, ингредиенты, содержащиеся в отверждаемой под воздействием излучения композиции для покрытия, подлежащей нанесению на поверхность, такую как подложка, и физические свойства указанной отверждаемой под воздействием излучения композиции для покрытия должны соответствовать требованиям процесса, применяемого для переноса отверждаемой под воздействием излучения композиции для покрытия на поверхность подложки. Следовательно, связующий материал, содержащийся в отверждаемой под воздействием излучения композиции для покрытия, описанной в данном документе, как правило, выбирают из тех связующих материалов, которые известны из уровня техники, и выбор зависит от процесса нанесения покрытия или процесса печати, применяемого для нанесения отверждаемой под воздействием излучения композиции для покрытия, и выбранного процесса отверждения под воздействием излучения.
[0058] В слоях с оптическим эффектом (СОЭ), описанных в данном документе, несферические магнитные или намагничиваемые частицы пигмента, описанные в данном документе, являются диспергированными в отверждаемой под воздействием излучения композиции для покрытия, содержащей отвержденный связующий материал, который фиксирует/обездвиживает ориентацию несферических магнитных или намагничиваемых частиц пигмента. Отвержденный связующий материал по меньшей мере частично является прозрачным для электромагнитного излучения в диапазоне длин волн, составляющем от 200 нм до 2500 нм. Таким образом, связующий материал является, по меньшей мере в своем отвержденном или твердом состоянии (также упоминаемом в данном документе как второе состояние), по меньшей мере частично прозрачным для электромагнитного излучения в диапазоне длин волн, составляющем от 200 нм до 2500 нм, т.е. в пределах диапазона длин волн, который обычно называется «оптическим спектром» и который содержит инфракрасные, видимые и УФ части электромагнитного спектра, так чтобы частицы, содержащиеся в связующем материале в его отвержденном или твердом состоянии, а также их зависящая от ориентации отражательная способность могли быть восприняты через связующий материал. Предпочтительно, отвержденный связующий материал по меньшей мере частично является прозрачным для электромагнитного излучения в диапазоне длин волн, составляющем от 200 нм до 800 нм, более предпочтительно – составляющем от 400 нм до 700 нм. В данном документе термин «прозрачный» означает, что пропускание электромагнитного излучения через слой 20 мкм отвержденного связующего материала, присутствующего в СОЭ (не включая пластинчатые магнитные или намагничиваемые частицы пигмента, но включая все остальные необязательные компоненты СОЭ, в случае присутствия таких компонентов), составляет по меньшей мере 50%, более предпочтительно – по меньшей мере 60%, еще более предпочтительно – по меньшей мере 70% при рассматриваемой(-ых) длине(-ах) волн. Это можно определить, например, с помощью измерения коэффициента пропускания у испытательного образца отвержденного связующего материала (не включая пластинчатые магнитные или намагничиваемые частицы пигмента) в соответствии с хорошо известными методами испытаний, например по стандарту DIN 5036-3 (1979-11). Если СОЭ служит скрытым защитным признаком, то, как правило, потребуются технические средства для обнаружения (полного) оптического эффекта, создаваемого СОЭ при соответствующих условиях освещения, включающих выбранную длину волны в невидимой области; при этом указанное обнаружение требует того, чтобы длина волны падающего излучения была выбрана вне видимого диапазона, например, в ближнем УФ-диапазоне. В этом случае СОЭ предпочтительно содержит частицы люминесцентного пигмента, проявляющего люминесценцию в ответ на выбранную длину волны вне видимой области спектра, содержащуюся в падающем излучении. Инфракрасная, видимая и ультрафиолетовая части электромагнитного спектра приблизительно соответствуют диапазонам длин волн 700–2500 нм, 400–700 нм и 200–400 нм, соответственно.
[0059] Как упомянуто в данном документе, отверждаемая под воздействием излучения композиция для покрытия, описанная в данном документе, зависит от процесса нанесения покрытия или процесса печати, применяемых для нанесения указанной отверждаемой под воздействием излучения композиции для покрытия, и выбранного процесса отверждения. Предпочтительно, процесс отверждения отверждаемой под воздействием излучения композиции для покрытия включает химическую реакцию, которая не является обратимой путем простого увеличения температуры (например, до 80°C), которое может возникнуть во время типичного использования изделия, содержащего СОЭ, описанный в данном документе. Термины «отверждение» или «отверждаемый» относятся к процессам, включающим химическую реакцию, сшивание или полимеризацию по меньшей мере одного компонента в нанесенной отверждаемой под воздействием излучения композиции для покрытия таким образом, что он превращается в полимерный материал, обладающий большим молекулярным весом, чем исходные вещества. Отверждение под воздействием излучения преимущественно ведет к мгновенному увеличению вязкости отверждаемой под воздействием излучения композиции для покрытия после воздействия на нее отверждающего излучения, предотвращая таким образом какое-либо дополнительное движение частиц пигмента и в последствии любую потерю информации после этапа магнитного ориентирования. Предпочтительно, этап отверждения (этап iii)) осуществляют с помощью отверждения под воздействием излучения, включающего отверждение под воздействием излучения в УФ и видимой области или отверждение под воздействием электронно-лучевого излучения, более предпочтительно – с помощью отверждения под воздействием излучения в УФ и видимой области.
[0060] Таким образом, подходящие отверждаемые под воздействием излучения композиции для покрытия согласно настоящему изобретению включают отверждаемые под воздействием излучения композиции, которые могут быть отверждены под воздействием излучения в УФ и видимой области (далее упоминаемого как излучение в УФ и видимой области) или с помощью электронно-лучевого излучения (далее упоминаемого излучение ЭЛ). Отверждаемые под воздействием излучения композиции известны в данной области техники, и информацию о них можно найти в стандартных пособиях, таких как выпуск «Chemistry & Technology of UV & EB Formulation for Coatings, Inks & Paints», Том IV, Formulation, под авторством C. Lowe, G. Webster, S. Kessel и I. McDonald, 1996, John Wiley & Sons в сотрудничестве с SITA Technology Limited. Согласно одному, особенно предпочтительному варианту осуществления настоящего изобретения описанная в данном документе отверждаемая под воздействием излучения композиция для покрытия представляет собой отверждаемую под воздействием излучения в УФ и видимой области композицию для покрытия.
[0061] Предпочтительно, отверждаемая под воздействием излучения в УФ и видимой области композиция для покрытия содержит одно или более соединений, выбранных из группы, состоящей из радикально-отверждаемых соединений и катионно-отверждаемых соединений. Отверждаемая под воздействием излучения в УФ и видимой области композиция для покрытия, описанная в данном документе, может представлять собой гибридную систему и содержать смесь одного или более катионно-отверждаемых соединений и одного или более радикально-отверждаемых соединений. Катионно-отверждаемые соединения отверждаются с помощью катионных механизмов, как правило, включающих активирование излучением одного или более фотоинициаторов, которые высвобождают катионные частицы, такие как кислоты, которые, в свою очередь, инициируют отверждение с тем, чтобы реагировать и/или сшивать мономеры и/или олигомеры для отверждения таким путем отверждаемой под воздействием излучения композиции для покрытия. Радикально-отверждаемые соединения отверждаются с помощью свободнорадикальных механизмов, как правило, включающих активирование излучением одного или более фотоинициаторов, генерируя тем самым радикалы, которые, в свою очередь, инициируют полимеризацию для отверждения таким образом отверждаемой под воздействием излучения композиции для покрытия. В зависимости от мономеров, олигомеров или преполимеров, используемых для получения связующего, содержащегося в отверждаемых под воздействием излучения в УФ и видимой области композициях для покрытия, описанных в данном документе, могут быть использованы различные фотоинициаторы. Подходящие примеры свободнорадикальных фотоинициаторов известны специалистам в данной области техники и включают без ограничения ацетофеноны, бензофеноны, бензилдиметилкетали, альфа-аминокетоны, альфа-гидроксикетоны, фосфиноксиды и производные фосфиноксидов, а также смеси двух или более из них. Подходящие примеры катионных фотоинициаторов известны специалистам в данной области техники и включают без ограничения ониевые соли, такие как органические иодониевые соли (например, диарилоиодониевые соли), оксониевые (например, триарилоксониевые соли) и сульфониевые соли (например, триарилсульфониевые соли), а также смеси двух или более из них. Другие примеры используемых фотоинициаторов могут быть найдены в стандартных научных пособиях, таких как «Chemistry & Technology of UV & EB Formulation for Coatings, Inks & Paints», Том III, «Photoinitiators for Free Radical Cationic and Anionic Polymerization», 2-е издание, J. V. Crivello & K. Dietliker, под редакцией G. Bradley и опубликованном в 1998 г. John Wiley & Sons совместно с SITA Technology Limited. Для достижения эффективного отверждения преимущественным может быть также включение в состав сенсибилизатора вместе с одним или более фотоинициаторами. Типичные примеры подходящих фотосенсибилизаторов включают без ограничения изопропилтиоксантон (ITX), 1-хлор-2-пропокситиоксантон (CPTX), 2-хлортиоксантон (CTX) и 2,4-диэтилтиоксантон (DETX), а также смеси двух или более из них. Один или более фотоинициаторов, содержащихся в отверждаемых под воздействием излучения в УФ и видимой области композициях для покрытия, предпочтительно присутствуют в общем количестве от приблизительно 0,1 вес. % до приблизительно 20 вес. %, более предпочтительно – от приблизительно 1 вес. % до приблизительно 15 вес. %, при этом весовые проценты основаны на общем весе отверждаемых под воздействием излучения в УФ и видимой области композициях для покрытия.
[0062] Отверждаемая под воздействием излучения композиция для покрытия, описанная в данном документе, может дополнительно содержать одно или более маркерных веществ или маркеров и/или один или более машиночитаемых материалов, выбранных из группы, состоящей из магнитных материалов (отличных от описанных в данном документе пластинчатых магнитных или намагничиваемых частиц пигмента), люминесцентных материалов, электропроводных материалов и материалов, поглощающих инфракрасное излучение. В контексте настоящего документа термин «машиночитаемый материал» относится к материалу, который проявляет по меньшей мере одно не воспринимаемое невооруженным глазом отличительное свойство, и которое может содержаться в слое с тем, чтобы предоставлять способ аутентификации указанного слоя или изделия, содержащего указанный слой, путем использования конкретного оборудования для его аутентификации.
[0063] Отверждаемая под воздействием излучения композиция для покрытия, описанная в данном документе, может дополнительно содержать один или более красящих компонентов, выбранных из группы, состоящей из органических частиц пигмента, неорганических частиц пигмента, а также органических красителей и/или одной или более добавок. Последние включают без ограничения соединения и материалы, которые используются для корректирования физических, реологических и химических параметров отверждаемой под воздействием излучения композиции для покрытия, таких как вязкость (например, растворители, загустители и поверхностно-активные вещества), консистенция (например, противоосаждающие средства, наполнители и пластификаторы), пенообразующие свойства (например, противовспенивающие средства), смазочные свойства (воски, масла), стойкость к УФ-излучению (фотостабилизаторы), адгезионные свойства, антистатические свойства, устойчивость при хранении (ингибиторы полимеризации) и т. д. Добавки, описанные в данном документе, могут присутствовать в отверждаемой под воздействием излучения композиции для покрытия в количествах и формах, известных в данной области техники, в том числе так называемые наноматериалы, у которых по меньшей мере один из размеров добавки находится в диапазоне 1-1000 нм.
[0064] Отверждаемая под воздействием излучения композиция для покрытия, описанная в данном документе, содержит несферические магнитные или намагничиваемые частицы пигмента, описанные в данном документе. Предпочтительно, несферические магнитные или намагничиваемые частицы пигмента присутствуют в количестве от приблизительно 2 вес. % до приблизительно 40 вес. %, более предпочтительно – от приблизительно 4 вес. % до приблизительно 30 вес. %, при этом весовые проценты основаны на общем весе отверждаемой под воздействием излучения композиции для покрытия, содержащей связующий материал, несферические магнитные или намагничиваемые частицы пигмента и другие необязательные компоненты отверждаемой под воздействием излучения композиции для покрытия.
[0065] Несферические магнитные или намагничиваемые частицы пигмента, описанные в данном документе, определены как обладающие из-за своей несферической формы анизотропной отражательной способностью в отношении падающего электромагнитного излучения, для которого затвердевший связующий материал по меньшей мере частично прозрачен. В контексте настоящего документа термин «анизотропная отражательная способность» означает, что доля падающего излучения под первым углом, отраженного частицей в некотором направлении (обзора) (второй угол), зависит от ориентации частиц, т.е. что изменение ориентации частицы в отношении первого угла может привести к разной величине отражения в направлении обзора. Предпочтительно, несферические магнитные или намагничиваемые частицы пигмента, описанные в данном документе, обладают анизотропной отражательной способностью в отношении падающего электромагнитного излучения в некоторых частях или во всем диапазоне длин волн от приблизительно 200 до приблизительно 2500 нм, более предпочтительно – от приблизительно 400 до приблизительно 700 нм, и при этом изменение ориентации частицы приводит к изменению отражения этой частицей в определенном направлении. Как известно специалисту в области техники, магнитные или намагничиваемые частицы пигмента, описанные в данном документе, отличаются от традиционных пигментов; указанные традиционные частицы пигмента отображают один и тот же цвет для всех углов обзора, тогда как магнитные или намагничиваемые частицы пигмента, описанные в данном документе, демонстрируют анизотропную отражательную способность, как описано выше.
[0066] Несферические магнитные или намагничиваемые частицы пигмента предпочтительно представляют собой частицы в форме вытянутого или сплющенного эллипсоида, пластинок или иголок или смесь двух или более из них, и более предпочтительно – частицы в форме пластинок.
2
3
3
4
2
2
4
2
4
12
19
3
3
2
4
3
[0067] Подходящие примеры несферических магнитных или намагничиваемых частиц пигмента, описанных в данном документе, включают без ограничения частицы пигмента, содержащие магнитный металл, выбранный из группы, состоящей из кобальта (Co), железа (Fe), гадолиния (Gd) и никеля (Ni); магнитные сплавы железа, марганца, кобальта, никеля и смесей из двух или более из них; магнитные оксиды хрома, марганца, кобальта, железа, никеля и смесей двух или более из них; и смесей двух или более из них. Термин «магнитный» в отношении металлов, сплавов и оксидов относится к ферромагнитным или ферримагнитным металлам, сплавам и оксидам. Магнитные оксиды хрома, марганца, кобальта, железа, никеля или смеси двух или более из них могут быть чистыми или смешанными оксидами. Примеры магнитных оксидов включают без ограничения оксиды железа, такие как гематит (FeO), магнетит (FeO), диоксид хрома (CrO), магнитные ферриты (MFeO), магнитные шпинели (MRO), магнитные гексаферриты (MFeO), магнитные ортоферриты (RFeO), магнитные гранаты MR(AO), где M означает двухвалентный металл, R означает трехвалентный металл, и A означает четырехвалентный металл.
2
2
2
2
3
2
[0068] Примеры несферических магнитных или намагничиваемых частиц пигмента, описанных в данном документе, включают без ограничения частицы пигмента, содержащие магнитный слой M, изготовленный из одного или более магнитных металлов, таких как кобальт (Co), железо (Fe), гадолиний (Gd) или никель (Ni); а также магнитного сплава железа, кобальта или никеля, при этом указанные пластинчатые магнитные или намагничиваемые частицы пигмента могут представлять собой многослойные структуры, содержащие один или более дополнительных слоев. Предпочтительно, один или более дополнительных слоев представляют собой слои A, независимо изготовленные из одного или более материалов, выбранных из группы, состоящей из фторидов металлов, таких как фторид магния (MgF), оксид кремния (SiO), диоксид кремния (SiO), оксид титана (TiO) сульфид цинка (ZnS) и оксид алюминия (AlO), более предпочтительно – диоксид кремния (SiO); или слои B, независимо изготовленные из одного или более материалов, выбранных из группы, состоящей из металлов и сплавов металлов, предпочтительно выбранных из группы, состоящей из отражающих металлов и сплавов отражающих металлов, и более предпочтительно выбранных из группы, состоящей из алюминия (Al), хрома (Cr) и никеля (Ni), и еще более предпочтительно – алюминия (Al); или комбинацию одного или более слоев A, таких как слои, описанные выше, и одного или более слоев B, таких как слои, описанные выше. Типичные примеры пластинчатых магнитных или намагничиваемых частиц пигмента, представляющих собой многослойные структуры, описанные в данном документе выше, включают без ограничения многослойные структуры A/M, многослойные структуры A/M/A, многослойные структуры A/M/B, многослойные структуры A/B/M/A, многослойные структуры A/B/M/B, многослойные структуры A/B/M/B/A, многослойные структуры B/M, многослойные структуры B/M/B, многослойные структуры B/A/M/A, многослойные структуры B/A/M/B, многослойные структуры B/A/M/B/A/, при этом слои A, магнитные слои M и слои B выбраны из тех, которые описаны в данном документе выше.
[0069] По меньшей мере часть несферических магнитных или намагничиваемых частиц пигмента, описанных в данном документе, может быть образована несферическими магнитными или намагничиваемыми частицами оптически изменяющегося пигмента и/или несферическими магнитными или намагничиваемыми частицами пигмента, не обладающими оптически изменяющимися свойствами. Предпочтительно, по меньшей мере часть несферических магнитных или намагничиваемых частиц пигмента, описанных в данном документе, образована несферическими магнитными или намагничиваемыми частицами оптически изменяющегося пигмента. В дополнение к видимой защите, обеспечиваемой цветоизменяющим свойством несферических магнитных или намагничиваемых частиц оптически изменяющегося пигмента, что позволяет легко обнаруживать, распознавать и/или отличать изделие или защищаемый документ, на котором нанесены чернила, отверждаемые под воздействием излучения композиция для покрытия, покрытие или слой, содержащие описанные в данном документе несферические магнитные или намагничиваемые частицы оптически изменяющегося пигмента, от их возможных подделок, используя невооруженные органы чувств человека, в качестве машиночитаемого инструмента для распознавания СОЭ также могут быть использованы оптические свойства пластинчатых магнитных или намагничиваемых частиц оптически изменяющегося пигмента. Таким образом, оптические свойства несферических магнитных или намагничиваемых частиц оптически изменяющегося пигмента могут одновременно использоваться как скрытый или полускрытый защитный признак в процессе аутентификации, в котором анализируются оптические (например, спектральные) свойства частиц пигмента. Использование несферических магнитных или намагничиваемых частиц оптически изменяющегося пигмента в отверждаемых под воздействием излучения композициях для покрытия для получения СОЭ повышает значимость СОЭ в качестве защитного признака в применениях для защищаемых документов, поскольку такие материалы (т.е. несферические магнитные или намагничиваемые частицы оптически изменяющегося пигмента) предназначены для полиграфии защищаемых документов и недоступны для коммерческого использования неограниченным кругом лиц.
[0070] Более того, и благодаря своим магнитным характеристикам несферические магнитные или намагничиваемые частицы пигмента, описанные в данном документе, являются машиночитаемыми, и, таким образом, отверждаемые под воздействием излучения композиции для покрытия, содержащие данные частицы пигмента, могут быть обнаружены, например, посредством специальных магнитных детекторов. Таким образом, отверждаемые под воздействием излучения композиции для покрытия, содержащие несферические магнитные или намагничиваемые частицы пигмента, описанные в данном документе, могут быть применены в качестве скрытого или полускрытого защитного элемента (инструмента аутентификации) для защищаемых документов.
[0071] Как уже отмечалось выше, предпочтительно по меньшей мере часть несферических магнитных или намагничиваемых частиц пигмента образована несферическими магнитными или намагничиваемыми частицами оптически изменяющегося пигмента. Более предпочтительно, они могут быть выбраны из группы, состоящей из несферических магнитных частиц тонкопленочного интерференционного пигмента, несферических магнитных частиц холестерического жидкокристаллического пигмента, несферических частиц пигмента с интерференционным покрытием, содержащих магнитный материал, и смесей двух или более из них.
[0072] Магнитные частицы тонкопленочного интерференционного пигмента известны специалистам в данной области техники и раскрыты, например, в документах US 4838648; WO 2002/073250 A2; EP 0686675 B1; WO 2003/000801 A2; US 6838166; WO 2007/131833 A1; EP 2402401 A1 и в документах, указанных в них. Предпочтительно, частицы магнитного тонкопленочного интерференционного пигмента представляют собой частицы пигмента, имеющие пятислойную структуру Фабри-Перо, и/или частицы пигмента, имеющие шестислойную структуру Фабри-Перо, и/или частицы пигмента, имеющие семислойную структуру Фабри-Перо.
[0073] Предпочтительные пятислойные структуры Фабри-Перо включают в себя многослойные структуры поглотитель/диэлектрик/отражатель/диэлектрик/поглотитель, при этом отражатель и/или поглотитель представляет собой также магнитный слой, предпочтительно отражатель и/или поглотитель представляет собой магнитный слой, содержащий никель, железо и/или кобальт, и/или магнитный сплав, содержащий никель, железо и/или кобальт, и/или магнитный оксид, содержащий никель (Ni), железо (Fe) и/или кобальт (Co).
[0074] Предпочтительные шестислойные структуры Фабри-Перо включают в себя многослойные структуры поглотитель/диэлектрик/отражатель/магнитный материал/диэлектрик/поглотитель.
[0075] Предпочтительные семислойные структуры Фабри-Перо включают в себя многослойные структуры поглотитель/диэлектрик/отражатель/магнитный материал/отражатель/диэлектрик/поглотитель, такие как описанные в документе US 4838648.
2
3
3
3
3
6
3
3
2
2
2
2
2
3
2
2
2
2
2
[0076] Предпочтительно слои отражателя, описанные в данном документе, независимо выполнены из одного или более материалов, выбранных из группы, состоящей из металлов и сплавов металлов, предпочтительно выбранных из группы, состоящей из отражающих металлов и сплавов отражающих металлов, более предпочтительно выбранных из группы, состоящей из алюминия (Al), серебра (Ag), меди (Cu), золота (Au), платины (Pt), олова (Sn), титана (Ti), палладия (Pd), родия (Rh), ниобия (Nb), хрома (Cr), никеля (Ni) и их сплавов, еще более предпочтительно выбранных из группы, состоящей из алюминия (Al), хрома (Cr), никеля (Ni) и их сплавов, и еще более предпочтительно – алюминия (Al). Предпочтительно диэлектрические слои независимо выполнены из одного или более материалов, выбранных из группы, состоящей из фторидов металлов, такие как фторид магния (MgF), фторид алюминия (AlF), фторид церия (CeF), фторид лантана (LaF), алюмофториды натрия (например, NaAlF), фторид неодима (NdF), фторид самария (SmF), фторид бария (BaF), фторид кальция (CaF), фторид лития (LiF), а также оксидов металлов, такие как оксид кремния (SiO), диоксид кремния (SiO), оксид титана (TiO), оксид алюминия (AlO), более предпочтительно – выбранных из группы, состоящей из фторида магния (MgF) и диоксида кремния (SiO), и еще более предпочтительно – фторида магния (MgF). Предпочтительно слои поглотителя независимо выполнены из одного или более материалов, выбранных из группы, состоящей из алюминия (Al), серебра (Ag), меди (Cu), палладия (Pd), платины (Pt), титана (Ti), ванадия (V), железа (Fe), олова (Sn), вольфрама (W), молибдена (Mo), родия (Rh), ниобия (Nb), хрома (Cr), никеля (Ni), оксидов этих металлов, сульфидов этих металлов, карбидов этих металлов, а также сплавов этих металлов, более предпочтительно – выбранных из группы, состоящей из хрома (Cr), никеля (Ni), оксидов этих металлов и сплавов этих металлов, и еще более предпочтительно – выбранных из группы, состоящей из хрома (Cr), никеля (Ni) и сплавов этих металлов. Предпочтительно, магнитный слой содержит никель (Ni), железо (Fe) и/или кобальт (Co); и/или магнитный сплав, содержащий никель (Ni), железо (Fe) и/или кобальт (Co); и/или магнитный оксид, содержащий никель (Ni), железо (Fe) и/или кобальт (Co). Если магнитные частицы тонкопленочного интерференционного пигмента, содержащие семислойную структуру Фабри-Перо, являются предпочтительными, то особенно предпочтительно, чтобы магнитные частицы тонкопленочного интерференционного пигмента содержали семислойную структуру Фабри-Перо поглотитель/диэлектрик/отражатель/магнитный материал/отражатель/диэлектрик/поглотитель, состоящую из многослойный структуры Cr/MgF/Al/M/Al/MgF/Cr, где М представляет собой магнитный слой, содержащий никель (Ni), железо (Fe) и/или кобальт (Со); и/или магнитный сплав, содержащий никель (Ni), железо (Fe) и/или кобальт (Со); и/или магнитный оксид, содержащий никель (Ni), железо (Fe) и/или кобальт (Со).
[0077] Магнитные частицы тонкопленочного интерференционного пигмента, описанные в данном документе, могут представлять собой многослойные частицы пигмента, которые считаются безопасными для здоровья человека и окружающей среды и выполнены на основе, например, пятислойных структур Фабри-Перо, шестислойных структур Фабри-Перо и семислойных структур Фабри-Перо, при этом указанные частицы пигмента содержат один или более магнитных слоев, содержащих магнитный сплав, имеющий по существу безникелевую композицию, включающую в себя от приблизительно 40 вес. % до приблизительно 90 вес. % железа, от приблизительно 10 вес. % до приблизительно 50 вес. % хрома и от приблизительно 0 вес. % до приблизительно 30 вес. % алюминия. Типичные примеры многослойных частиц пигмента, которые считаются безопасными для здоровья человека и окружающей среды, можно найти в документе EP 2402401 A1, который полностью включен в данный документ посредством ссылки.
[0078] Магнитные частицы тонкопленочного интерференционного пигмента, описанные в данном документе, как правило, получают традиционной техникой осаждения различных требуемых слоев на полотно. После осаждения требуемого числа слоев, например, с помощью физического осаждения из паровой фазы (PVD), химического осаждения из паровой фазы (CVD) или электролитического осаждения, набор слоев удаляют с полотна либо растворением разделительного слоя в подходящем растворителе, либо сдиранием материала с полотна. Полученный таким образом материал затем разбивают на пластинчатые частицы пигмента, которые должны быть дополнительно обработаны с помощью дробления, размола (такого как, например, процессы размола на струйной мельнице) или любого подходящего способа, предназначенного для получения частиц пигмента требуемого размера. Полученный в результате продукт включает в себя плоские пластинчатые частицы пигмента с рваными краями, неправильными формами и различными соотношениями размеров. Дополнительную информацию о получении подходящих пластинчатых магнитных частиц тонкопленочного интерференционного пигмента можно найти, например, в документах EP 1710756 A1 и EP 1666546 A1, которые включены в данный документ посредством ссылки.
1
2
1
2
1
2
[0079] Подходящие магнитные частицы холестерического жидкокристаллического пигмента, имеющего оптически изменяющиеся характеристики, включают без ограничения магнитные частицы однослойного холестерического жидкокристаллического пигмента и магнитные частицы многослойного холестерического жидкокристаллического пигмента. Такие частицы пигмента раскрыты, например, в документах WO 2006/063926 A1, US 6582781 и US 6531221. В документе WO 2006/063926 A1 раскрыты монослои и полученные из них частицы пигмента с повышенным блеском и цветоизменяющими свойствами, а также с дополнительными особыми свойствами, такими как намагничиваемость. Раскрытые монослои и частицы пигмента, которые получены из них с помощью измельчения указанных монослоев, включают в себя трехмерно сшитую холестерическую жидкокристаллическую смесь и магнитные наночастицы. В документах US 6582781 и US 6410130 раскрыты частицы холестерического многослойного пигмента, содержащие последовательность A/B/A, при этом A и A могут быть аналогичными или разными, и каждый содержит по меньшей мере один холестерический слой, а B представляет собой промежуточный слой, поглощающий весь свет или некоторую часть света, пропускаемого слоями A и A, и который придает указанному промежуточному слою магнитные свойства. В документе US 6531221 раскрыты пластинчатые частицы холестерического многослойного пигмента, содержащие последовательность A/B и необязательно C, при этом A и C представляют собой поглощающие слои, содержащие частицы пигмента, придающие им магнитные свойства, а B представляет собой холестерический слой.
2
2
3
2
[0080] Подходящие пигменты с интерференционным покрытием, содержащие один или более магнитных материалов, включают без ограничения структуры, состоящие из подложки, выбранной из группы, состоящей из сердцевины, покрытой одним или более слоями, при этом по меньшей мере один из сердечника или одного или более слоев имеет магнитные свойства. Например, подходящие пигменты с интерференционным покрытием содержат сердечник, выполненный из магнитного материала, такого как описанный выше в данном документе, причем указанный сердечник покрыт одним или более слоями, выполненными из одного или более оксидов металлов, или они имеют структуру, состоящую из сердечника, выполненного из синтетической или натуральной слюды, слоистых силикатов (например, талька, каолина и серицита), стекол (например, боросиликатов), диоксидов кремния (SiO), оксидов алюминия (AlO), оксидов титана (TiO), графитов и смесей двух или более из них. Более того, могут присутствовать один или более дополнительных слоев, таких как окрашивающие слои.
[0081] Поверхность несферических магнитных или намагничиваемых частиц пигмента, описанных в данном документе, может быть обработана для того, чтобы защитить их от какого-либо повреждения, которое может возникать в отверждаемой под воздействием излучения композиции для покрытия и/или способствовать их включению в отверждаемую под воздействием излучения композицию для покрытия; как правило, могут быть использованы материалы, препятствующие коррозии, и/или смачивающие вещества.
[0082] Согласно одному варианту осуществления и при условии, что несферические магнитные или намагничиваемые частицы пигмента представляют собой пластинчатые частицы пигмента, способ получения слоя с оптическим эффектом, описанного в данном документе, может дополнительно включать этап подвергания отверждаемой под воздействием излучения композиции для покрытия, описанной в данном документе, воздействию динамического магнитного поля первого устройства, генерирующего магнитное поле, с целью двухосного ориентирования по меньшей мере части пластинчатых магнитных или намагничиваемых частиц пигмента, при этом указанный этап осуществляют после этапа i) и перед этапом ii). Способы, включающие такой этап подвергания композиции для покрытия воздействию динамического магнитного поля первого устройства, генерирующего магнитное поле, с целью двухосного ориентирования по меньшей мере части пластинчатых магнитных или намагничиваемых частиц пигмента перед этапом дополнительного подвергания композиции для покрытия воздействию второго устройства, генерирующего магнитное поле, в частности воздействию магнитного поля магнитной сборки, описанной в данном документе, раскрыты в документе WO 2015/086257 A1. После подвергания отверждаемой под воздействием излучения композиции для покрытия воздействию динамического магнитного поля первого устройства, генерирующего магнитное поле, описанного в данном документе, и пока отверждаемая под воздействием излучения композиция для покрытия еще не высохла или является достаточно мягкой, чтобы пластинчатые магнитные или намагничиваемые частицы пигмента в ней могли дополнительно перемещаться и вращаться, пластинчатыемагнитные или намагничиваемые частицы пигмента дополнительно переориентируют с использованием магнитного поля магнитной сборки, описанной в данном документе.
[0083] Осуществление двухосной ориентации означает, что пластинчатые магнитные или намагничиваемые частицы пигмента выполняют с ориентацией таким образом, что их две главные оси являются зафиксированными. То есть можно считать, что каждая пластинчатая магнитная или намагничиваемая частица пигмента имеет главную ось в плоскости частицы пигмента и ортогональную малую ось в плоскости частицы пигмента. В соответствии с воздействием динамического магнитного поля происходит ориентирование каждой главной и малой оси пластинчатых магнитных или намагничиваемых частиц пигмента. По сути, это приводит к тому, что соседние пластинчатые магнитные частицы пигмента, которые расположены близко друг к другу в пространстве, располагаются в основном параллельно друг другу. Для того, чтобы выполнить двухосное ориентирование, пластинчатые магнитные частицы пигмента должны быть подвергнуты воздействию резко изменяющегося во времени внешнего магнитного поля. Другими словами, с помощью двухосного ориентирования выравнивают плоскости пластинчатых магнитных или намагничиваемых частиц пигмента так, что плоскости указанных частиц пигмента являются ориентированными в основном параллельно по отношению к плоскостям соседних (во всех направлениях) пластинчатых магнитных или намагничиваемых частиц пигмента. В варианте осуществления как главная ось, так и малая ось, перпендикулярная главной оси, ранее описанной в данном документе для плоскостей пластинчатых магнитных или намагничиваемых частиц пигмента, ориентированы с помощью динамического магнитного поля таким образом, что большие и малые оси соседних (во всех направлениях) частиц пигмента совмещены друг с другом.
[0084] Согласно одному варианту осуществления этап осуществления двухосного ориентирования пластинчатых магнитных или намагничиваемых частиц пигмента приводит к магнитному ориентированию, при котором пластинчатые магнитные или намагничиваемые частицы пигмента имеют две главных оси, по существу параллельных поверхности подложки. Для такого выравнивания пластинчатые магнитные или намагничиваемые частицы пигмента планаризуют в отверждаемой под воздействием излучения композиции для покрытия на подложке и ориентируют как по их оси X, так и по их оси Y (показано на фиг. 1 документа WO 2015/086257 A1), параллельно поверхности подложки.
[0085] Согласно другому варианту осуществления этап осуществления двухосного ориентирования пластинчатых магнитных или намагничиваемых частиц пигмента приводит к магнитному ориентированию, при котором пластинчатые магнитные или намагничиваемые частицы пигмента имеют первую ось в плоскости X-Y, по существу параллельную поверхности подложки, а также вторую ось, по существу перпендикулярную первой оси при по существу ненулевом угле наклона к поверхности подложки.
[0086] Согласно другому варианту осуществления этап осуществления двухосного ориентирования пластинчатых магнитных или намагничиваемых частиц пигмента приводит к магнитному ориентированию, при котором пластинчатые магнитные или намагничиваемые частицы пигмента имеют плоскость X-Y, по существу параллельную воображаемой поверхности сфероида.
[0087] Особенно предпочтительные устройства, генерирующие магнитное поле, для двухосного ориентирования пластинчатых магнитных или намагничиваемых частиц пигмента раскрыты в документе ЕР 2157141 A1. Устройство, генерирующее магнитное поле, раскрытое в документе ЕР 2157141 A1, обеспечивает динамическое магнитное поле, которое изменяет свое направление, принуждая пластинчатые магнитные или намагничиваемые частицы пигмента быстро колебаться, пока обе главных оси, ось Х и ось Y, не станут по существу параллельными поверхности подложки, т.е. пластинчатые магнитные или намагничиваемые частицы пигмента вращаются, пока они не образуют стабильную листовидную структуру, при этом их оси Х и Y будут по существу параллельными поверхности подложки и планаризованными в двух указанных измерениях.
[0088] Другие особенно предпочтительные устройства, генерирующие магнитное поле, для двухосного ориентирования пластинчатых магнитных или намагничиваемых частиц пигмента представляют собой сборки Халбаха с линейными постоянными магнитами, т.е. сборки, содержащие множество магнитов с различными направлениями намагничивания. Подробное описание постоянных магнитов Халбаха было приведено Z.Q. Zhu и D. Howe (Halbach permanent magnet machines and applications: a review, IEE. Proc. Electric Power Appl., 2001, 148, стр. 299-308). Магнитное поле, создаваемое такой сборкой Халбаха, обладает такими свойствами, что оно концентрируется на одной стороне, в то же время ослабляясь практически до нуля на другой стороне. В находящейся на рассмотрении заявке EP 14195159.0 раскрыты подходящие устройства для двухосного ориентирования пластинчатых магнитных или намагничиваемых частиц пигмента, при этом указанные устройства содержат сборку цилиндра Халбаха. Другие особенно предпочтительные устройства, генерирующие магнитное поле, для двухосного ориентирования пластинчатых магнитных или намагничиваемых частиц пигмента представляют собой вращающиеся магниты, при этом указанные магниты содержат дискообразные вращающиеся магниты или магнитные сборки, которые являются по существу намагниченными вдоль их диаметра. Подходящие вращающиеся магниты или магнитные сборки описаны в документе US 2007/0172261 А1, при этом указанные вращающиеся магниты или магнитные сборки генерируют радиально-симметричные, изменяющиеся во времени магнитные поля, обеспечивая возможность двухосного ориентирования пластинчатых магнитных или намагничиваемых частиц пигмента еще не отвержденной композиции для покрытия. Эти магниты или магнитные сборки приводятся в движение с помощью вала (или шпинделя), соединенного с внешним двигателем. В документе CN 102529326 B раскрыты примеры устройств, генерирующих магнитное поле, содержащих вращающиеся магниты, которые могут быть подходящими для двухосного ориентирования пластинчатых магнитных или намагничиваемых частиц пигмента. В предпочтительном варианте осуществления подходящие устройства, генерирующие магнитное поле, для двухосного ориентирования пластинчатых магнитных или намагничиваемых частиц пигмента представляют собой не установленные на валу дискообразные вращающиеся магниты или магнитные сборки, закрепленные в корпусе, изготовленном из немагнитных, предпочтительно непроводящих материалов, и приводятся в движение одной или более электромагнитными катушками, намотанными вокруг корпуса. Примеры таких не установленных на валу дискообразных вращающихся магнитов или магнитных сборок раскрыты в документе WO 2015/082344 A1 и в находящейся на рассмотрении заявке EP 14181939.1.

[0089] Подложка, описанная в данном документе, предпочтительно выбрана из группы, состоящей из видов бумаги или других волокнистых материалов, таких как целлюлоза, материалы, содержащие бумагу, виды стекла, металлы, виды керамики, виды пластмассы и полимеры, виды металлизированной пластмассы или металлизированные полимеры, композитные материалы и смеси или их комбинации. Типичные бумажные, подобные бумаге или иные волокнистые материалы изготовлены из самых разных волокон, включая без ограничения манильскую пеньку, хлопчатобумажное волокно, льняное волокно, древесную массу и их смеси. Как хорошо известно специалистам в данной области техники, для банкнот предпочтительными являются хлопчатобумажное волокно и смеси хлопчатобумажного/льняного волокна, в то время как для защищаемых документов, не являющихся банкнотами, обычно используется древесная масса. Типичные примеры видов пластмассы и полимеров включают полиолефины, такие как полиэтилен (PE) и полипропилен (PP), полиамиды, сложные полиэфиры, такие как полиэтилентерефталат (PET), поли(1,4-бутилентерефталат) (PBT), поли(этилен 2,6-нафтоат) (PEN) и поливинилхлориды (PVC). В качестве подложки могут использоваться олефиновые волокна типа «спанбонд», такие как продаваемые под товарным знаком Tyvek. Типичные примеры видов металлизированной пластмассы или металлизированных полимеров включают в себя пластмассовые или полимерные материалы, описанные в данном документе выше, на поверхности которых непрерывно или прерывисто расположен металл. Типичный пример металлов включает без ограничения алюминий (Al), хром (Cr), медь (Cu), золото (Au), железо (Fe), никель (Ni), серебро (Ag), их комбинации или сплавы из двух или более вышеупомянутых металлов. Металлизация пластмассовых или полимерных материалов, описанных выше в данном документе, может быть выполнена с помощью способа электроосаждения, способа высоковакуумного нанесения покрытия или с помощью способа напыления. Типичные примеры композитных материалов включают без ограничения многослойные структуры или слоистые материалы из бумаги и по меньшей мере одного пластмассового или полимерного материала, такого как описанный выше в данном документе, а также пластмассовых и/или полимерных волокон, включенных в подобный бумаге или волокнистый материал, такой как описанный выше в данном документе. Разумеется, подложка может содержать дополнительные добавки, известные специалисту, такие как проклеивающие средства, осветлители, технологические добавки, усиливающие средства и средства для придания влагопрочности и т. д. Описанная в данном документе подложка может быть выполнена в форме полотна (например, сплошного листа из материалов, описанных выше) или в форме листов. Если СОЭ, получаемый согласно настоящему изобретению, будет на защищаемом документе, а также с целью дальнейшего повышения уровня безопасности и защищенности от подделки и незаконного воспроизведения указанного защищаемого документа, подложка может содержать печатные, с покрытием, или меченые лазером или перфорированные лазером знаки, водяные знаки, защитные нити, волокна, конфетти, люминесцирующие соединения, окна, фольгу, деколи и комбинации двух или более из них. С той же целью дополнительного повышения уровня безопасности и защищенности от подделки и незаконного воспроизведения защищаемых документов подложка может содержать один или более маркерных веществ или маркеров и/или машиночитаемых веществ (например, люминесцентных веществ, веществ, поглощающих в УФ/видимом/ИК-диапазонах, магнитных веществ и их комбинаций).
[0090] Также в данном документе описаны устройства для получения СОЭ, такого как описанный в данном документе, на подложке, описанной в данном документе, при этом указанный СОЭ содержит несферические магнитные или намагничиваемые частицы пигмента, ориентированные в отвержденной отверждаемой под воздействием излучения композиции для покрытия, такой как описанная в данном документе.
[0091] Устройство, описанное в данном документе, для получения СОЭ на подложке, такой как описанная в данном документе, содержит:
a) магнитную сборку (x30), содержащую несущую матрицу (x34), и a1) устройство (x31), генерирующее магнитное поле, образующее петлеобразную форму (далее упомянутое как петлеобразное устройство, генерирующее магнитное поле), представляющее собой либо один петлеобразный дипольный магнит, имеющий магнитную ось, по существу перпендикулярную поверхности подложки (x20), либо комбинацию двух или более дипольных магнитов, расположенных в петлеобразной компоновке, при этом каждый из двух или более дипольных магнитов имеет магнитную ось, по существу перпендикулярную поверхности подложки (x20), и имеет одинаковое направление магнитного поля, и a2) один дипольный магнит (x32), имеющий магнитную ось, по существу перпендикулярную поверхности подложки (x20), или два или более дипольных магнитов (x32), при этом каждый из двух или более дипольных магнитов имеет магнитную ось, по существу перпендикулярную поверхности подложки (x20), и имеет одинаковое направление магнитного поля, и/или один или более полюсных наконечников (x33), и
b) устройство (x40), генерирующее магнитное поле, представляющее собой либо один стержневой дипольный магнит, имеющий магнитную ось, по существу параллельную поверхности подложки (x20), либо комбинацию двух или более стержневых дипольных магнитов (x41), при этом каждый из двух или более стержневых дипольных магнитов (x41) имеет магнитную ось, по существу параллельную поверхности подложки (x20), и имеет одинаковое направление магнитного поля.
[0092] Магнитная сборка (x30) и устройство (x40), генерирующее магнитное поле, могут быть расположены поверх друг друга.
[0093] Несущая матрица выполнена из немагнитного материала. Немагнитные материалы предпочтительно выбраны из группы, состоящей из материалов с низкой проводимостью, непроводящих материалов и их смесей, таких как, например, конструкционные виды пластмассы и полимеры, алюминий, сплавы алюминия, титан, сплавы титана, и аустенитных сталей (т.е. немагнитных сталей). Конструкционные виды пластмассы и полимеры включают без ограничения полиарилэфиркетоны (PAEK) и их производные, полиэфирэфиркетоны (PEEK), полиэфиркетонкетоны (PEKK), полиэфирэфиркетонкетоны (PEEKK) и полиэфиркетонэфиркетонкетон (PEKEKK); полиацетали, полиамиды, сложные полиэфиры, простые полиэфиры, сополимеры сложных эфиров с простыми эфирами, полиимиды, полиэфиримиды, полиэтилен высокой плотности (HDPE), полиэтилен сверхвысокой молекулярной массы (UHMWPE), полибутилентерефталат (PBT), полипропилен, сополимер акрилонитрил-бутадиен-стирола (ABS), фторированные и перфторированные полиэтилены, полистиролы, поликарбонаты, полифениленсульфид (PPS) и жидкокристаллические полимеры. Предпочтительными материалами являются PEEK (полиэфирэфиркетон), POM (полиоксиметилен), PTFE (политетрафторэтилен), Nylon (полиамид) и PPS.
[0094] Магнитные сборки (x30), описанные в данном документе, содержат петлеобразное устройство (x31), генерирующее магнитное поле, которое
i) может быть выполнено из одного петлеобразного дипольного магнита, имеющего магнитную ось, по существу перпендикулярную поверхности подложки (x20), или
ii) может представлять собой комбинацию двух или более дипольных магнитов, расположенных в петлеобразной компоновке, при этом каждый из двух или более дипольных магнитов имеет магнитную ось, по существу перпендикулярную поверхности подложки (x20), и имеет одинаковое направление магнитного поля.
[0095] Типовые примеры комбинаций двух или более дипольных магнитов, расположенных в петлеобразной компоновке, включают без ограничения комбинацию трех дипольных магнитов, расположенных в треугольной петлеобразной компоновке, или комбинацию четырех дипольных магнитов, расположенных в квадратной или прямоугольной петлеобразной компоновке.
[0096] Петлеобразное устройство (x31), генерирующее магнитное поле, может быть расположено симметрично в несущей матрице (x34) или может быть расположено несимметрично в несущей матрице (x34).
12
19
5
2
17
2
14
12
19
2
14
[0097] Петлеобразные дипольные магниты и два или более дипольных магнитов (x31), расположенных в петлеобразной компоновке и содержащихся в магнитных сборках (x30), предпочтительно независимо выполнены из материалов, выбранных из группы, включающей сплавы алнико, такие как, например, алнико 5 (R1-1-1), алнико 5 DG (R1-1-2), алнико 5-7 (R1-1-3), алнико 6 (R1-1-4), алнико 8 (R1-1-5), алнико 8 HC (R1-1-7) и алнико 9 (R1-1-6); ферриты, такие как, например, гексаферрит стронция (SrFeO), гексаферрит бария, сплавы кобальта, керамика 5 (SI-1-6), керамика 7 (SI-1-2), керамика 8 (SI-1-5), или сплавы редкоземельного железа, такие как RECo (с RE = Sm или Pr), RETM (с RE = Sm, TM = Fe, Cu, Co, Zr , Hf), RETMB (с RE = Nd, Pr, Dy, TM = Fe, Co); анизотропные сплавы Fe Cr Co; материалов, выбранных из группы PtCo, MnAlC, RE кобальт 5/16, RE кобальт 14. Особенно предпочтительными являются легко обрабатываемые композитные материалы для постоянных магнитов, содержащие наполнитель для постоянных магнитов, такой как гексаферрит стронция (SrFeO) или порошок неодим-железо-бор (NdFe(B) в пластмассовой или резиновой матрице.
[0098] Согласно одному варианту осуществления магнитная сборка (x30), описанная в данном документе, содержит один дипольный магнит (x32) или два или более дипольных магнитов (x32), таких как описанные в данном документе. Один дипольный магнит или два или более дипольных магнитов (x32) расположены в петлеобразном дипольном магните (x31) или в комбинации дипольных магнитов, расположенных в петлеобразной форме. Один дипольный магнит (x32) или два или более дипольных магнитов (x32) могут быть расположены симметрично в петле петлеобразного устройства (x31), генерирующего магнитное поле (как показано на фиг. 1, 2, 5, 7 и 8), или могут быть расположены несимметрично в петле петлеобразного устройства (x31), генерирующего магнитное поле (как показано на фиг. 3, 4, 9, 10, 11 и 12).
[0099] Согласно другому варианту осуществления магнитная сборка (x30), описанная в данном документе, содержит один или более полюсных наконечников (x33). Согласно предпочтительному варианту осуществления указанные один или более полюсных наконечников (x33) представляют собой петлеобразные полюсные наконечники (x33). Предпочтительно, один и более полюсных наконечников (x33), предпочтительно один или более петлеобразных полюсных наконечников (x33), расположены в петлеобразном дипольном магните (x31) или в комбинации дипольных магнитов, расположенных в петлеобразной форме. Один или более полюсных наконечников (x33), предпочтительно один или более петлеобразных полюсных наконечников (x33), могут быть расположены симметрично в петле петлеобразного устройства (x31), генерирующего магнитное поле (как показано на фиг. 6-12), или могут быть расположены несимметрично в петле петлеобразного устройства (x31), генерирующего магнитное поле.
[00100] Согласно другому варианту осуществления магнитная сборка (x30), описанная в данном документе, содержит один дипольный магнит (x32) или два или более дипольных магнитов (x32), таких как описанные в данном документе, и один или более полюсных наконечников (x33), предпочтительно один или более петлеобразных полюсных наконечников (x33). Один дипольный магнит (x32) или два или более дипольных магнитов (x32) и один и более полюсных наконечников (x33), предпочтительно один или более петлеобразных полюсных наконечников (x33), независимо расположены в петлеобразном дипольном магните (x31) или в комбинации дипольных магнитов, расположенных в петлеобразной форме. Один дипольный магнит (x32) или два или более дипольных магнитов (x32) и один и более полюсных наконечников (x33), предпочтительно один или более петлеобразных полюсных наконечников (x33), могут быть независимо расположены симметрично или несимметрично в петле петлеобразного устройства (x31), генерирующего магнитное поле.
12
19
5
2
17
2
14
12
19
2
14
[00101] Один дипольный магнит (x32) и два или более дипольных магнитов (x32) предпочтительно независимо выполнены из материалов, выбранных из группы, включающей сплав алнико, такой как, например, алнико 5 (R1-1-1), алнико 5 DG (R1-1-2), алнико 5-7 (R1-1-3), алнико 6 (R1-1-4), алнико 8 (R1-1-5), алнико 8 HC (R1-1-7) и алнико 9 (R1-1-6); ферриты, такие как, например, гексаферрит стронция (SrFeO), гексаферрит бария, сплавы кобальта, керамика 5 (SI-1-6), керамика 7 (SI-1-2), керамика 8 (SI-1-5), или сплавы редкоземельного железа, такие как RECo (с RE = Sm или Pr), RETM (с RE = Sm, TM = Fe, Cu, Co, Zr , Hf), RETMB (с RE = Nd, Pr, Dy, TM = Fe, Co); анизотропные сплавы Fe Cr Co; материалов, выбранных из группы PtCo, MnAlC, RE кобальт 5/16, RE кобальт 14. Особенно предпочтительными являются легко обрабатываемые композитные материалы для постоянных магнитов, содержащие наполнитель для постоянных магнитов, такой как гексаферрит стронция (SrFeO) или порошок неодим-железо-бор (NdFe(B) в пластмассовой или резиновой матрице.
.
-2
.
-2
.
-2
[00102] Термин «полюсный наконечник» означает структуру, состоящую из материала, обладающего высокой абсолютной магнитной проницаемостью, предпочтительно абсолютной магнитной проницаемостью от приблизительно 2 до приблизительно 1000000 НA (ньютонов на ампер в квадрате), более предпочтительно – от приблизительно 5 до приблизительно 50000 НA и, еще более предпочтительно – от приблизительно 10 до приблизительно 10000 НA. Полюсный наконечник служит для направления магнитного поля, создаваемого магнитом. Предпочтительно, один и более полюсных наконечников (x33), описанных в данном документе, содержат или состоят из железного хомута (Y).
[00103] Несущая матрица (x34) содержит одно или более углублений или канавок для приема петлеобразного устройства (x31), генерирующего магнитное поле, описанного в данном документе, один дипольный магнит (x32) или два или более дипольных магнитов (x32), таких как описанные в данном документе, и/или один и более полюсных наконечников (x33), предпочтительно один или более петлеобразных полюсных наконечников.
[00104] Устройства, описанные в данном документе, для получения СОЭ на подложке, такой как описанная в данном документе, содержит устройство (x40), генерирующее магнитное поле, описанное в данном документе, при этом указанное устройство (x40), генерирующее магнитное поле,
i) может быть выполнено из одного стержневого дипольного магнита, имеющего магнитную ось, по существу параллельную поверхности подложки (x20), или
ii) может представлять собой комбинацию двух или более стержневых дипольных магнитов (x41), при этом каждый из двух или более стержневых дипольных магнитов (x41) имеет магнитную ось, по существу параллельную поверхности подложки (x20), и имеет одинаковое направление магнитного поля, т.е. все из них имеют свой северный полюс, обращенный к одному и тому же направлению.
[00105] Согласно одному варианту осуществления устройство (x40), генерирующее магнитное поле, выполнено из одного стержня.
[00106] Согласно другому варианту осуществления устройство (x40), генерирующее магнитное поле, представляет собой комбинацию двух или более стержневых дипольных магнитов (x41), при этом каждый из двух или более стержневых дипольных магнитов (x41) имеет магнитную ось, по существу параллельную поверхности подложки (x20), и имеет одинаковое направление магнитного поля, т.е. все из них имеют свой северный полюс, обращенный к одному и тому же направлению. Два или более стержневых дипольных магнитов (x41) могут быть расположены в симметричной конфигурации (как показано на фиг. 3, 8, 10 и 11) или в несимметричной конфигурации (как показано на фиг. 4, 5, 6 и 12).
12
19
5
2
17
2
14
12
19
2
14
[00107] Стержневые дипольные магниты устройства (x40), генерирующего магнитное поле, предпочтительно выполнены из материалов, независимо выбранных из группы, включающей сплав алнико, такой как, например, алнико 5 (R1-1-1), алнико 5 DG (R1-1-2), алнико 5-7 (R1-1-3), алнико 6 (R1-1-4), алнико 8 (R1-1-5), алнико 8 HC (R1-1-7) и алнико 9 (R1-1-6); ферриты, такие как, например, гексаферрит стронция (SrFeO), гексаферрит бария, сплавы кобальта, керамика 5 (SI-1-6), керамика 7 (SI-1-2), керамика 8 (SI-1-5), или сплавы редкоземельного железа, такие как RECo (с RE = Sm или Pr), RETM (с RE = Sm, TM = Fe, Cu, Co, Zr , Hf), RETMB (с RE = Nd, Pr, Dy, TM = Fe, Co); анизотропные сплавы Fe Cr Co; материалов, выбранных из группы PtCo, MnAlC, RE кобальт 5/16, RE кобальт 14. Особенно предпочтительными, однако, являются легко обрабатываемые композитные материалы для постоянных магнитов, содержащие наполнитель для постоянных магнитов, такой как гексаферрит стронция (SrFeO) или порошок неодим-железо-бор (NdFe(B) в пластмассовой или резиновой матрице.
[00108] Если устройство (x40), генерирующее магнитное поле, представляет собой комбинацию двух или более стержневых дипольных магнитов (x41), указанные два или более стержневых дипольных магнитов (x41) могут быть разделены одним или более разделительными наконечниками (x42), изготовленными из немагнитного материала, или могут быть включены в несущую матрицу, изготовленную из немагнитного материала. Немагнитные материалы предпочтительно выбраны из группы, состоящей из материалов с низкой проводимостью, непроводящих материалов и их смесей, таких как, например, конструкционные виды пластмассы и полимеры, алюминий, сплавы алюминия, титан, сплавы титана, и аустенитных сталей (т.е. немагнитных сталей). Конструкционные виды пластмассы и полимеры включают без ограничения полиарилэфиркетоны (PAEK) и их производные, полиэфирэфиркетоны (PEEK), полиэфиркетонкетоны (PEKK), полиэфирэфиркетонкетоны (PEEKK) и полиэфиркетонэфиркетонкетон (PEKEKK); полиацетали, полиамиды, сложные полиэфиры, простые полиэфиры, сополимеры сложных эфиров с простыми эфирами, полиимиды, полиэфиримиды, полиэтилен высокой плотности (HDPE), полиэтилен сверхвысокой молекулярной массы (UHMWPE), полибутилентерефталат (PBT), полипропилен, сополимер акрилонитрил-бутадиен-стирола (ABS), фторированные и перфторированные полиэтилены, полистиролы, поликарбонаты, полифениленсульфид (PPS) и жидкокристаллические полимеры. Предпочтительными материалами являются PEEK (полиэфирэфиркетон), POM (полиоксиметилен), PTFE (политетрафторэтилен), Nylon (полиамид) и PPS. Магнитная сборка (x30) может быть расположена между устройством (x40), генерирующим магнитное поле, и подложкой (x20), несущей отверждаемую под воздействием излучения композицию для покрытия (x10), содержащую несферические магнитные или намагничиваемые частицы пигмента, описанные в данном документе, подлежащие ориентированию устройством, описанным в данном документе, или, в качестве альтернативы, устройство (x40), генерирующее магнитное поле, может быть расположено между магнитной сборкой (x30) и подложкой (x20).
[00109] Расстояние (d) между магнитной сборкой (x30) и устройством (x40), генерирующим магнитное поле, может находиться в диапазоне, составляющем от приблизительно 0 до приблизительно 10 мм, предпочтительно – от приблизительно 0 до приблизительно 3 мм, чтобы получить таким образом более компактную магнитную сборку.
[00110] Расстояние (h) между верхней поверхностью магнитной сборки (x30) или верхней поверхностью устройства (x40), генерирующего магнитное поле, (т.е. частью, которая расположена ближе к поверхности подложки (x20)) и поверхностью подложки (x20), обращенной к указанной магнитной сборки (x30) или указанному устройству (x40), генерирующему магнитное поле, составляет предпочтительно от приблизительно 0,1 до приблизительно 10 мм и более предпочтительно – от приблизительно 0,2 до приблизительно 5 мм.
[00111] Материалы петлеобразного устройства (x31), генерирующего магнитное поле, материалы дипольных магнитов (x32), материалы одного или более полюсных наконечников (x33), материалы устройства (x40), генерирующего магнитное поле, материалы двух или более стержневых дипольных магнитов (x41) и расстояния (d) и (h) выбраны таким образом, чтобы магнитное поле, полученное в результате взаимодействия магнитного поля, создаваемого магнитной сборкой (x30), и магнитного поля, создаваемого устройством (x40), генерирующим магнитное поле, т.е. полученное в результате магнитное поле устройств, описанных в данном документе, было подходящим для получения слоев с оптическим эффектом, описанных в данном документе. Магнитное поле, создаваемое магнитной сборкой (x30), и магнитное поле, создаваемое устройством (x40), генерирующим магнитное поле, могут взаимодействовать таким образом, что полученное в результате магнитное поле устройства способно ориентировать несферические магнитные или намагничиваемые частицы пигмента в еще не отвержденной отверждаемой под воздействием излучения композиции для покрытия на подложке, которые расположены в магнитном поле устройства, для получения оптического впечатления слоя с оптическим эффектом одного или более петлеобразных тел, имеющих размер, варьирующийся при наклоне слоя с оптическим эффектом.
[00112] Устройства для получения СОЭ, описанного в данном документе, могут дополнительно содержать гравированную магнитную пластину, такую как описанная, например, в документах WO 2005/002866 A1 и WO 2008/046702 A1. Гравированная магнитная пластина расположена между магнитной сборкой (x30) или устройством (x40), генерирующим магнитное поле, и поверхностью подложки таким образом, чтобы модифицировать по месту магнитное поле устройства. Такая гравированная пластина может быть изготовлена из железа (железных хомутов). В качестве альтернативы, такая гравированная пластина может быть изготовлена из пластмассового материала, такого как описанный в данном документе, в который диспергированы магнитные частицы (такие как, например, пластоферрит).
[00113] На фиг. 1-5 проиллюстрированы примеры устройств, подходящих для получения слоев (x10) с оптическим эффектом (СОЭ), содержащих несферические магнитные или намагничиваемые частицы пигмента на подложке (x20) согласно настоящему изобретению, при этом указанные устройства содержат магнитную сборку (x30), содержащую несущую матрицу (x34), описанную в данном документе, a1) петлеобразное устройство (x31), генерирующее магнитное поле, описанное в данном документе, и a2) один дипольный магнит (x32) или два или более дипольных магнитов (x32), описанных в данном документе.
[00114] Согласно одному варианту осуществления и как показано, например, на фиг. 1, магнитные сборки (x30) содержат несущую матрицу (x34), описанную в данном документе, a1) петлеобразное устройство (x31), генерирующее магнитное поле, описанное в данном документе, и a2) дипольный магнит (x32), описанный в данном документе, при этом как петлеобразное устройство (x31), генерирующее магнитное поле, так и дипольный магнит (x32) имеют магнитную ось, по существу перпендикулярную поверхности подложки, и при этом петлеобразное устройство (x31), генерирующее магнитное поле, и дипольный магнит (x32) имеют противоположное направление магнитного поля.
[00115] Согласно другому варианту осуществления и как показано, например, на фиг. 2 и 3, магнитные сборки (x30) содержат несущую матрицу (x34), a1) петлеобразное устройство (x31), генерирующее магнитное поле, описанное в данном документе, и a2) дипольный магнит (x32), описанный в данном документе, при этом как петлеобразное устройство (x31), генерирующее магнитное поле, так и дипольный магнит (x32) имеют магнитную ось, по существу перпендикулярную поверхности подложки, и при этом как петлеобразное устройство (x31), генерирующее магнитное поле, так и дипольный магнит (x32) имеют одинаковое направление магнитного поля.
[00116] На фиг. 1A-B проиллюстрирован пример устройства, подходящего для получения слоев (110) с оптическим эффектом (СОЭ), содержащих несферические магнитные или намагничиваемые частицы пигмента на подложке (120) согласно настоящему изобретению. Устройство согласно фиг. 1A содержит устройство (140), генерирующее магнитное поле, представляющее собой стержневой дипольный магнит, при этом указанный стержневой дипольный магнит расположен под магнитной сборкой (130). Устройство (140), генерирующее магнитное поле, может представлять собой параллелепипед с шириной (L1), длиной (L2) и толщиной (L3), как показано на фиг. 1A. Магнитная ось устройства (140), генерирующего магнитное поле, по существу параллельна поверхности подложки (120).
[00117] Магнитная сборка (130) согласно фиг. 1A содержит несущую матрицу (134), которая может представлять собой параллелепипед с длиной (L4), шириной (L5) и толщиной (L6), как показано на фиг. 1A.
[00118] Магнитная сборка (130) согласно фиг. 1A содержит петлеобразное устройство (131), генерирующее магнитное поле, представляющее собой дипольный магнит в форме кольца, и дипольный магнит (132), как показано на фиг. 1A-B. Как показано на фиг. 1A и 1B1, дипольный магнит (132) может быть расположен симметрично в петли петлеобразного устройства (131), генерирующего магнитное поле.
[00119] Петлеобразное устройство, генерирующее магнитное поле, представляющее собой дипольный магнит (131) в форме кольца, имеет внешний диаметр (L7), внутренний диаметр (L8) и толщину (L10). Магнитная ось петлеобразного устройства (131), генерирующего магнитное поле, по существу перпендикулярна магнитной оси устройства (140), генерирующего магнитное поле, т.е. по существу перпендикулярна поверхности подложки (120), при этом северный полюс обращен к подложке (120).
[00120] Дипольный магнит (132) имеет диаметр (L9). Магнитная ось дипольного магнита (132) по существу перпендикулярна магнитной оси устройства (140), генерирующего магнитное поле, т.е. по существу перпендикулярна поверхности подложки (120), при этом южный полюс обращен к подложке (120).
[00121] Магнитная сборка (130) и устройство (140), генерирующее магнитное поле, представляющее собой стержневой дипольный магнит, предпочтительно находятся в прямом контакте, т.е. расстояние (d) между нижней поверхностью магнитной сборки (130) и верхней поверхностью стержневого дипольного магнита (140) составляет приблизительно 0 мм (показано с несоблюдением масштаба на фиг. 1A для ясности чертежа). Расстояние между верхней поверхностью магнитной сборки (130) и поверхностью подложки (120), обращенной к указанной магнитной сборке (130), проиллюстрировано расстоянием (h). Предпочтительно, расстояние (h) составляет от приблизительно 0,1 до приблизительно 10 мм и более предпочтительно – от приблизительно 0,2 до приблизительно 5 мм.
[00122] СОЭ, полученный в результате при помощи устройства, проиллюстрированного на фиг. 1A-B, показан на фиг. 1C, как видно под разными углами обзора путем наклона подложки (120) от -30° до + 20°. Полученный таким образом СОЭ обеспечивает оптическое впечатление тела в форме кольца, имеющего размер, варьирующийся при наклоне подложки, содержащей слой с оптическим эффектом.
[00123] На фиг. 2A-B проиллюстрирован пример устройства, подходящего для получения слоев (210) с оптическим эффектом (СОЭ), содержащих несферические магнитные или намагничиваемые частицы пигмента на подложке (220) согласно настоящему изобретению. Устройство согласно фиг. 2A содержит устройство (240), генерирующее магнитное поле, представляющее собой стержневой дипольный магнит, при этом указанный стержневой дипольный магнит расположен под магнитной сборкой (230). Устройство (240), генерирующее магнитное поле, может представлять собой параллелепипед с длиной (L1), шириной (L2) и толщиной (L3), как показано на фиг. 2A. Магнитная ось устройства (240), генерирующего магнитное поле, по существу параллельна поверхности подложки (220).
[00124] Магнитная сборка (230) содержит несущую матрицу (234), которая может представлять собой параллелепипед с длиной (L4), шириной (L5) и толщиной (L6), как показано на фиг. 2A.
[00125] Магнитная сборка (230) согласно фиг. 2A содержит петлеобразное устройство, генерирующее магнитное поле, представляющее собой дипольный магнит (231) в форме кольца и дипольный магнит (232), как показано на фиг. 2A-B. Как показано на фиг. 2A и 2B1, дипольный магнит (232) может быть расположен симметрично в петли петлеобразного устройства (231), генерирующего магнитное поле.
[00126] Петлеобразное устройство, генерирующее магнитное поле, представляющее собой дипольный магнит (231) в форме кольца, имеет внешний диаметр (L7), внутренний диаметр (L8) и толщину (L10). Магнитная ось петлеобразного устройства (231), генерирующего магнитное поле, по существу перпендикулярна магнитной оси устройства (240), генерирующего магнитное поле, т.е. по существу перпендикулярна поверхности подложки (220), при этом северный полюс обращен к подложке (120).
[00127] Дипольный магнит (232) имеет диаметр (L9). Магнитная ось дипольного магнита (232) по существу перпендикулярна магнитной оси устройства (240), генерирующего магнитное поле, т.е. по существу перпендикулярна поверхности подложки (220), при этом северный полюс обращен к подложке (220).
[00128] Магнитная сборка (230) и устройство, генерирующее магнитное поле, представляющее собой стержневой дипольный магнит (240), предпочтительно находятся в прямом контакте, т.е. расстояние (d) между нижней поверхностью магнитной сборки (230) и верхней поверхностью стержневого дипольного магнита (240) составляет приблизительно 0 мм (показано с несоблюдением масштаба на фиг. 2A для ясности чертежа). Расстояние между верхней поверхностью магнитной сборки (230) и поверхностью подложки (220), обращенной к указанной несущей матрицы, проиллюстрировано расстоянием (h). Предпочтительно, расстояние (h) составляет от приблизительно 0,1 до приблизительно 10 мм и более предпочтительно – от приблизительно 0,2 до приблизительно 5 мм.
[00129] СОЭ, полученный в результате при помощи устройства, проиллюстрированного на фиг. 2A-B, показан на фиг. 2C, как видно под разными углами обзора путем наклона подложки (220) от -20° до + 30°. Полученный таким образом СОЭ обеспечивает оптическое впечатление двух вложенных петлеобразных тел, окружающих одну центральную область, т.е. двух тел в форме кольца, при этом оба петлеобразных тела имеют размер, варьирующийся при наклоне подложки, содержащей слой с оптическим эффектом.
[00130] На фиг. 3A-B проиллюстрирован пример устройства, подходящего для получения слоев (310) с оптическим эффектом (СОЭ), содержащих несферические магнитные или намагничиваемые частицы пигмента на подложке (320) согласно настоящему изобретению. Устройство согласно фиг. 3A содержит устройство (340), генерирующее магнитное поле, представляющее собой комбинацию двух или более стержневых дипольных магнитов (341), при этом указанное устройство (340), генерирующее магнитное поле, расположено под магнитной сборкой (330), при этом каждый из двух или более стержневых дипольных магнитов (341) имеет магнитную ось, по существу параллельную поверхности подложки (320), при этом их северный полюс обращен к одному и тому же направлению.
[00131] Устройство (340), генерирующее магнитное поле, представляет собой комбинацию двух или более стержневых дипольных магнитов (341), а именно семи магнитов на фиг. 3A, и одного или более разделительных наконечников (342), а именно шести разделительных наконечников на фиг. 3A, независимо изготовленных из немагнитного материала, такого как описанный в данном документе для несущей матрицы. Один или более разделительных наконечников (342) расположены между двумя или более стержневыми дипольными магнитами (341). Компоновка стержневых дипольных магнитов и разделительных наконечников может быть симметричной (как проиллюстрировано на фиг. 3A) или несимметричной (как проиллюстрировано на фиг. 4A и 5A).
[00132] Каждый из двух или более, в частности семи, стержневых дипольных магнитов (341) может представлять собой параллелепипед с длиной (L1), шириной (L2a) и толщиной (L3), как показано на фиг. 3A. Каждый из разделительных наконечников (342) может представлять собой параллелепипед шириной (L2b) и толщиной (L3).
[00133] Магнитная сборка (330) содержит несущую матрицу (334), которая может представлять собой параллелепипед с длиной (L4), шириной (L5) и толщиной (L6), как показано на фиг. 3A.
[00134] Магнитная сборка (330) согласно фиг. 3A содержит петлеобразное устройство, генерирующее магнитное поле, представляющее собой дипольный магнит (331) в форме кольца и дипольный магнит (332), как показано на фиг. 3A-B. Как показано на фиг. 3A и 3B1, дипольный магнит (332) может быть расположен несимметрично в петли петлеобразного устройства (331), генерирующего магнитное поле.
[00135] Петлеобразное устройство, генерирующее магнитное поле, представляющее собой дипольный магнит (331) в форме кольца, имеет внешний диаметр (L7), внутренний диаметр (L8) и толщину (L10). Магнитная ось петлеобразного устройства (331), генерирующего магнитное поле, по существу перпендикулярна магнитной оси устройства (340), генерирующего магнитное поле, т.е. по существу перпендикулярна поверхности подложки (320), при этом южный полюс обращен к подложке (320).
[00136] Дипольный магнит (332) имеет диаметр (L9). Магнитная ось дипольного магнита (332) по существу перпендикулярна магнитной оси устройства (340), генерирующего магнитное поле, т.е. по существу перпендикулярна поверхности подложки (320), при этом южный полюс обращен к подложке (320).
[00137] Магнитная сборка (330) и устройство (340), генерирующее магнитное поле, предпочтительно находятся в прямом контакте, т.е. расстояние (d) между нижней поверхностью магнитной сборки (330) и верхней поверхностью стержневого дипольного магнита (340) составляет приблизительно 0 мм (показано с несоблюдением масштаба на фиг. 3A для ясности чертежа). Расстояние между верхней поверхностью несущей матрицы (334) и поверхностью подложки (320), обращенной к указанной несущей матрице (334), проиллюстрировано расстоянием h. Предпочтительно, расстояние h составляет от приблизительно 0,1 до приблизительно 10 мм и более предпочтительно – от приблизительно 0,2 до приблизительно 5 мм.
[00138] СОЭ, полученный в результате при помощи устройства, проиллюстрированного на фиг. 3A-B, показан на фиг. 3C, как видно под разными углами обзора путем наклона подложки (320) от -20° до + 30°. Полученный таким образом СОЭ обеспечивает оптическое впечатление двух вложенных петлеобразных тел, окружающих одну центральную область, т.е. двух тел в форме кольца, при этом оба петлеобразных тела имеют размер, варьирующийся при наклоне подложки, содержащей слой с оптическим эффектом.
[00139] На фиг. 4A-B проиллюстрирован пример устройства, подходящего для получения слоев (410) с оптическим эффектом (СОЭ), содержащих несферические магнитные или намагничиваемые частицы пигмента на подложке (420) согласно настоящему изобретению. Устройство согласно фиг. 4A содержит устройство (440), генерирующее магнитное поле, представляющее собой комбинацию двух или более стержневых дипольных магнитов (441), при этом указанное устройство (440), генерирующее магнитное поле, расположено под магнитной сборкой (430), при этом каждый из двух или более стержневых дипольных магнитов (441) имеет магнитную ось, по существу параллельную поверхности подложки, при этом их северный полюс обращен к одному и тому же направлению.
[00140] Устройство (440), генерирующее магнитное поле, представляет собой комбинацию двух или более стержневых дипольных магнитов (441), а именно восьми стержневых дипольных магнитов на фиг. 4A, и одного или более разделительных наконечников (442), а именно шести разделительных наконечников на фиг. 4A, изготовленных из немагнитного материала, такого как описанный в данном документе для несущей матрицы. Один или более разделительных наконечников (442) расположены между двумя или более стержневыми дипольными магнитами (441). Как показано на фиг. 4A, компоновка двух или более стержневых дипольных магнитов и разделительных наконечников может быть несимметричной.
[00141] Каждый из двух или более стержневых дипольных магнитов (441) может представлять собой параллелепипед с длиной (L1), шириной (L2a) и толщиной (L3), как показано на фиг. 4A. Каждый из разделительных наконечников (442) может представлять собой параллелепипед с шириной (L2b) и толщиной (L3).
[00142] Магнитная сборка (430) содержит несущую матрицу (434), которая может представлять собой параллелепипед с длиной (L4), шириной (L5) и толщиной (L6), как показано на фиг. 4A.
[00143] Магнитная сборка согласно фиг. 4A содержит петлеобразное устройство, генерирующее магнитное поле, представляющее собой дипольный магнит (431) в форме кольца, и два или более дипольных магнитов (432), например, пять дипольных магнитов, как показано на фиг. 4A-B. Как показано на фиг. 4A и 4B1, два или более дипольных магнитов (432) могут быть расположены несимметрично в петли петлеобразного устройства (431), генерирующего магнитное поле.
[00144] Петлеобразное устройство, генерирующее магнитное поле, представляющее собой дипольный магнит (431) в форме кольца, имеет внешний диаметр (L7), внутренний диаметр (L8) и толщину (L10). Магнитная ось петлеобразного устройства (431), генерирующего магнитное поле, по существу перпендикулярна магнитной оси устройства (440), генерирующего магнитное поле, т.е. по существу перпендикулярна поверхности подложки (420), при этом северный полюс обращен к подложке (420).
[00145] Два или более, в частности пять, дипольных магнитов (432), могут иметь одинаковый диаметр (L9) или могут иметь разные диаметры. Магнитная ось каждого из двух или более, в частности пяти, дипольных магнитов (432) по существу перпендикулярна магнитной оси устройства (440), генерирующего магнитное поле, т.е. по существу перпендикулярна поверхности подложки (420), при этом их северный полюс обращен к подложке (420).
[00146] Магнитная сборка (430) и устройство (440), генерирующее магнитное поле, предпочтительно находятся в прямом контакте, т.е. расстояние (d) между верхней поверхностью магнитной сборки (430) и нижней поверхностью стержневого дипольного магнита (440) составляет приблизительно 0 мм (показано с несоблюдением масштаба на фиг. 4A для ясности чертежа). Расстояние между верхней поверхностью магнитной сборки (430) и поверхностью подложки (420), обращенной к указанной магнитной сборке (430), проиллюстрировано расстоянием (h). Предпочтительно, расстояние (h) составляет от приблизительно 0,1 до приблизительно 10 мм.
[00147] СОЭ, полученный в результате при помощи устройства, проиллюстрированного на фиг. 4A-B, показан на фиг. 4C, как видно под разными углами обзора путем наклона подложки (420) от -30° до + 20°. Полученный таким образом СОЭ обеспечивает оптическое впечатление двух вложенных петлеобразных тел, окружающих одну центральную область, т.е. тела, имеющего форму неправильного квадрата, и тела в форме кольца, при этом оба петлеобразных тела имеют размер, варьирующийся при наклоне подложки, содержащей слой с оптическим эффектом.
[00148] На фиг. 5A-B проиллюстрирован пример устройства, подходящего для получения слоев (510) с оптическим эффектом (СОЭ), содержащих несферические магнитные или намагничиваемые частицы пигмента на подложке (520) согласно настоящему изобретению. Устройство согласно фиг. 5A содержит устройство (540), генерирующее магнитное поле, представляющее собой комбинацию двух или более стержневых дипольных магнитов (541), при этом указанное устройство (540), генерирующее магнитное поле, расположено под магнитной сборкой (530), при этом каждый из двух или более стержневых дипольных магнитов (541) имеет магнитную ось, по существу параллельную поверхности подложки, при этом их северный полюс обращен к одному и тому же направлению.
[00149] Устройство (540), генерирующее магнитное поле, представляет собой комбинацию двух или более стержневых дипольных магнитов (541), а именно семи стержневых дипольных магнитов на фиг. 5A, и одного или более разделительных наконечников (542), а именно шести разделительных наконечников на фиг. 5A, изготовленных из немагнитного материала, такого как описанный в данном документе для несущей матрицы. Один или более разделительных наконечников (542) расположены между двумя или более стержневыми дипольными магнитами (541). Как показано на фиг. 5A, компоновка двух или более стержневых дипольных магнитов (541) и разделительных наконечников (542) может быть несимметричной.
[00150] Каждый из двух или более стержневых дипольных магнитов (541) может представлять собой параллелепипед с длиной (L1), шириной (L2a) и толщиной (L3), как показано на фиг. 5A. Каждый из разделительных наконечников (542) может представлять собой параллелепипед с шириной (L2b) и толщиной (L3).
[00151] Магнитная сборка (530) согласно фиг. 5A содержит несущую матрицу (534), которая может представлять собой параллелепипед с длиной (L4), шириной (L5) и толщиной (L6), как показано на фиг. 5A.
[00152] Магнитная сборка (530) согласно фиг. 5A содержит петлеобразное устройство, генерирующее магнитное поле, представляющее собой дипольный магнит (531) в форме кольца, и два или более дипольных магнитов (532), например, пять дипольных магнитов, как показано на фиг. 5A-B. Как показано на фиг. 5A и 5B1, два или более дипольных магнитов (532) могут быть расположены симметрично в петли петлеобразного устройства (531), генерирующего магнитное поле.
[00153] Петлеобразное устройство, генерирующее магнитное поле, представляющее собой дипольный магнит (531) в форме кольца, имеет внешний диаметр (L7), внутренний диаметр (L8) и толщину (L10). Магнитная ось дипольного магнита (531) в форме кольца по существу перпендикулярна магнитной оси устройства (540), генерирующего магнитное поле, т.е. по существу перпендикулярна поверхности подложки (520), при этом северный полюс обращен к подложке (520).
[00154] Два или более, в частности пять, дипольных магнитов (532), могут иметь одинаковый диаметр (L9) или могут иметь разные диаметры. Магнитная ось каждого из двух или более, в частности пяти, дипольных магнитов (532) по существу перпендикулярна магнитной оси устройства (540), генерирующего магнитное поле, т.е. по существу перпендикулярна поверхности подложки (520), при этом их южный полюс обращен к подложке (520).
[00155] Магнитная сборка (530) и устройство (540), генерирующее магнитное поле, предпочтительно находятся в прямом контакте, т.е. расстояние (d) между нижней поверхностью магнитной сборки (530) и верхней поверхностью стержневого дипольного магнита (540) составляет приблизительно 0 мм (показано с несоблюдением масштаба на фиг. 5A для ясности чертежа). Расстояние между верхней поверхностью несущей матрицы (534) и поверхностью подложки (520), обращенной к указанной несущей матрице (534), проиллюстрировано расстоянием (h). Предпочтительно, расстояние (h) составляет от приблизительно 0,1 до приблизительно 10 мм и более предпочтительно – от приблизительно 0,2 до приблизительно 5 мм.
[00156] СОЭ, полученный в результате при помощи устройства, проиллюстрированного на фиг. 5A-B, показан на фиг. 4C, как видно под разными углами обзора путем наклона подложки (520) от -30° до + 20°. Полученный таким образом СОЭ обеспечивает оптическое впечатление тела в форме кольца, имеющего размер, варьирующийся при наклоне подложки, содержащей слой с оптическим эффектом.
[00157] На фиг. 6 проиллюстрирован пример устройства, подходящего для получения слоев (610) с оптическим эффектом (СОЭ), содержащих несферические магнитные или намагничиваемые частицы пигмента на подложке (620) согласно настоящему изобретению, при этом указанное устройство содержит магнитную сборку (630), такую как описанная в данном документе, при этом указанная магнитная сборка (630) содержит несущую матрицу (634), описанную в данном документе, a1) петлеобразное устройство (631), генерирующее магнитное поле, описанное в данном документе, и a2) один или более полюсных наконечников (633), представляющих собой петлеобразные полюсные наконечники, описанные в данном документе.
[00158] На фиг. 6A-B проиллюстрирован пример устройства, подходящего для получения слоев (610) с оптическим эффектом (СОЭ), содержащих несферические магнитные или намагничиваемые частицы пигмента на подложке (620) согласно настоящему изобретению. Устройство согласно фиг. 6A содержит устройство (640), генерирующее магнитное поле, представляющее собой комбинацию двух или более стержневых дипольных магнитов (641), при этом указанные два или более стержневых дипольных магнитов (641) расположены под магнитной сборкой (630), при этом каждый из двух или более стержневых дипольных магнитов (641) имеет магнитную ось, по существу параллельную поверхности подложки (620), при этом их северный полюс обращен к одному и тому же направлению.
[00159] Устройство (640), генерирующее магнитное поле, представляет собой комбинацию двух или более стержневых дипольных магнитов (641), а именно семи стержневых дипольных магнитов на фиг. 6A, и одного или более разделительных наконечников (642), а именно шести разделительных наконечников на фиг. 6A, изготовленных из немагнитного материала, такого как описанный в данном документе для несущей матрицы. Один или более разделительных наконечников (642) расположены между двумя или более стержневыми дипольными магнитами (641). Как показано на фиг. 6A, компоновка двух или более стержневых дипольных магнитов и разделительных наконечников может быть несимметричной.
[00160] Каждый из двух или более стержневых дипольных магнитов (641) может представлять собой параллелепипед с длиной (L1), шириной (L2a) и толщиной (L3), как показано на фиг. 6A. Каждый из разделительных наконечников (642) может представлять собой параллелепипед с шириной (L2b) и толщиной (L3).
[00161] Магнитная сборка (630) содержит несущую матрицу (634), которая может представлять собой параллелепипед с длиной (L4), шириной (L5) и толщиной (L6), как показано на фиг. 6A.
[00162] Магнитная сборка (630) согласно фиг. 6A содержит несущую матрицу (634), петлеобразное устройство, генерирующее магнитное поле, представляющее собой дипольный магнит (631) в форме кольца, и один или более петлеобразных полюсных наконечников (633), в частности один полюсный наконечник в форме кольца, как показано на фиг. 6A. Петлеобразное устройство, генерирующее магнитное поле, представляющее собой дипольный магнит (631) в форме кольца, имеет внешний диаметр (L7), внутренний диаметр (L8) и толщину (L10). Магнитная ось дипольного магнита (631) в форме кольца по существу перпендикулярна магнитной оси устройства (640), генерирующего магнитное поле, т.е. по существу перпендикулярна поверхности подложки (620), при этом южный полюс обращен к подложке (620).
[00163] Один или более, в частности один, из петлеобразных полюсных наконечников (633), представляющих собой полюсный наконечник (633) в форме кольца, имеют внешний диаметр (L15), внутренний диаметр (16) и толщину (L17).
[00164] Магнитная сборка (630) и устройство (640), генерирующее магнитное поле, предпочтительно находятся в прямом контакте, т.е. расстояние (d) между несущей матрицей (634) и стержневым дипольным магнитом (640) составляет приблизительно 0 мм (показано с несоблюдением масштаба на фиг. 6A для ясности чертежа). Расстояние между верхней поверхностью несущей матрицы (634) и поверхностью подложки (620), обращенной к указанной несущей матрице (634), проиллюстрировано расстоянием (h). Предпочтительно, расстояние (h) составляет от приблизительно 0,1 до приблизительно 10 мм и более предпочтительно – от приблизительно 0,2 до приблизительно 5 мм.
[00165] СОЭ, полученный в результате при помощи устройства, проиллюстрированного на фиг. 6A-B, показан на фиг. 6C, как видно под разными углами обзора путем наклона подложки (620) от -30° до + 20°. Полученный таким образом СОЭ обеспечивает оптическое впечатление тела в форме кольца, имеющего размер, варьирующийся при наклоне подложки, содержащей слой с оптическим эффектом.
[00166] На фиг. 7-12 проиллюстрированы примеры устройств, подходящих для получения слоев (x10) с оптическим эффектом (СОЭ), содержащих несферические магнитные или намагничиваемые частицы пигмента на подложке (x20) согласно настоящему изобретению, при этом указанные устройства содержат магнитную сборку (x30), содержащую несущую матрицу (x34), описанную в данном документе, a1) петлеобразное устройство (x31), генерирующее магнитное поле, описанное в данном документе, a2) дипольный магнит (x32) или два или более дипольных магнитов (x62), описанных в данном документе, и a2) один или более полюсных наконечников (x33), представляющих собой петлеобразные полюсные наконечники (x33), описанные в данном документе.
[00167] Согласно одному варианту осуществления и как показано, например, на фиг. 7-10, магнитные сборки (x30) содержат несущую матрицу (x34), описанную в данном документе, a1) петлеобразное устройство (x31), генерирующее магнитное поле, описанное в данном документе, a2) дипольный магнит (x32), описанный в данном документе, и a2) один и более полюсных наконечников (x33), представляющих собой петлеобразные полюсные наконечники (x33), при этом как петлеобразное устройство (x31), генерирующее магнитное поле, так и дипольный магнит (x32) имеют магнитную ось, по существу перпендикулярную поверхности подложки, и при этом петлеобразное устройство (x31), генерирующее магнитное поле, и дипольный магнит (x32) имеют одинаковое направление магнитного поля.
[00168] Согласно другому варианту осуществления и как показано, например, на фиг. 11-12, магнитные сборки (x30) содержат несущую матрицу (x34), a1) петлеобразное устройство (x31), генерирующее магнитное поле, описанное в данном документе, a2) дипольный магнит (x32), описанный в данном документе, a2) один и более полюсных наконечников (x33), представляющих собой петлеобразные полюсные наконечники (x33), описанные в данном документе, при этом как петлеобразное устройство (x31), генерирующее магнитное поле, так и дипольный магнит (x32) имеют магнитную ось, по существу перпендикулярную поверхности подложки, и при этом как петлеобразное устройство (x31), генерирующее магнитное поле, так и дипольный магнит (x32) имеют разное направление магнитного поля.
[00169] На фиг. 7A-B проиллюстрирован пример устройства, подходящего для получения слоев (710) с оптическим эффектом (СОЭ), содержащих несферические магнитные или намагничиваемые частицы пигмента на подложке (720) согласно настоящему изобретению. Устройство согласно фиг. 7A содержит устройство (740), генерирующее магнитное поле, представляющее собой стержневой дипольный магнит, при этом указанный стержневой дипольный магнит расположен под магнитной сборкой (730).
[00170] Устройство (740), генерирующее магнитное поле, может представлять собой параллелепипед с длиной (L1), шириной (L2) и толщиной (L3), как показано на фиг. 7A. Магнитная ось устройства (740), генерирующего магнитное поле, по существу параллельна поверхности подложки (720).
[00171] Магнитная сборка (730) содержит несущую матрицу (734), которая может представлять собой параллелепипед с длиной (L4), шириной (L5) и толщиной (L6), как показано на фиг. 7A.
[00172] Магнитная сборка (730) согласно фиг. 7A содержит петлеобразное устройство, генерирующее магнитное поле, представляющее собой дипольный магнит (731) в форме кольца, дипольный магнит (732) и петлеобразный полюсный наконечник (733), представляющий собой полюсный наконечник (733) в форме кольца, как показано на фиг. 7A-B. Как показано на фиг. 7A и 7B1, дипольный магнит (732) и петлеобразный полюсный наконечник (733) могут быть расположены симметрично в петли петлеобразного устройства (731), генерирующего магнитное поле.
[00173] Петлеобразное устройство, генерирующее магнитное поле, представляющее собой дипольный магнит (731) в форме кольца, имеет внешний диаметр (L7), внутренний диаметр (L8) и толщину (L10). Магнитная ось петлеобразного устройства (731), генерирующего магнитное поле, по существу перпендикулярна магнитной оси устройства (740), генерирующего магнитное поле, т.е. по существу перпендикулярна поверхности подложки (720), при этом южный полюс обращен к подложке (720).
[00174] Дипольный магнит (732) имеет диаметр (L9). Магнитная ось дипольного магнита (732) по существу перпендикулярна магнитной оси устройства (740), генерирующего магнитное поле, т.е. по существу перпендикулярна поверхности подложки (720), при этом южный полюс обращен к подложке (720). Один или более, в частности один, из петлеобразных полюсных наконечников (733), представляющих собой полюсный наконечник (733) в форме кольца, имеют внешний диаметр (L15), внутренний диаметр (16) и толщину (L17).
[00175] Магнитная сборка (730) и устройство, генерирующее магнитное поле, представляющее собой стержневой дипольный магнит (740), предпочтительно находятся в прямом контакте, т.е. расстояние (d) между нижней поверхностью магнитной сборки (730) и верхней поверхностью стержневого дипольного магнита (740) составляет приблизительно 0 мм (показано с несоблюдением масштаба на фиг. 7A для ясности чертежа). Расстояние между верхней поверхностью магнитной сборки (730) и поверхностью подложки (720), обращенной к указанной магнитной сборке (730), проиллюстрировано расстоянием (h). Предпочтительно, расстояние (h) составляет от приблизительно 0,1 до приблизительно 10 мм и более предпочтительно – от приблизительно 0,2 до приблизительно 5 мм.
[00176] СОЭ, полученный в результате при помощи устройства, проиллюстрированного на фиг. 7A-B, показан на фиг. 7C, как видно под разными углами обзора путем наклона подложки (720) от -10° до + 40°. Полученный таким образом СОЭ обеспечивает оптическое впечатление двух вложенных петлеобразных тел, окружающих одну центральную область, т.е. двух тел в форме кольца, при этом оба петлеобразных тела имеют размер, варьирующийся при наклоне подложки, содержащей слой с оптическим эффектом.
[00177] На фиг. 8A-B проиллюстрирован пример устройства, подходящего для получения слоев (810) с оптическим эффектом (СОЭ), содержащих несферические магнитные или намагничиваемые частицы пигмента на подложке (820) согласно настоящему изобретению. Устройство согласно фиг. 8A содержит устройство (840), генерирующее магнитное поле, представляющее собой комбинацию двух или более стержневых дипольных магнитов (841), при этом указанные два или более стержневых дипольных магнитов (841) расположены под магнитной сборкой (830), при этом каждый из двух или более стержневых дипольных магнитов (841) имеет магнитную ось, по существу параллельную поверхности подложки (820), при этом их северный полюс обращен к одному и тому же направлению.
[00178] Устройство (840), генерирующее магнитное поле, представляет собой комбинацию двух или более стержневых дипольных магнитов (841), а именно семи стержневых дипольных магнитов на фиг. 8A, и одного или более разделительных наконечников (842), а именно шести разделительных наконечников на фиг. 8A, изготовленных из немагнитного материала, такого как описанный в данном документе для несущей матрицы. Один или более разделительных наконечников (842) расположены между двумя или более стержневыми дипольными магнитами (841). Как показано на фиг. 8A, компоновка двух или более стержневых дипольных магнитов и разделительных наконечников может быть симметричной.
[00179] Каждый из двух или более стержневых дипольных магнитов (841) может представлять собой параллелепипед с длиной (L1), шириной (L2a) и толщиной (L3), как показано на фиг. 8A. Каждый из разделительных наконечников (842) может представлять собой параллелепипед шириной (L2b) и толщиной (L3).
[00180] Магнитная сборка (830) содержит несущую матрицу (834), которая может представлять собой параллелепипед с длиной (L4), шириной (L5) и толщиной (L6), как показано на фиг. 8A.
[00181] Магнитная сборка (830) согласно фиг. 8A содержит петлеобразное устройство, генерирующее магнитное поле, представляющее собой дипольный магнит (831) в форме кольца, дипольный магнит (832) и петлеобразный полюсный наконечник (833), представляющий собой полюсный наконечник (833) в форме кольца, как показано на фиг. 8A-B. Как показано на фиг. 8A и 8B1, дипольный магнит (832) и петлеобразный полюсный наконечник (833) могут быть расположены симметрично в петли петлеобразного устройства (831), генерирующего магнитное поле.
[00182] Петлеобразное устройство, генерирующее магнитное поле, представляющее собой дипольный магнит (831) в форме кольца, имеет внешний диаметр (L7), внутренний диаметр (L8) и толщину (L10). Магнитная ось петлеобразного устройства (831), генерирующего магнитное поле, по существу перпендикулярна магнитной оси устройства (840), генерирующего магнитное поле, т.е. по существу перпендикулярна поверхности подложки (820), при этом южный полюс обращен к подложке (820).
[00183] Дипольный магнит (832) имеет диаметр (L9). Магнитная ось дипольного магнита (832) по существу перпендикулярна магнитной оси устройства (840), генерирующего магнитное поле, т.е. по существу перпендикулярна поверхности подложки (820), при этом южный полюс обращен к подложке (820).
[00184] Один или более петлеобразных полюсных наконечников (833), представляющих собой полюсный наконечник (833) в форме кольца, имеют внешний диаметр (L15), внутренний диаметр (L16) и толщину (L17).
[00185] Магнитная сборка (830) и устройство, генерирующее магнитное поле, представляющее собой стержневой дипольный магнит (840), предпочтительно находятся в прямом контакте, т.е. расстояние (d) между нижней поверхностью магнитной сборки (830) и верхней поверхностью стержневого дипольного магнита (840) составляет приблизительно 0 мм (показано с несоблюдением масштаба на фиг. 8A для ясности чертежа). Расстояние между верхней поверхностью магнитной сборки (830) и поверхностью подложки (820), обращенной к указанной магнитной сборке (830), проиллюстрировано расстоянием (h). Предпочтительно, расстояние (h) составляет от приблизительно 0,1 до приблизительно 10 мм и более предпочтительно – от приблизительно 0,2 до приблизительно 5 мм.
[00186] СОЭ, полученный в результате при помощи устройства, проиллюстрированного на фиг. 8A-B, показан на фиг. 8C, как видно под разными углами обзора путем наклона подложки (820) от 0° до + 50°. Полученный таким образом СОЭ обеспечивает оптическое впечатление двух вложенных петлеобразных тел, окружающих одну центральную область, т.е. двух тел в форме кольца, при этом оба петлеобразных тела имеют размер, варьирующийся при наклоне подложки, содержащей слой с оптическим эффектом.
[00187] На фиг. 9A-B проиллюстрирован пример устройства, подходящего для получения слоев (910) с оптическим эффектом (СОЭ), содержащих несферические магнитные или намагничиваемые частицы пигмента на подложке (920) согласно настоящему изобретению. Устройство согласно фиг. 9A содержит устройство (940), генерирующее магнитное поле, представляющее собой стержневой дипольный магнит, расположенный под магнитной сборкой (930). Устройство (940), генерирующее магнитное поле, может представлять собой параллелепипед с шириной (L1), длиной (L2) и толщиной (L3), как показано на фиг. 9A. Магнитная ось устройства (940), генерирующего магнитное поле, по существу параллельна поверхности подложки (920).
[00188] Магнитная сборка (930) содержит несущую матрицу (934), которая может представлять собой параллелепипед с длиной (L4), шириной (L5) и толщиной (L6), как показано на фиг. 9A.
[00189] Магнитная сборка (930) согласно фиг. 9A содержит петлеобразное устройство, генерирующее магнитное поле, представляющее собой дипольный магнит (931) в форме кольца, дипольный магнит (932) и петлеобразный полюсный наконечник (933), представляющий собой полюсный наконечник (933) в форме кольца, как показано на фиг. 9A-B. Как показано на фиг. 9A и 9B1, дипольный магнит (932) может быть расположен несимметрично в петли петлеобразного устройства (931), генерирующего магнитное поле. Как показано на фиг. 9A и 9B1, петлеобразный полюсный наконечник (933) может быть расположен симметрично в петли петлеобразного устройства (931), генерирующего магнитное поле.
[00190] Петлеобразное устройство, генерирующее магнитное поле, представляющее собой дипольный магнит (931) в форме кольца, имеет внешний диаметр (L7), внутренний диаметр (L8) и толщину (L10). Магнитная ось петлеобразного устройства (931), генерирующего магнитное поле, по существу перпендикулярна магнитной оси устройства (940), генерирующего магнитное поле, т.е. по существу перпендикулярна поверхности подложки (920), при этом южный полюс обращен к подложке (920).
[00191] Дипольный магнит (932) имеет диаметр (L9). Магнитная ось дипольного магнита (932) по существу перпендикулярна магнитной оси устройства (940), генерирующего магнитное поле, т.е. по существу перпендикулярна поверхности подложки (920), при этом южный полюс обращен к подложке (920).
[00192] Петлеобразные полюсные наконечники (933), представляющие собой полюсный наконечник (933) в форме кольца, имеют внешний диаметр (L15), внутренний диаметр (L16) и толщину (L17).
[00193] Магнитная сборка (930) и устройство, генерирующее магнитное поле, представляющее собой стержневой дипольный магнит (940), предпочтительно находятся в прямом контакте, т.е. расстояние (d) между нижней поверхностью магнитной сборки (930) и верхней поверхностью стержневого дипольного магнита (940) составляет приблизительно 0 мм (показано с несоблюдением масштаба на фиг. 9A для ясности чертежа). Расстояние между верхней поверхностью магнитной сборки (930) и поверхностью подложки (920), обращенной к указанной магнитной сборке (930), проиллюстрировано расстоянием h. Предпочтительно, расстояние h составляет от приблизительно 0,1 до приблизительно 10 мм и более предпочтительно – от приблизительно 0,2 до приблизительно 5 мм.
[00194] СОЭ, полученный в результате при помощи устройства, проиллюстрированного на фиг. 9A-B, показан на фиг. 9C, как видно под разными углами обзора путем наклона подложки (920) от -20° до + 30°. Полученный таким образом СОЭ обеспечивает оптическое впечатление двух вложенных петлеобразных тел, окружающих одну центральную область, т.е. двух тел в форме кольца, при этом оба петлеобразных тела имеют размер, варьирующийся при наклоне подложки, содержащей слой с оптическим эффектом.
[00195] На фиг. 10A-B проиллюстрирован пример устройства, подходящего для получения слоев (1010) с оптическим эффектом (СОЭ), содержащих несферические магнитные или намагничиваемые частицы пигмента на подложке (1020) согласно настоящему изобретению. Устройство согласно фиг. 10A содержит устройство (1040), генерирующее магнитное поле, представляющее собой комбинацию двух или более стержневых дипольных магнитов (1041), при этом указанное устройство (1040), генерирующее магнитное поле, расположено под магнитной сборкой (1030), при этом каждый из двух или более стержневых дипольных магнитов (1041) имеет магнитную ось, по существу параллельную поверхности подложки (1020), при этом их северный полюс обращен к одному и тому же направлению.
[00196] Устройство (1040), генерирующее магнитное поле, представляет собой комбинацию двух или более стержневых дипольных магнитов (1041), а именно семи магнитов на фиг. 10A, и одного или более разделительных наконечников (1042), а именно шести разделительных наконечников на фиг. 10A, независимо изготовленных из немагнитного материала, такого как описанный в данном документе для несущей матрицы. Один или более разделительных наконечников (1042) расположены между двумя или более стержневыми дипольными магнитами (1041). Как показано на фиг. 10A, компоновка двух или более стержневых дипольных магнитов и разделительных наконечников может быть симметричной.
[00197] Каждый из двух или более, в частности семи, стержневых дипольных магнитов (1041) может представлять собой параллелепипед с длиной (L1), шириной (L2a) и толщиной (L3), как показано на фиг. 10A. Каждый из разделительных наконечников (1042) может представлять собой параллелепипед с шириной (L2b) и толщиной (L3).
[00198] Магнитная сборка (1030) содержит несущую матрицу (1034), которая может представлять собой параллелепипед с длиной (L4), шириной (L5) и толщиной (L6), как показано на фиг. 10A.
[00199] Магнитная сборка (1030) согласно фиг. 10A содержит петлеобразное устройство, генерирующее магнитное поле, представляющее собой дипольный магнит (1031) в форме кольца, дипольный магнит (1032) и петлеобразный полюсный наконечник (1033), представляющий собой полюсный наконечник (1033) в форме кольца, как показано на фиг. 10A-B. Как показано на фиг. 10A и 10B1, дипольный магнит (1032) может быть расположен несимметрично в петли петлеобразного устройства (1031), генерирующего магнитное поле. Как показано на фиг. 10A и 10B1, петлеобразный полюсный наконечник (1033) может быть расположен симметрично в петли петлеобразного устройства (1031), генерирующего магнитное поле.
[00200] Петлеобразное устройство, генерирующее магнитное поле, представляющее собой дипольный магнит (1031) в форме кольца, имеет внешний диаметр (L7), внутренний диаметр (L8) и толщину (L10). Магнитная ось петлеобразного устройства (1031), генерирующего магнитное поле, по существу перпендикулярна магнитной оси устройства (1040), генерирующего магнитное поле, т.е. по существу перпендикулярна поверхности подложки (1020), при этом южный полюс обращен к подложке (1020).
[00201] Дипольный магнит (1032) имеет диаметр (L9). Магнитная ось дипольного магнита (1032) по существу перпендикулярна магнитной оси устройства (1040), генерирующего магнитное поле, т.е. по существу перпендикулярна поверхности подложки (1020), при этом южный полюс обращен к подложке (1020).
[00202] Петлеобразные полюсные наконечники (1033), представляющие собой полюсный наконечник (1033) в форме кольца, имеют внешний диаметр (L15), внутренний диаметр (L16) и толщину (L17).
[00203] Магнитная сборка (1030) и устройство, генерирующее магнитное поле, представляющее собой стержневой дипольный магнит (1040), предпочтительно находятся в прямом контакте, т.е. расстояние (d) между нижней поверхностью магнитной сборки (1030) и верхней поверхностью стержневого дипольного магнита (1040) составляет приблизительно 0 мм (показано с несоблюдением масштаба на фиг. 10A для ясности чертежа). Расстояние между верхней поверхностью магнитной сборки (1030) и поверхностью подложки (1020), обращенной к указанной магнитной сборке (1030), проиллюстрировано расстоянием (h). Предпочтительно, расстояние (h) составляет от приблизительно 0,1 до приблизительно 10 мм и более предпочтительно – от приблизительно 0,2 до приблизительно 5 мм.
[00204] СОЭ, полученный в результате при помощи устройства, проиллюстрированного на фиг. 10A-B, показан на фиг. 10C, как видно под разными углами обзора путем наклона подложки (1020) от -20° до + 30°. Полученный таким образом СОЭ обеспечивает оптическое впечатление двух вложенных петлеобразных тел, окружающих одну центральную область, т.е. двух тел в форме кольца, при этом оба петлеобразных тела имеют размер, варьирующийся при наклоне подложки, содержащей слой с оптическим эффектом.
[00205] На фиг. 11A-B проиллюстрирован пример устройства, подходящего для получения слоев (1110) с оптическим эффектом (СОЭ), содержащих несферические магнитные или намагничиваемые частицы пигмента на подложке (1120) согласно настоящему изобретению. Устройство согласно фиг. 11A содержит устройство (1140), генерирующее магнитное поле, представляющее собой комбинацию двух или более стержневых дипольных магнитов (1141), при этом указанное устройство (1140), генерирующее магнитное поле, расположено под магнитной сборкой (1130), при этом каждый из двух или более стержневых дипольных магнитов (1141) имеет магнитную ось, по существу параллельную поверхности подложки (1120), при этом их северный полюс обращен к одному и тому же направлению.
[00206] Устройство (1140), генерирующее магнитное поле, представляет собой комбинацию двух или более стержневых дипольных магнитов (1141), а именно семи магнитов на фиг. 11A, и одного или более разделительных наконечников (1142), а именно шести разделительных наконечников на фиг. 11A, независимо изготовленных из немагнитного материала, такого как описанный в данном документе для несущей матрицы. Один или более разделительных наконечников (1142) расположены между двумя или более стержневыми дипольными магнитами (1141). Как показано на фиг. 11A, компоновка двух или более стержневых дипольных магнитов и разделительных наконечников может быть симметричной.
[00207] Каждый из двух или более, в частности семи, стержневых дипольных магнитов (1141) может представлять собой параллелепипед с длиной (L1), шириной (L2a) и толщиной (L3), как показано на фиг. 11A. Каждый из разделительных наконечников (1142) может представлять собой параллелепипед с шириной (L2b) и толщиной (L3).
[00208] Магнитная сборка (1130) содержит несущую матрицу (1134), которая может представлять собой параллелепипед с длиной (L4), шириной (L5) и толщиной (L6), как показано на фиг. 11A.
[00209] Магнитная сборка (1130) согласно фиг. 11A содержит петлеобразное устройство, генерирующее магнитное поле, представляющее собой дипольный магнит (1131) в форме кольца, дипольный магнит (1132) и петлеобразный полюсный наконечник (1133), представляющий собой полюсный наконечник (1133) в форме кольца, как показано на фиг. 11A-B. Как показано на фиг. 11A и 11B1, дипольный магнит (1132) может быть расположен несимметрично в петли петлеобразного устройства (1131), генерирующего магнитное поле. Как показано на фиг. 11A и 11B1, петлеобразный полюсный наконечник (1133) может быть расположен симметрично в петли петлеобразного устройства (1131), генерирующего магнитное поле.
[00210] Петлеобразное устройство, генерирующее магнитное поле, представляющее собой дипольный магнит (1131) в форме кольца, имеет внешний диаметр (L7), внутренний диаметр (L8) и толщину (L10). Магнитная ось петлеобразного устройства (1131), генерирующего магнитное поле, по существу перпендикулярна магнитной оси устройства (1140), генерирующего магнитное поле, т.е. по существу перпендикулярна поверхности подложки (1120), при этом южный полюс обращен к подложке (1120).
[00211] Дипольный магнит (1132) имеет диаметр (L9). Магнитная ось дипольного магнита (1132) по существу перпендикулярна магнитной оси устройства (1140), генерирующего магнитное поле, т.е. по существу перпендикулярна поверхности подложки (1120), при этом северный полюс обращен к подложке (1120).
[00212] Петлеобразные полюсные наконечники (1133), представляющие собой полюсный наконечник (1133) в форме кольца, имеют внешний диаметр (L15), внутренний диаметр (L16) и толщину (L17).
[00213] Магнитная сборка (1130) и устройство, генерирующее магнитное поле, представляющее собой стержневой дипольный магнит (1140), предпочтительно находятся в прямом контакте, т.е. расстояние (d) между нижней поверхностью магнитной сборки (1130) и верхней поверхностью стержневого дипольного магнита (1140) составляет приблизительно 0 мм (показано с несоблюдением масштаба на фиг. 11A для ясности чертежа). Расстояние между верхней поверхностью магнитной сборки (1130) и поверхностью подложки (1120), обращенной к указанной магнитной сборке (1130), проиллюстрировано расстоянием (h). Предпочтительно, расстояние (h) составляет от приблизительно 0,1 до приблизительно 10 мм и более предпочтительно – от приблизительно 0,2 до приблизительно 5 мм.
[00214] СОЭ, полученный в результате при помощи устройства, проиллюстрированного на фиг. 11A-B, показан на фиг. 11C, как видно под разными углами обзора путем наклона подложки (1120) от -30° до + 20°. Полученный таким образом СОЭ обеспечивает оптическое впечатление тела в форме кольца, имеющего размер, варьирующийся при наклоне подложки, содержащей слой с оптическим эффектом.
[00215] На фиг. 12A-B проиллюстрирован пример устройства, подходящего для получения слоев (1210) с оптическим эффектом (СОЭ), содержащих несферические магнитные или намагничиваемые частицы пигмента на подложке (1220) согласно настоящему изобретению. Устройство согласно фиг. 12A содержит устройство (1240), генерирующее магнитное поле, представляющее собой комбинацию двух или более стержневых дипольных магнитов (1241), при этом указанное устройство (1240), генерирующее магнитное поле, расположено под магнитной сборкой (1230), при этом каждый из двух или более стержневых дипольных магнитов (1241) имеет магнитную ось, по существу параллельную поверхности подложки (1120), при этом их северный полюс обращен к одному и тому же направлению.
[00216] Устройство (1240), генерирующее магнитное поле, представляет собой комбинацию двух или более стержневых дипольных магнитов (1241), а именно семи магнитов на фиг. 12A, и одного или более разделительных наконечников (1242), а именно шести разделительных наконечников на фиг. 12A, независимо изготовленных из немагнитного материала, такого как описанный в данном документе для несущей матрицы. Один или более разделительных наконечников (1242) расположены между двумя или более стержневыми дипольными магнитами (1241). Как показано на фиг. 12A, компоновка двух или более стержневых дипольных магнитов и разделительных наконечников может быть несимметричной.
[00217] Каждый из двух или более, в частности семи, стержневых дипольных магнитов (1241) может представлять собой параллелепипед с длиной (L1), шириной (L2a) и толщиной (L3), как показано на фиг. 12A. Каждый из разделительных наконечников (1242) может представлять собой параллелепипед с шириной (L2b) и толщиной (L3).
[00218] Магнитная сборка (1230) содержит несущую матрицу (1234), которая может представлять собой параллелепипед с длиной (L4), шириной (L5) и толщиной (L6), как показано на фиг. 12A.
[00219] Магнитная сборка (1230) согласно фиг. 12A содержит петлеобразное устройство, генерирующее магнитное поле, представляющее собой дипольный магнит (1231) в форме кольца, дипольный магнит (1232) и петлеобразный полюсный наконечник (1233), представляющий собой полюсный наконечник (1233) в форме кольца, как показано на фиг. 12A-B. Как показано на фиг. 12A и 12B1, дипольный магнит (1232) может быть расположен несимметрично в петли петлеобразного устройства (1231), генерирующего магнитное поле. Как показано на фиг. 12A и 12B1, петлеобразный полюсный наконечник (1233) может быть расположен симметрично в петли петлеобразного устройства (1231), генерирующего магнитное поле.
[00220] Петлеобразное устройство, генерирующее магнитное поле, представляющее собой дипольный магнит (1231) в форме кольца, имеет внешний диаметр (L7), внутренний диаметр (L8) и толщину (L10). Магнитная ось петлеобразного устройства (1231), генерирующего магнитное поле, по существу перпендикулярна магнитной оси устройства (1240), генерирующего магнитное поле, т.е. по существу перпендикулярна поверхности подложки (1220), при этом северный полюс обращен к подложке (1220).
[00221] Дипольный магнит (1232) имеет диаметр (L9). Магнитная ось дипольного магнита (1232) по существу перпендикулярна магнитной оси устройства (1240), генерирующего магнитное поле, т.е. по существу перпендикулярна поверхности подложки (1220), при этом южный полюс обращен к подложке (1220).
[00222] Петлеобразные полюсные наконечники (1233), представляющие собой полюсный наконечник (1233) в форме кольца, имеют внешний диаметр (L15), внутренний диаметр (L16) и толщину (L17).
[00223] Магнитная сборка (1230) и устройство, генерирующее магнитное поле, представляющее собой стержневой дипольный магнит (1240), предпочтительно находятся в прямом контакте, т.е. расстояние (d) между нижней поверхностью магнитной сборки (1230) и верхней поверхностью стержневого дипольного магнита (1240) составляет приблизительно 0 мм (показано с несоблюдением масштаба на фиг. 12A для ясности чертежа). Расстояние между верхней поверхностью магнитной сборки (1230) и поверхностью подложки (1220), обращенной к указанной магнитной сборке (1230), проиллюстрировано расстоянием (h). Предпочтительно, расстояние (h) составляет от приблизительно 0,1 до приблизительно 10 мм и более предпочтительно – от приблизительно 0,2 до приблизительно 5 мм.
[00224] СОЭ, полученный в результате при помощи устройства, проиллюстрированного на фиг. 12A-B, показан на фиг. 12C, как видно под разными углами обзора путем наклона подложки (1220) от -30° до + 20°. Полученный таким образом СОЭ обеспечивает оптическое впечатление тела в форме кольца, имеющего размер, варьирующийся при наклоне подложки, содержащей слой с оптическим эффектом.
[00225] В настоящем изобретении дополнительно предусмотрены печатающие устройства, содержащие вращающийся магнитный цилиндр, содержащий один или более устройств, описанных в данном документе (т.е. устройств, содержащих магнитную сборку (x30), описанную в данном документе, и устройство (x40), генерирующее магнитное поле, описанное в данном документе), при этом указанные один или более устройств установлены в кольцевых канавках вращающегося магнитного цилиндра, а также узлы печати, содержащие планшетный печатающий блок, содержащий один или более устройств, описанных в данном документе, при этом указанные один или более устройств установлены в углублениях планшетного печатающего блока.
[00226] Подразумевается, что вращающийся магнитный цилиндр используют в части или в сочетании с частью или он представляет собой часть оборудования для печати или нанесения покрытия, и он включает одно или более устройств, описанных в данном документе. В варианте осуществления вращающийся магнитный цилиндр представляет собой часть ротационной, промышленной печатной машины с подачей листов или полотна, которая непрерывно работает при высоких скоростях печати.
[00227] Подразумевается, что планшетный печатающий блок используют в части или в сочетании с частью или он представляет собой часть оборудования для печати или нанесения покрытия, и он включает одно или несколько устройств, описанных в данном документе. В варианте осуществления планшетный печатающий блок представляет собой часть промышленной печатной машины с подачей листов, которая непрерывно работает.
[00228] Печатающие устройства, содержащие вращающийся магнитный цилиндр, описанный в данном документе, или планшетный печатающий блок, описанный в данном документе, могут включать механизм для подачи подложки, такой как описанная в данном документе, покрытые слоем несферических магнитных или намагничиваемых частиц пигмента, описанных в данном документе, так что устройства генерируют магнитное поле, которое действует на частицы пигмента для их ориентирования с образованием слоя с оптическим эффектом (СОЭ). В варианте осуществления печатающих устройств, содержащих вращающийся магнитный цилиндр, описанный в данном документе, подложка подается механизмом подачи подложки в форме листов или полотна. В варианте осуществления печатающих устройств, содержащих планшетный печатающий блок, описанный в данном документе, подложка подается в форме листов.
[00229] Печатающие устройства, содержащие вращающийся магнитный цилиндр, описанный в данном документе, или планшетный печатающий блок, описанный в данном документе, могут включать блок нанесения покрытия или печати для нанесения отверждаемой под воздействием излучения композиции для покрытия, содержащей несферические магнитные или намагничиваемые частицы пигмента, описанные в данном документе, на подложку, описанную в данном документе, при этом отверждаемая под воздействием излучения композиция для покрытия содержит несферические магнитные или намагничиваемые частицы пигмента, которые ориентируются магнитным полем, генерируемым устройствами, описанными в данном документе, с образованием слоя с оптическим эффектом (СОЭ). В варианте осуществления печатающих устройств, содержащих вращающийся магнитный цилиндр, описанный в данном документе, блок нанесения покрытия или печати работает в соответствии с ротационным непрерывным процессом. В варианте осуществления печатающих устройств, содержащих планшетный печатающий блок, описанный в данном документе, блок нанесения покрытия или печати работает в соответствии с продольным, прерывистым процессом.
[00230] Печатающие устройства, содержащие вращающийся магнитный цилиндр, описанный в данном документе, или планшетный печатающий блок, описанный в данном документе, могут включать блок отверждения для по меньшей мере частичного отверждения отверждаемой под воздействием излучения композиции для покрытия, содержащей несферические магнитные или намагничиваемые частицы пигмента, которые были магнитно-ориентированы устройствами, описанными в данном документе, тем самым фиксируя ориентацию и положение несферических магнитных или намагничиваемых частиц пигмента с получением слоя с оптическим эффектом (СОЭ).
[00231] СОЭ, описанный в данном документе, может быть предусмотрен непосредственно на подложке, на которой он должен оставаться постоянно (например, для применений в банкнотах). В качестве альтернативы, в производственных целях СОЭ может быть предусмотрен и на временной подложке, с которой СОЭ впоследствии удаляют. Это может, например, облегчить изготовление СОЭ, в частности, пока связующий материал еще находится в своем жидком состоянии. Затем после по меньшей мере частичного отверждения композиции для покрытия для изготовления СОЭ временная подложка с СОЭ может быть удалена.
[00232] В качестве альтернативы, клеевой слой может присутствовать на СОЭ или может присутствовать на подложке, содержащей слой с оптическим эффектом (СОЭ), при этом указанный клеевой слой расположен на стороне подложки, противоположной той стороне, на которой нанесен СОЭ, или на той же стороне, что и СОЭ, и сверху СОЭ. Следовательно, клеевой слой может быть нанесен на слой с оптическим эффектом (СОЭ) или на подложку. Такое изделие можно прикреплять ко всем видам документов или иных изделий или предметов без печати или иных процессов с вовлечением машин и механизмов и довольно высоких трудозатрат. В качестве альтернативы, подложка, описанная в данном документе, содержащая СОЭ, описанный в данном документе, может быть выполнена в виде переводной фольги, которую могут наносить на документ или на изделие на отдельном этапе перевода. С этой целью подложку выполняют с разделительным покрытием, на котором изготавливают СОЭ, как описано в данном документе. Поверх изготовленного таким образом СОЭ можно наносить один или более клеевых слоев.
[00233] Также в данном документе описаны подложки, содержащие более одного, т.е. два, три, четыре и т. д., слоя с оптическим эффектом (СОЭ), полученного способом, описанным в данном документе.
[00234] Также в данном документе описаны изделия, в частности защищаемые документы, декоративные элементы или объекты, содержащие слой с оптическим эффектом (СОЭ), полученный согласно настоящему изобретению. Изделия, в частности защищаемые документы, декоративные элементы или объекты, могут содержать более одного (например, два, три и т. д.) СОЭ, полученные согласно настоящему изобретению.
[00235] Как было упомянуто в данном документе выше, слой с оптическим эффектом (СОЭ), полученный согласно настоящему изобретению, может использоваться в декоративных целях, а также для защиты и аутентификации защищаемого документа. Типичные примеры декоративных элементов или объектов включают без ограничения предметы роскоши, упаковки косметических изделий, автомобильные части, электронные/электротехнические приборы, мебель и лак для ногтей.
[00236] Защищаемые документы включают без ограничения ценные документы и ценные коммерческие товары. Типичные примеры ценных документов включают без ограничения банкноты, юридические документы, билеты, чеки, ваучеры, гербовые марки и акцизные марки, соглашения и т. п., документы, удостоверяющие личность, такие как паспорта, удостоверения личности, визы, водительские удостоверения, банковские карточки, кредитные карты, транзакционные карты, документы или карты доступа, входные билеты, билеты на проезд в общественном транспорте или документы, дающие право на проезд в общественном транспорте, и т. п. предпочтительно банкноты, документы, удостоверяющие личность, документы предоставляющие право, водительские удостоверения и кредитные карты. Термин «ценный коммерческий товар» относится к упаковочным материалам, в частности косметическим изделиям, нутрицевтическим изделиям, фармацевтическим изделиям, спиртным напиткам, табачным изделиям, напиткам или пищевым продуктам, электротехническим/электронным изделиям, тканям или ювелирным изделиям, т.е. изделиям, которые должны быть защищены от подделки и/или противозаконного воспроизведения для гарантирования подлинности содержимого упаковки, подобного, например, к натуральным лекарственным средствам. Примеры этих упаковочных материалов включают без ограничения этикетки, такие как аутентификационные товарные этикетки, этикетки и пломбы с защитой от вскрытия. Следует отметить, что раскрытые подложки, ценные документы и ценные коммерческие товары приведены исключительно для примера без ограничения объема изобретения.
[00237] Альтернативно, слой с оптическим эффектом (СОЭ) можно наносить на вспомогательную подложку, такую как, например, защитная нить, защитная полоска, фольга, деколь, окно прозрачности или этикетка, а затем переносить на защищаемый документ на отдельном этапе.
ПРИМЕРЫ
2
[00238] Устройства, изображенные на фиг. 1A-12A, использовали для ориентирования несферических магнитных частиц оптически изменяющегося пигмента в напечатанном слое чернил для трафаретной печати, отверждаемой под действием УФ-излучения, описанной в таблице 1, с получением слоев с оптическим эффектом (СОЭ), изображенных на фиг. 1C-12C. Чернила для трафаретной печати, отверждаемые под действием УФ-излучения, наносили вручную на черную коммерческую бумагу в качестве подложки с использованием трафаретной сетки T90. Бумажную подложку, несущую нанесенный слой чернил для трафаретной печати, отверждаемых под действием УФ-излучения, размещали на устройство, генерирующее магнитное поле (фиг. 1A-12A). Полученный таким образом рисунок магнитного ориентирования несферических частиц оптически изменяющегося пигмента фиксировали, частично одновременно с этапом ориентации, путем отверждения под воздействием УФ-излучения напечатанного слоя, содержащего частицы пигмента, с использованием УФ светодиодную лампы от Phoseon (тип FireFlex 50 x 75 мм, 395 нм, 8 Вт/см).
Таблица 1. Чернила для трафаретной печати, отверждаемые под действием УФ-излучения:
Эпоксиакрилатный олигомер
36%
Триметилолпропантриакрилатный мономер
13,5%
Трипропиленгликольдиакрилатный мономер
20%
Genorad<sup>TM</sup> 16 (Rahn)
1%
Aerosil<sup></sup> 200 (Evonik)
1%
Speedcure TPO-L (Lambson)
2%
IRGACURE<sup></sup> 500 (BASF)
6%
Genocure EPD (Rahn)
2%
Tego<sup></sup> Foamex N (Evonik)
2%
Несферические магнитные частицы оптически изменяющегося пигмента (7 слоев)(*)
16,5%
(*) магнитные частицы оптически изменяющегося пигмента с изменением цвета с золотого на зеленый, имеющие форму чешуек диаметром d50 приблизительно 9,5 мкм и толщиной приблизительно 1 мкм, полученные от компании Viavi Solutions, г. Санта-Роза, штат Калифорния.
[00239] В примерах 1-12 несущая матрица (x34, например, 134, 234,…,1234) имела длину (L4) приблизительно 30 мм, ширину (L5) приблизительно 30 мм и толщину (L6) приблизительно 3 мм и была изготовлена из POM. Поверхность несущей матрицы (x34) содержала канавки глубиной приблизительно 2 мм для приема петлеобразного устройства (x31), генерирующего магнитное поле, одного или более дипольных магнитов (x32) и/или петлеобразного полюсного наконечника (x33), как схематически проиллюстрировано на фиг. 1B1-12B1 и на фиг. 1B2-12B2. Примеры 1-12 включали петлеобразный дипольный магнит (x31), который размещали симметрично в несущей матрице (x34). Примеры 6-12 включали петлеобразный полюсный наконечник (x33), который размещали симметрично в несущей матрице (x34).
Пример 1 (фиг. 1A-1C)
[00240] Устройство, используемое для получения примера 1, содержало магнитную сборку (130), расположенную между устройством (140), генерирующим магнитное поле, и подложкой (120), несущей композицию (110) для покрытия, содержащую несферические магнитные или намагничиваемые частицы пигмента, как проиллюстрировано на фиг. 1A.
[00241] Магнитная сборка (130) содержала дипольный магнит (131) в форме кольца, дипольный магнит (132) и несущую матрицу (134).
[00242] Дипольный магнит (131) в форме кольца имел внешний диаметр (L7) приблизительно 26 мм, внутренний диаметр (L8) приблизительно 16,5 мм и толщину (L10) приблизительно 2 мм. Магнитная ось дипольного магнита (131) в форме кольца по существу перпендикулярна магнитной оси устройства (140), генерирующего магнитное поле, и по существу перпендикулярна поверхности подложки (120), при этом северный полюс обращен к подложке (120). Дипольный магнит (131) в форме кольца изготовляли из NdFeB N40.
[00243] Дипольный магнит (132) имел внешний диаметр (L9) приблизительно 4 мм и толщину (L11) приблизительно 2 мм. Магнитная ось дипольного магнита (132) по существу перпендикулярна магнитной оси устройства (140), генерирующего магнитное поле, и по существу перпендикулярна поверхности подложки (120), при этом его южный полюс обращен к подложке (120). Дипольный магнит (132) изготовляли из NdFeB N45.
[00244] Устройство (140), генерирующее магнитное поле, изготовляли из стержневого дипольного магнита длиной (L2) приблизительно 30 мм, шириной (L1) приблизительно 30 мм и толщиной (L3) приблизительно 4 мм. Магнитная ось устройства (140), генерирующего магнитное поле, по существу параллельна поверхности подложки (120). Устройство (140), генерирующее магнитное поле, изготовляли из NdFeB N30.
[00245] Магнитная сборка (130) и устройство (140), генерирующее магнитное поле, находились в прямом контакте, т.е. расстояние (d) между нижней поверхностью магнитной сборки (130) и верхней поверхностью устройства (140), генерирующего магнитное поле, составляло приблизительно 0 мм (показано с несоблюдением масштаба на фиг. 1A для ясности чертежа). Магнитную сборку (130) и устройство (140), генерирующее магнитное поле, выравнивали по центру относительно друг друга, т.е. среднюю секцию с длиной (L4) и шириной (L5) магнитной сборки (130) выравнивали со средней секцией с длиной (L2) и шириной (L1) устройства (140), генерирующего магнитное поле. Расстояние (h) между верхней поверхностью магнитной сборки (130) и поверхностью подложки (120), обращенной к магнитной сборке (130), составляло приблизительно 5 мм.
[00246] СОЭ, полученный в результате при помощи устройства, проиллюстрированного на фиг. 1A-B, показан на фиг. 1C под разными углами обзора путем наклона подложки (120) от -30° до +20°.
Пример 2 (фиг. 2A-2C)
[00247] Устройство, используемое для получения примера 2, содержало магнитную сборку (230), расположенную между устройством (240), генерирующим магнитное поле, и подложкой (220), несущей композицию (210) для покрытия, содержащую несферические магнитные или намагничиваемые частицы пигмента, как схематически проиллюстрировано на фиг. 2A.
[00248] Магнитная сборка (230) содержала дипольный магнит (231) в форме кольца, дипольный магнит (232) и несущую матрицу (234).
[00249] Дипольный магнит (231) в форме кольца имел внешний диаметр (L7) приблизительно 26 мм, внутренний диаметр (L8) приблизительно 16,5 мм и толщину (L10) приблизительно 2 мм. Магнитная ось дипольного магнита (231) в форме кольца по существу перпендикулярна магнитной оси устройства (240), генерирующего магнитное поле, и по существу перпендикулярна поверхности подложки (220), при этом северный полюс обращен к подложке (220). Дипольный магнит (231) в форме кольца изготовляли из NdFeB N40.
[00250] Дипольный магнит (232) имел внешний диаметр (L9) приблизительно 4 мм и толщину (L11) приблизительно 2 мм. Магнитная ось дипольного магнита (232) по существу перпендикулярна магнитной оси устройства (240), генерирующего магнитное поле, и по существу перпендикулярна поверхности подложки (220), при этом его северный полюс обращен к подложке (220). Дипольный магнит (232) изготовляли из NdFeB N45.
[00251] Устройство (240), генерирующее магнитное поле, представляло собой стержневой дипольный магнит длиной (L1) приблизительно 60 мм, шириной (L2) приблизительно 30 мм и толщиной (L3) приблизительно 4 мм. Магнитная ось устройства (240), генерирующего магнитное поле, по существу параллельна поверхности подложки (220). Устройство (240), генерирующее магнитное поле, изготовляли из NdFeB N30.
[00252] Магнитная сборка (230) и устройство (240), генерирующее магнитное поле, находились в прямом контакте, т.е. расстояние (d) между нижней поверхностью магнитной сборки (230) и верхней поверхностью устройства (240), генерирующего магнитное поле, составляло приблизительно 0 мм (показано с несоблюдением масштаба на фиг. 2A для ясности чертежа). Магнитную сборку (230) и устройство (240), генерирующее магнитное поле, выравнивали по центру относительно друг друга, т.е. среднюю секцию длины (L4) и ширины (L5) магнитной сборки (230) выравнивали со средней секцией длины (L2) и ширины (L1) устройства (240), генерирующего магнитное поле. Расстояние (h) между верхней поверхностью магнитной сборки (230) и поверхностью подложки (220), обращенной к магнитной сборке (230), составляло приблизительно 3 мм.
[00253] СОЭ, полученный в результате при помощи устройства, проиллюстрированного на фиг. 2A-B, показан на фиг. 2C под разными углами обзора путем наклона подложки (220) от -20° до +30°.
Пример 3 (фиг. 3A-3C)
[00254] Магнитное устройство, используемое для получения примера 3, содержало магнитную сборку (330), расположенную между устройством (340), генерирующим магнитное поле, и подложкой (320), несущей композицию (310) для покрытия, содержащую несферические магнитные или намагничиваемые частицы пигмента, как схематически проиллюстрировано на фиг. 3A.
[00255] Магнитная сборка (330) содержала петлеобразное устройство (331), генерирующее магнитное поле, дипольный магнит (332) и несущую матрицу (334).
[00256] Дипольный магнит (331) в форме кольца имел внешний диаметр (L7) приблизительно 26 мм, внутренний диаметр (L8) приблизительно 16,5 мм и толщину (L10) приблизительно 2 мм. Магнитная ось дипольного магнита (331) в форме кольца по существу перпендикулярна магнитной оси устройства (340), генерирующего магнитное поле, и по существу перпендикулярна поверхности подложки (320), при этом южный полюс обращен к подложке (320). Дипольный магнит (331) в форме кольца изготовляли из NdFeB N40.
[00257] Дипольный магнит (332) имел внешний диаметр (L9) приблизительно 4 мм и толщину (L11) приблизительно 2 мм. Магнитная ось дипольного магнита (332) по существу перпендикулярна магнитной оси устройства (340), генерирующего магнитное поле, и по существу перпендикулярна поверхности подложки (320), при этом его южный полюс обращен к подложке (320). Центр дипольного магнита (332) расположен на расстоянии (L12) приблизительно 17 мм от края несущей матрицы (334). Дипольный магнит (332) изготовляли из NdFeB N45.
[00258] Устройство (340), генерирующее магнитное поле, содержало семь стержневых дипольных магнитов (341) и шесть разделительных наконечников (342). Семь стержневых дипольных магнитов (341) и шесть разделительных наконечников (342) размещали чередующимся образом, как показано на фиг. 3A. Каждый стержневой дипольный магнит (341) имел длину (L1) приблизительно 30 мм, ширину (L2a) приблизительно 3 мм и толщину (L3) приблизительно 6 мм. Каждый разделительный наконечник (342) имел длину приблизительно 20 мм, ширину (L2b) приблизительно 1,5 мм и толщину (L3) приблизительно 6 мм. Каждый стержневой дипольный магнит (341) имел магнитную ось, по существу параллельную поверхности подложки (320). Стержневые дипольные магниты (341) изготовляли из NdFeB N42. Разделительные наконечники (342) изготовляли из POM.
[00259] Магнитная сборка (330) и устройство (340), генерирующее магнитное поле, находились в прямом контакте, т.е. расстояние (d) между нижней поверхностью магнитной сборки (330) и верхней поверхностью устройства (340), генерирующего магнитное поле, составляло приблизительно 0 мм (показано с несоблюдением масштаба на фиг. 3A для ясности чертежа). Магнитную сборку (330) и устройство (340), генерирующее магнитное поле, выравнивали по центру относительно друг друга, т.е. среднюю секцию длины (L4) и ширины (L5) магнитной сборки (330) выравнивали со средней секцией длины (L2) и ширины (L1) устройства (340), генерирующего магнитное поле. Расстояние (h) между верхней поверхностью магнитной сборки (330) и поверхностью подложки (320), обращенной к магнитной сборке (330), составляло приблизительно 4 мм.
[00260] СОЭ, полученный в результате при помощи устройства, проиллюстрированного на фиг. 3A-B, показан на фиг. 3C под разными углами обзора путем наклона подложки (320) от -20° до +30°.
Пример 4 (фиг. 4A-4C)
[00261] Устройство, используемое для получения примера 4, содержало магнитную сборку (430), расположенную между устройством (440), генерирующим магнитное поле, и подложкой (420), несущей композицию (410) для покрытия, содержащую несферические магнитные или намагничиваемые частицы пигмента, как схематически проиллюстрировано на фиг. 4A.
[00262] Магнитная сборка (430) содержала дипольный магнит (431) в форме кольца, пять дипольных магнитов (432) и несущую матрицу (434).
[00263] Дипольный магнит (431) в форме кольца имел внешний диаметр (L7) приблизительно 26 мм, внутренний диаметр (L8) приблизительно 16,5 мм и толщину (L10) приблизительно 2 мм. Магнитная ось дипольного магнита (431) в форме кольца по существу перпендикулярна магнитной оси устройства (440), генерирующего магнитное поле, и по существу перпендикулярна поверхности подложки (420), при этом северный полюс обращен к подложке (420). Дипольный магнит (431) в форме кольца изготовляли из NdFeB N40.
[00264] Каждый из пяти дипольных магнитов (432) имел внешний диаметр (L9) приблизительно 2 мм и толщину (L11) приблизительно 2 мм. Каждый из пяти дипольных магнитов (432) имел магнитную ось, по существу перпендикулярную магнитной оси устройства (440), генерирующего магнитное поле, и по существу перпендикулярную поверхности подложки (420), при этом северный полюс каждого из пяти дипольных магнитов (432) обращен к подложке (420). Пять дипольных магнитов (432) размещали с образованием X-образного креста, как проиллюстрировано на фиг. 4B1. Дипольный магнит, расположенный в центре X-образного креста, размещали на расстоянии (L13) приблизительно 2,5 мм и (L14) приблизительно 2,5 мм от дипольных магнитов, расположенных на крайних точках X-образного креста. Центр дипольного магнита, расположенного в центре X-образного креста, размещали на расстоянии ((L13) + (L12)) приблизительно 17,5 мм от края несущей матрицы (434), как проиллюстрировано на фиг. 4B1. Пять дипольных магнитов (432) изготовляли из NdFeB N45.
[00265] Устройство (440), генерирующее магнитное поле, содержало восемь стержневых дипольных магнитов (441) и шесть разделительных наконечников (442). Восемь стержневых дипольных магнитов (441) и шесть разделительных наконечников (442) размещали чередующимся несимметричным образом, как показано на фиг. 4A, т.е. два стержневых дипольных магнита (441) находились в прямом контакте и смежно с разделительным наконечником (442), а каждый из других шести стержневых дипольных магнитов чередовали с разделительным наконечником (442). Каждый из восьми стержневых дипольных магнитов (441) имел длину (L1) приблизительно 30 мм, ширину (L2a) приблизительно 3 мм и толщину (L3) приблизительно 6 мм. Каждый из шести разделительных наконечников (442) имел длину приблизительно 30 мм, ширину (L2b) приблизительно 1 мм и толщину (L3) приблизительно 6 мм. Магнитная ось каждого из восьми стержневых дипольных магнитов (441) по существу параллельна поверхности подложки (420). Восемь стержневых дипольных магнитов (441) изготовляли из NdFeB N42. Шесть разделительных наконечников (442) изготовляли из POM.
[00266] Магнитная сборка (430) и устройство (440), генерирующее магнитное поле, находились в прямом контакте, т.е. расстояние (d) между нижней поверхностью магнитной сборки (430) и верхней поверхностью устройства (440), генерирующего магнитное поле, составляло приблизительно 0 мм (показано с несоблюдением масштаба на фиг. 4A для ясности чертежа). Магнитную сборку (430) и устройство (440), генерирующее магнитное поле, выравнивали по центру относительно друг друга, т.е. среднюю секцию длины (L4) и ширины (L5) магнитной сборки (430) выравнивали со средней секцией длины (L2) и ширины (L1) устройства (440), генерирующего магнитное поле. Расстояние (h) между верхней поверхностью магнитной сборки (430) и поверхностью подложки (420), обращенной к магнитной сборке (430), составляло приблизительно 4 мм.
[00267] СОЭ, полученный в результате при помощи устройства, проиллюстрированного на фиг. 4A-B, показан на фиг. 4C под разными углами обзора путем наклона подложки (420) от -30° до +20°.
Пример 5 (фиг. 5A-5C)
[00268] Устройство, используемое для получения примера 5, содержало магнитную сборку (530), расположенную между устройством (540), генерирующим магнитное поле, и подложкой (520), несущей композицию (510) для покрытия, содержащую несферические магнитные или намагничиваемые частицы пигмента, как схематически проиллюстрировано на фиг. 5A.
[00269] Магнитная сборка (530) содержала дипольный магнит (531) в форме кольца, пять дипольных магнитов (532) и несущую матрицу (534).
[00270] Дипольный магнит (531) в форме кольца имел внешний диаметр (L7) приблизительно 26 мм, внутренний диаметр (L8) приблизительно 16,5 мм и толщину (L10) приблизительно 2 мм. Магнитная ось петлеобразного устройства (531), генерирующего магнитное поле, по существу перпендикулярна магнитной оси устройства (540), генерирующего магнитное поле, и по существу перпендикулярна поверхности подложки (520), при этом северный полюс обращен к подложке (520). Дипольный магнит (531) в форме кольца изготовляли из NdFeB N40.
[00271] Каждый из пяти дипольных магнитов (532) имел внешний диаметр (L9) приблизительно 2 мм и толщину (L11) приблизительно 2 мм. Каждый из пяти дипольных магнитов (532) имел магнитную ось, по существу перпендикулярную магнитной оси устройства (540), генерирующего магнитное поле, и по существу перпендикулярную поверхности подложки (520), при этом южный полюс каждого из пяти дипольных магнитов (532) обращен к подложке (520). Пять дипольных магнитов (532) размещали с образованием X-образного креста, как проиллюстрировано на фиг. 5B1. Центр дипольного магнита (532), расположенного в центре X-образного креста, размещали на расстоянии (L13) приблизительно 2,5 мм и (L14) приблизительно 2,5 мм от дипольных магнитов, расположенных на крайних точках X-образного креста. Дипольный магнит (532), расположенный в центре X-образного креста, размещали на расстоянии ((L13) + (L12)) приблизительно 15 мм от края несущей матрицы (534), как проиллюстрировано на фиг. 5B1. Пять дипольных магнитов (532) изготовляли из NdFeB N45.
[00272] Устройство (540), генерирующее магнитное поле, содержало семь стержневых дипольных магнитов (541) и шесть разделительных наконечников (542). Семь стержневых дипольных магнитов (541) и шесть разделительных наконечников (542) размещали чередующимся несимметричным образом, как показано на фиг. 5A, т.е. два стержневых дипольных магнита (541) находились в прямом контакте и смежно с разделительным наконечником (542), а каждый из других пяти стержневых дипольных магнитов чередовали с разделительным наконечником (542). Шестой разделительный наконечник (542) использовали для обеспечения правильного размещения устройства (540), генерирующего магнитное поле, под магнитной сборкой (530). Каждый из семи стержневых дипольных магнитов (541) имел длину (L1) приблизительно 30 мм, ширину (L2a) приблизительно 3 мм и толщину (L3) приблизительно 6 мм. Каждый из шести разделительных наконечников (542) имел длину приблизительно 20 мм, ширину (L2b) приблизительно 1,5 мм и толщину (L3) приблизительно 6 мм. Магнитная ось каждого из семи стержневых дипольных магнитов (541) по существу параллельна поверхности подложки (520). Семь стержневых дипольных магнитов (541) изготовляли из NdFeB N42. Шесть разделительных наконечников (542) изготовляли из POM.
[00273] Магнитная сборка (530) и устройство (540), генерирующее магнитное поле, находились в прямом контакте, т.е. расстояние (d) между нижней поверхностью магнитной сборки (530) и верхней поверхностью устройства (540), генерирующего магнитное поле, составляло приблизительно 0 мм (показано с несоблюдением масштаба на фиг. 5A для ясности чертежа). Магнитную сборку (530) и устройство (540), генерирующее магнитное поле, выравнивали по центру относительно друг друга, т.е. среднюю секцию длины (L4) и ширины (L5) магнитной сборки (530) выравнивали со средней секцией длины (L2) и ширины (L1) устройства (540), генерирующего магнитное поле. Расстояние (h) между верхней поверхностью магнитной сборки (530) и поверхностью подложки (520), обращенной к магнитной сборке (530), составляло приблизительно 4 мм.
[00274] СОЭ, полученный в результате при помощи устройства, проиллюстрированного на фиг. 5A-B, показан на фиг. 5C под разными углами обзора путем наклона подложки (520) от -30° до +20°.
Пример 6 (фиг. 6A-6C)
[00275] Устройство, используемое для получения примера 6, содержало магнитную сборку (630), расположенную между устройством (640), генерирующим магнитное поле, и подложкой (620), несущей композицию (610) для покрытия, содержащую несферические магнитные или намагничиваемые частицы пигмента, как схематически проиллюстрировано на фиг. 6A.
[00276] Магнитная сборка (630) содержала дипольный магнит (631) в форме кольца, петлеобразный полюсный наконечник (633) и несущую матрицу (634).
[00277] Дипольный магнит (631) в форме кольца имел внешний диаметр (L7) приблизительно 26 мм, внутренний диаметр (L8) приблизительно 16,5 мм и толщину (L10) приблизительно 2 мм. Дипольный магнит (631) в форме кольца имел магнитную ось, по существу перпендикулярную магнитной оси устройства (640), генерирующего магнитное поле, и по существу перпендикулярную поверхности подложки (620), при этом южный полюс обращен к подложке (620). Дипольный магнит (631) в форме кольца изготовляли из NdFeB N40.
[00278] Петлеобразный полюсный наконечник (633) имел внешний диаметр (L15) приблизительно 14 мм, внутренний диаметр (L16) приблизительно 10 мм и толщину (L17) приблизительно 2 мм. Петлеобразный полюсный наконечник (633) выравнивали по центру с петлеобразным устройством (631), генерирующим магнитное поле. Петлеобразный полюсный наконечник (633) изготовляли из железа.
[00279] Устройство (640), генерирующее магнитное поле, содержало семь стержневых дипольных магнитов (641) и шесть разделительных наконечников (642). Семь стержневых дипольных магнитов (641) и шесть разделительных наконечников (642) размещали чередующимся несимметричным образом, как показано на фиг. 6A, то есть два стержневых дипольных магнита (641) находились в прямом контакте и смежно с разделительным наконечником (642), а каждый из других пяти стержневых дипольных магнитов чередовали с разделительным наконечником (642). Шестой разделительный наконечник (642) использовали для обеспечения правильного размещения устройства (640), генерирующего магнитное поле, под магнитной сборкой (630). Каждый из семи стержневых дипольных магнитов (641) имел длину (L1) приблизительно 30 мм, ширину (L2a) приблизительно 3 мм и толщину (L3) приблизительно 6 мм. Каждый из шести разделительных наконечников (642) имел длину приблизительно 20 мм, ширину (L2b) приблизительно 1,5 мм и толщину (L3) приблизительно 6 мм. Магнитная ось каждого из семи стержневых дипольных магнитов (641) по существу параллельна поверхности подложки (620). Семь стержневых дипольных магнитов (641) изготовляли из NdFeB N42. Шесть разделительных наконечников (642) изготовляли из POM.
[00280] Магнитная сборка (630) и устройство (640), генерирующее магнитное поле, находились в прямом контакте, т.е. расстояние (d) между нижней поверхностью магнитной сборки (630) и верхней поверхностью устройства (640), генерирующего магнитное поле, составляло приблизительно 0 мм (показано с несоблюдением масштаба на фиг. 6A для ясности чертежа). Магнитную сборку (630) и устройство (640), генерирующее магнитное поле, выравнивали по центру относительно друг друга, т.е. среднюю секцию длины (L4) и ширины (L5) магнитной сборки (630) выравнивали со средней секцией длины (L2) и ширины (L1) устройства (640), генерирующего магнитное поле. Расстояние (h) между верхней поверхностью магнитной сборки (630) и поверхностью подложки (620), обращенной к магнитной сборке (630), составляло приблизительно 4 мм.
[00281] СОЭ, полученный в результате при помощи устройства, проиллюстрированного на фиг. 6A-B, показан на фиг. 6C под разными углами обзора путем наклона подложки (620) от -30° до +20°.
Пример 7 (фиг. 7A-7C)
[00282] Устройство, используемое для получения примера 7, содержало магнитную сборку (730), расположенную между устройством (740), генерирующим магнитное поле, и подложкой (720), несущей композицию (710) для покрытия, содержащую несферические магнитные или намагничиваемые частицы пигмента, как схематически проиллюстрировано на фиг. 7A.
[00283] Магнитная сборка (730) содержала устройство (731), генерирующее магнитное поле, в форме кольца, дипольный магнит (732), полюсный наконечник (733) в форме кольца и несущую матрицу (734).
[00284] Устройство (731), генерирующее магнитное поле, в форме кольца имело внешний диаметр (L7) приблизительно 26 мм, внутренний диаметр (L8) приблизительно 16,5 мм и толщину (L10) приблизительно 2 мм. Устройство (731), генерирующее магнитное поле, в форме кольца имело магнитную ось, по существу перпендикулярную магнитной оси устройства (740), генерирующего магнитное поле, и по существу перпендикулярную поверхности подложки (720), при этом южный полюс обращен к подложке (720). Устройство (731), генерирующее магнитное поле, в форме кольца изготовляли из NdFeB N40.
[00285] Дипольный магнит (732) имел внешний диаметр (L9) приблизительно 4 мм и толщину (L11) приблизительно 2 мм. Дипольный магнит (732) имел магнитную ось, по существу перпендикулярную магнитной оси устройства (740), генерирующего магнитное поле, и по существу перпендикулярную поверхности подложки (720), при этом его южный полюс обращен к подложке (720). Дипольный магнит (732) изготовляли из NdFeB N45.
[00286] Полюсный наконечник (733) в форме кольца имел внешний диаметр (L15) приблизительно 14 мм, внутренний диаметр (L16) приблизительно 10 мм и толщину (L17) приблизительно 2 мм. Полюсный наконечник (733) в форме кольца выравнивали по центру с устройством (731), генерирующим магнитное поле, в форме кольца. Полюсный наконечник (733) в форме кольца изготовляли из железа.
[00287] Устройство (731), генерирующее магнитное поле, в форме кольца, дипольный магнит (732), полюсный наконечник (733) в форме кольца и несущую матрицу (734) выравнивали по центру вдоль длины (L4) и ширины (L5) матрицы (734).
[00288] Устройство (740), генерирующее магнитное поле, изготовляли из стержневого дипольного магнита длиной (L2) приблизительно 30 мм, шириной (L1) приблизительно 30 мм и толщиной (L3) приблизительно 4 мм. Магнитная ось устройства (740), генерирующего магнитное поле, по существу параллельна поверхности подложки (720). Устройство (740), генерирующее магнитное поле, изготовляли из NdFeB N30.
[00289] Магнитная сборка (730) и устройство (740), генерирующее магнитное поле, находились в прямом контакте, т.е. расстояние (d) между нижней поверхностью магнитной сборки (730) и верхней поверхностью устройства (740), генерирующего магнитное поле, составляло приблизительно 0 мм (показано с несоблюдением масштаба на фиг. 7A для ясности чертежа). Магнитную сборку (730) и устройство (740), генерирующее магнитное поле, выравнивали по центру относительно друг друга, т.е. среднюю секцию с длиной (L4) и шириной (L5) магнитной сборки (730) выравнивали со средней секцией с длиной (L2) и шириной (L1) устройства (740), генерирующего магнитное поле. Расстояние (h) между верхней поверхностью магнитной сборки (730) и поверхностью подложки (720), обращенной к магнитной сборке (730), составляло приблизительно 4 мм.
[00290] СОЭ, полученный в результате при помощи устройства, проиллюстрированного на фиг. 7A-B, показан на фиг. 7C под разными углами обзора путем наклона подложки (720) от -10° до +40°.
Пример 8 (фиг. 8A-8C)
[00291] Устройство, используемое для получения примера 8, содержало магнитную сборку (830), расположенную между устройством (840), генерирующим магнитное поле, и подложкой (820), несущей композицию (810) для покрытия, содержащую несферические магнитные или намагничиваемые частицы пигмента, как схематически проиллюстрировано на фиг. 8A.
[00292] Магнитная сборка (830) содержала устройство (731), генерирующее магнитное поле, в форме кольца, дипольный магнит (832), полюсный наконечник (833) в форме кольца и несущую матрицу (834).
[00293] Устройство (831), генерирующее магнитное поле, в форме кольца имело внешний диаметр (L7) приблизительно 26 мм, внутренний диаметр (L8) приблизительно 16,5 мм и толщину (L10) приблизительно 2 мм. Устройство (831), генерирующее магнитное поле, в форме кольца имело магнитную ось, по существу перпендикулярную магнитной оси устройства (840), генерирующего магнитное поле, и по существу перпендикулярную поверхности подложки (820), при этом южный полюс обращен к подложке (820). Устройство (831), генерирующее магнитное поле, в форме кольца изготовляли из NdFeB N40.
[00294] Дипольный магнит (832) имел внешний диаметр (L9) приблизительно 4 мм и толщину (L11) приблизительно 2 мм. Дипольный магнит (832) имел магнитную ось, по существу перпендикулярную магнитной оси устройства (840), генерирующего магнитное поле, и по существу перпендикулярную поверхности подложки (820), при этом его южный полюс обращен к подложке (820). Дипольный магнит (832) изготовляли из NdFeB N45.
[00295] Полюсный наконечник (833) в форме кольца имел внешний диаметр (L15) приблизительно 14 мм, внутренний диаметр (L16) приблизительно 10 мм и толщину (L17) приблизительно 2 мм. Полюсный наконечник (833) в форме кольца изготовляли из железа.
[00296] Устройство (831), генерирующее магнитное поле, в форме кольца, дипольный магнит (832), полюсный наконечник (833) в форме кольца и несущую матрицу (834) выравнивали по центру вдоль длины (L4) и ширины (L5) матрицы (834).
[00297] Устройство (840), генерирующее магнитное поле, содержало семь стержневых дипольных магнитов (841) и шесть разделительных наконечников (842). Семь стержневых дипольных магнитов (841) и шесть разделительных наконечников (842) размещали чередующимся образом, как показано на фиг. 8A. Каждый стержневой дипольный магнит (841) имел длину (L1) приблизительно 30 мм, ширину (L2a) приблизительно 3 мм и толщину (L3) приблизительно 6 мм. Каждый разделительный наконечник (842) имел длину приблизительно 20 мм, ширину (L2b) приблизительно 1,5 мм и толщину (L3) приблизительно 6 мм. Каждый из семи стержневых дипольных магнитов имел магнитную ось стержневых дипольных магнитов (841), по существу параллельную поверхности подложки (820). Каждый из семи стержневых дипольных магнитов (841) изготовляли из NdFeB N42. Каждый из шести разделительных наконечников (842) изготовляли из POM.
[00298] Магнитная сборка (830) и устройство (840), генерирующее магнитное поле, находились в прямом контакте, т.е. расстояние (d) между верхней поверхностью магнитной сборки (830) и верхней поверхностью устройства (840), генерирующего магнитное поле, составляло приблизительно 0 мм (показано с несоблюдением масштаба на фиг. 8A для ясности чертежа). Магнитную сборку (830) и устройство (840), генерирующее магнитное поле, выравнивали по центру относительно друг друга, т.е. среднюю секцию длины (L4) и ширины (L5) магнитной сборки (830) выравнивали со средней секцией длины (L2) и ширины (L1) устройства (840), генерирующего магнитное поле. Расстояние (h) между верхней поверхностью магнитной сборки (830) и поверхностью подложки (820), обращенной к магнитной сборке (830), составляло приблизительно 4 мм.
[00299] СОЭ, полученный в результате при помощи устройства, проиллюстрированного на фиг. 8A-B, показан на фиг. 8C под разными углами обзора путем наклона подложки (820) от 0° до +50°.
Пример 9 (фиг. 9A-9C)
[00300] Устройство, используемое для получения примера 9, содержало магнитную сборку (930), расположенную между устройством (940), генерирующим магнитное поле, и подложкой (920), несущей композицию (910) для покрытия, содержащую несферические магнитные или намагничиваемые частицы пигмента, как схематически проиллюстрировано на фиг. 9A.
[00301] Магнитная сборка (930) содержала устройство (931), генерирующее магнитное поле, в форме кольца, дипольный магнит (932), полюсный наконечник (933) в форме кольца и несущую матрицу (934).
[00302] Устройство (931), генерирующее магнитное поле, в форме кольца имело внешний диаметр (L7) приблизительно 26 мм, внутренний диаметр (L8) приблизительно 16,5 мм и толщину (L10) приблизительно 2 мм. Магнитная ось устройства (931), генерирующего магнитное поле, в форме кольца по существу перпендикулярна магнитной оси устройства (940), генерирующего магнитное поле, и по существу перпендикулярна поверхности подложки (920), при этом южный полюс обращен к подложке (920). Устройство (931), генерирующее магнитное поле, в форме кольца изготовляли из NdFeB N40.
[00303] Дипольный магнит (932) имел внешний диаметр (L9) приблизительно 4 мм и толщину (L11) приблизительно 2 мм. Магнитная ось дипольного магнита (932) по существу перпендикулярна магнитной оси устройства (940), генерирующего магнитное поле, и по существу перпендикулярна поверхности подложки (920), при этом южный полюс обращен к подложке (920). Дипольный магнит (932) изготовляли из NdFeB N45.
[00304] Полюсный наконечник (933) в форме кольца имел внешний диаметр (L15) приблизительно 14 мм, внутренний диаметр (L16) приблизительно 10 мм и толщину (L17) приблизительно 2 мм. Полюсный наконечник (933) в форме кольца изготовляли из железа.
[00305] Устройство (931), генерирующее магнитное поле, в форме кольца, полюсный наконечник (933) в форме кольца и несущую матрицу (934) выравнивали по центру вдоль длины (L4) и ширины (L5) несущей матрицы (934). Дипольный магнит (932) выравнивали по центру вдоль длины (L4); центр дипольного магнита (932) размещали на расстоянии (L12) приблизительно 17 мм от края несущей матрицы вдоль ширины (L5).
[00306] Устройство (940), генерирующее магнитное поле, изготовляли из стержневого дипольного магнита длиной (L2) приблизительно 30 мм, шириной (L1) приблизительно 30 мм и толщиной (L3) приблизительно 4 мм. Магнитная ось устройства (940), генерирующего магнитное поле, по существу параллельна поверхности подложки (920). Устройство (940), генерирующее магнитное поле, изготовляли из NdFeB N30.
[00307] Магнитная сборка (930) и устройство (940), генерирующее магнитное поле, находились в прямом контакте, т.е. расстояние (d) между нижней поверхностью магнитной сборки (930) и верхней поверхностью устройства (940), генерирующего магнитное поле, составляло приблизительно 0 мм (показано с несоблюдением масштаба на фиг. 9A для ясности чертежа). Магнитную сборку (930) и устройство (940), генерирующее магнитное поле, выравнивали по центру относительно друг друга, т.е. среднюю секцию с длины (L4) и ширины (L5) магнитной сборки (930) выравнивали со средней секцией с длиной (L2) и шириной (L1) устройства (940), генерирующего магнитное поле. Расстояние (h) между верхней поверхностью магнитной сборки (930) и поверхностью подложки (920), обращенной к магнитной сборке (930), составляло приблизительно 4 мм.
[00308] СОЭ, полученный в результате при помощи устройства, проиллюстрированного на фиг. 9A-B, показан на фиг. 9C под разными углами обзора путем наклона подложки (920) от -20° до +30°.
Пример 10 (фиг. 10A-10C)
[00309] Устройство, используемое для получения примера 10, содержало магнитную сборку (1030), расположенную между устройством (1040), генерирующим магнитное поле, и подложкой (1020), несущей композицию (1010) для покрытия, содержащую несферические магнитные или намагничиваемые частицы пигмента, как схематически проиллюстрировано на фиг. 10A.
[00310] Магнитная сборка (1030) содержала устройство (1031), генерирующее магнитное поле, в форме кольца, дипольный магнит (1032), полюсный наконечник (1033) в форме кольца и несущую матрицу (1034).
[00311] Устройство (1031), генерирующее магнитное поле, в форме кольца имело внешний диаметр (L7) приблизительно 26 мм, внутренний диаметр (L8) приблизительно 16,5 мм и толщину (L10) приблизительно 2 мм. Магнитная ось устройства (1031), генерирующего магнитное поле, в форме кольца по существу перпендикулярна магнитной оси устройства (1040), генерирующего магнитное поле, и по существу перпендикулярна поверхности подложки (1020), при этом южный полюс обращен к подложке (1020). Устройство (1031), генерирующее магнитное поле, в форме кольца изготовляли из NdFeB N40.
[00312] Дипольный магнит (1032) имел внешний диаметр (L9) приблизительно 4 мм и толщину (L11) приблизительно 2 мм. Магнитная ось дипольного магнита (1032) по существу перпендикулярна магнитной оси устройства (1040), генерирующего магнитное поле, и по существу перпендикулярна поверхности подложки (1020), при этом южный полюс обращен к подложке (1020). Дипольный магнит (1032) изготовляли из NdFeB N45.
[00313] Полюсный наконечник (1033) в форме кольца имел внешний диаметр (L15) приблизительно 14 мм, внутренний диаметр (L16) приблизительно 10 мм и толщину (L17) приблизительно 2 мм. Полюсный наконечник (1033) в форме кольца изготовляли из железа.
[00314] Устройство (1031), генерирующее магнитное поле, в форме кольца, полюсный наконечник (1033) в форме кольца и несущую матрицу (1034) выравнивали по центру вдоль длины (L4) и ширины (L5) несущей матрицы (1034). Дипольный магнит (1032) выравнивали по центру вдоль длины (L4); центр дипольного магнита (1032) размещали на расстоянии (L12) приблизительно 17 мм от края несущей матрицы вдоль ширины (L5).
[00315] Устройство (1040), генерирующее магнитное поле, содержало семь стержневых дипольных магнитов (1041) и шесть разделительных наконечников (1042). Семь стержневых дипольных магнитов (1041) и шесть разделительных наконечников (1042) размещали чередующимся образом, как показано на фиг. 10A. Каждый стержневой дипольный магнит (1041) имел длину (L1) приблизительно 30 мм, ширину (L2a) приблизительно 3 мм и толщину (L3) приблизительно 6 мм. Каждый разделительный наконечник (1042) имел длину приблизительно 20 мм, ширину (L2b) приблизительно 1,5 мм и толщину (L3) приблизительно 6 мм. Каждый стержневой дипольный магнит (1041) имел магнитную ось, по существу параллельную поверхности подложки (1020). Cтержневые дипольные магниты (1041) изготовляли из NdFeB N42. Разделительные наконечники (1042) изготовляли из POM.
[00316] Магнитная сборка (1030) и устройство (1040), генерирующее магнитное поле, находились в прямом контакте, т.е. расстояние (d) между нижней поверхностью магнитной сборки (1030) и верхней поверхностью устройства (1040), генерирующего магнитное поле, составляло приблизительно 0 мм (показано с несоблюдением масштаба на фиг. 10A для ясности чертежа). Магнитную сборку (1030) и устройство (1040), генерирующее магнитное поле, выравнивали по центру относительно друг друга, т.е. среднюю секцию с длиной (L4) и шириной (L5) магнитной сборки (1030) выравнивали со средней секцией с длиной (L2) и шириной (L1) устройства (1040), генерирующего магнитное поле. Расстояние (h) между верхней поверхностью магнитной сборки (1030) и поверхностью подложки (1020), обращенной к магнитной сборке (1030), составляло приблизительно 4 мм.
[00317] СОЭ, полученный в результате при помощи магнитной сборки, проиллюстрированной на фиг. 10A, показан на фиг. 10C под разными углами обзора путем наклона подложки (1020) от -20° до +30°.
Пример 11 (фиг. 11A-11C)
[00318] Устройство, используемое для получения примера 11, содержало магнитную сборку (1130), расположенную между устройством (1140), генерирующим магнитное поле, и подложкой (1120), несущей композицию (1110) для покрытия, содержащую несферические магнитные или намагничиваемые частицы пигмента, как схематически проиллюстрировано на фиг. 11A.
[00319] Магнитная сборка (1130) содержала устройство (1131), генерирующее магнитное поле, в форме кольца, дипольный магнит (1132), полюсный наконечник (1133) в форме кольца и несущую матрицу (1134).
[00320] Устройство (1131), генерирующее магнитное поле, в форме кольца имело внешний диаметр (L7) приблизительно 26 мм, внутренний диаметр (L8) приблизительно 16,5 мм и толщину (L10) приблизительно 2 мм. Магнитная ось устройства (1131), генерирующего магнитное поле, в форме кольца по существу перпендикулярна магнитной оси устройства (1140), генерирующего магнитное поле, и по существу перпендикулярна поверхности подложки (1120), при этом южный полюс обращен к подложке (1120). Устройство (1131), генерирующее магнитное поле, в форме кольца изготовляли из NdFeB N40.
[00321] Дипольный магнит (1132) имел внешний диаметр (L9) приблизительно 4 мм и толщину (L11) приблизительно 2 мм. Магнитная ось дипольного магнита (1132) по существу перпендикулярна магнитной оси устройства (1140), генерирующего магнитное поле, по существу перпендикулярна поверхности подложки (1120), при этом северный полюс обращен к подложке (1120). Дипольный магнит (1132) изготовляли из NdFeB N45.
[00322] Полюсный наконечник (1133) в форме кольца имел внешний диаметр (L15) приблизительно 14 мм, внутренний диаметр (L16) приблизительно 10 мм и толщину (L17) приблизительно 2 мм. Полюсный наконечник (1133) в форме кольца изготовляли из железа.
[00323] Устройство (1131), генерирующее магнитное поле, в форме кольца, полюсный наконечник (1133) в форме кольца и несущую матрицу (1134) выравнивали по центру вдоль длины (L4) и ширины (L5) несущей матрицы (1134). Дипольный магнит (1132) выравнивали по центру вдоль длины (L4); центр дипольного магнита (1132) размещали на расстоянии (L12) приблизительно 17 мм от края несущей матрицы вдоль ширины (L5).
[00324] Устройство (1140), генерирующее магнитное поле, содержало семь стержневых дипольных магнитов (1141) и шесть разделительных наконечников (1142). Семь стержневых дипольных магнитов (1141) и шесть разделительных наконечников (1142) размещали чередующимся образом, как показано на фиг. 11A. Каждый стержневой дипольный магнит (1141) имел длину (L1) приблизительно 30 мм, ширину (L2a) приблизительно 3 мм и толщину (L3) приблизительно 6 мм. Каждый разделительный наконечник (1142) имел длину приблизительно 20 мм, ширину (L2b) приблизительно 1,5 мм и толщину (L3) приблизительно 6 мм. Каждый стержневой дипольный магнит (1141) имел магнитную ось, по существу параллельную поверхности подложки (1120). Стержневые дипольные магниты (1141) изготовляли из NdFeB N42. Разделительные наконечники (1142) изготовляли из POM.
[00325] Магнитная сборка (1130) и устройство (1140), генерирующее магнитное поле, находились в прямом контакте, т.е. расстояние (d) между нижней поверхностью магнитной сборки (1130) и верхней поверхностью устройства (1140), генерирующего магнитное поле, составляло приблизительно 0 мм (показано с несоблюдением масштаба на фиг. 11A для ясности чертежа). Магнитную сборку (1130) и устройство (1140), генерирующее магнитное поле, выравнивали по центру относительно друг друга, т.е. среднюю секцию длины (L4) и ширины (L5) магнитной сборки (1130) выравнивали со средней секцией длины (L2) и ширины (L1) устройства (1140), генерирующего магнитное поле. Расстояние (h) между верхней поверхностью магнитной сборки (1130) и поверхностью подложки (1120), обращенной к магнитной сборке (1130), составляло приблизительно 4 мм.
[00326] СОЭ, полученный в результате при помощи устройства, проиллюстрированного на фиг. 11A, показан на фиг. 11C под разными углами обзора путем наклона подложки (1120) от -30° до +20°.
Пример 12 (фиг. 12A-12C)
[00327] Устройство, используемое для получения примера 12, содержало магнитную сборку (1230), расположенную между устройством (1240), генерирующим магнитное поле, и подложкой (1220), несущей композицию (1210) для покрытия, содержащую несферические магнитные или намагничиваемые частицы пигмента, как схематически проиллюстрировано на фиг. 12A.
[00328] Магнитная сборка (1230) содержала устройство (1231), генерирующее магнитное поле, в форме кольца, дипольный магнит (1232), полюсный наконечник (1233) в форме кольца и несущую матрицу (1234).
[00329] Устройство (1231), генерирующее магнитное поле, в форме кольца имело внешний диаметр (L7) приблизительно 26 мм, внутренний диаметр (L8) приблизительно 16,5 мм и толщину (L10) приблизительно 2 мм. Магнитная ось петлеобразного устройства (1231), генерирующего магнитное поле, по существу перпендикулярна магнитной оси устройства (1240), генерирующего магнитное поле, и по существу перпендикулярна поверхности подложки (1220), при этом северный полюс обращен к подложке (1220). Устройство (1231), генерирующее магнитное поле, в форме кольца изготовляли из NdFeB N40.
[00330] Дипольный магнит (1232) имел внешний диаметр (L9) приблизительно 4 мм и толщину (L11) приблизительно 2 мм. Магнитная ось дипольного магнита (1232) по существу перпендикулярна магнитной оси устройства (1240), генерирующего магнитное поле, по существу перпендикулярна поверхности подложки (1220), при этом южный полюс обращен к подложке (1220). Дипольный магнит (1232) изготовляли из NdFeB N45.
[00331] Полюсный наконечник (1233) в форме кольца имел внешний диаметр (L15) приблизительно 14 мм, внутренний диаметр (L16) приблизительно 10 мм и толщину (L17) приблизительно 2 мм. Полюсный наконечник (1233) в форме кольца изготовляли из железа.
[00332] Устройство (1231), генерирующее магнитное поле, в форме кольца, полюсный наконечник (1233) в форме кольца и несущую матрицу (1234) выравнивали по центру вдоль длины (L4) и ширины (L5) несущей матрицы (1234). Дипольный магнит (1232) выравнивали по центру вдоль длины (L4); центр дипольного магнита (1232) размещали на расстоянии (L12) приблизительно 17 мм от края несущей матрицы вдоль ширины (L5).
[00333] Устройство (1240), генерирующее магнитное поле, содержало семь стержневых дипольных магнитов (1241) и шесть разделительных наконечников (1242). Семь стержневых дипольных магнитов (1241) и шесть разделительных наконечников (1242) размещали чередующимся несимметричным образом, как показано на фиг. 5A, т.е. два стержневых дипольных магнита (1241) находились в прямом контакте и смежно с разделительным наконечником (1242), а каждый из других пяти стержневых дипольных магнитов чередовали с разделительным наконечником (1242). Шестой разделительный наконечник (1242) использовали для обеспечения правильного размещения устройства (1240), генерирующего магнитное поле, под магнитной сборкой (1230). Каждый из семи стержневых дипольных магнитов (1241) имел длину (L1) приблизительно 30 мм, ширину (L2a) приблизительно 6 мм и толщину (L3) приблизительно 6 мм. Каждый из шести разделительных наконечников (1242) имел длину приблизительно 20 мм, ширину (L2b) приблизительно 1,5 мм и толщину (L3) приблизительно 6 мм. Магнитная ось каждого из семи стержневых дипольных магнитов (1241) по существу параллельна поверхности подложки (1220). Семь стержневых дипольных магнитов (1241) изготовляли из NdFeB N42. Пять разделительных наконечников (1242) изготовляли из POM.
[00334] Магнитная сборка (1230) и устройство (1240), генерирующее магнитное поле, находились в прямом контакте, т.е. расстояние (d) между нижней поверхностью магнитной сборки (1230) и верхней поверхностью устройства (1240), генерирующего магнитное поле, составляло приблизительно 0 мм (показано с несоблюдением масштаба на фиг. 12A для ясности чертежа). Магнитную сборку (1230) и устройство (1240), генерирующее магнитное поле, выравнивали по центру относительно друг друга, т.е. среднюю секцию длины (L4) и ширины (L5) магнитной сборки (1230) выравнивали со средней секцией длины (L2) и ширины (L1) устройства (1240), генерирующего магнитное поле. Расстояние (h) между верхней поверхностью магнитной сборки (1230) и поверхностью подложки (1220), обращенной к магнитной сборке (1230), составляло приблизительно 4 мм.
[00335] СОЭ, полученный в результате при помощи устройства, проиллюстрированного на фиг. 12A, показан на фиг. 12C под разными углами обзора путем наклона подложки (1220) от -30° до +20°.